(57)【要約】      （修正有）【課題】塗膜の乾燥状態を制御し、転写性持続時間が長く精密なパターンを形成し得る着色組成物を提供する。【解決手段】着色組成物９は、ビニル系重合体主鎖内に、一般式（１）：2008266534.tif 000087Ｙ１はカルボキシル基含有芳香族化合物であり、ビニル系重合体の１分子あたり平均０．３個以上３．０個以下の量で含むビニル系分散剤、顔料、及びレベリング剤を含む。カラーフィルタ基板は、前記着色組成物による印刷層を担持する。【選択図】図１
2008266534.tif 000002
【特許請求の範囲】
【請求項１】
ビニル系重合体を含んでなるビニル系分散剤、顔料、及びレベリング剤を含んでなる印刷用着色組成物であって、
前記ビニル系重合体主鎖（Ａ）内が、下記一般式（１）で表されるカルボキシル基含有単位（Ｇ）を、ビニル系重合体の１分子あたり平均０．３個以上３．０個以下の量で含んでなることを特徴とする、印刷用着色組成物。
一般式（１）
【化１】
2008266534.tif 000063
｛一般式（１）中、
Ｒ1は、水素原子又はメチル基であり、
Ｘ1は、−Ｃ（＝Ｏ）Ｏ−、−Ｃ（＝Ｏ）ＮＨ−、−Ｏ−、−ＯＣ（＝Ｏ）−若しくは−ＣＨ2Ｏ−であり、
Ｘ2は、一般式：−（−Ｒa1−Ｏ−）m1−  で表される基であり、
（式中、Ｒa1は炭素原子数２〜８の直鎖状若しくは分岐状のアルキレン基、又は炭素原子数３〜８のシクロアルキレン基であり、そしてｍ１は１〜５０の整数である。）
Ｘ3は、一般式：−（−Ｃ（＝Ｏ）−Ｒb1−Ｏ−）m2−  で表される基であり、
（Ｒb1は炭素原子数４〜８の直鎖状若しくは分岐状のアルキレン基、又は炭素原子数４〜８のシクロアルキレン基であり、そしてｍ２は０〜２０の整数である。）
Ｙ1は、下記一般式（２）で表される基であるか、あるいは下記一般式（３）で表される基である。
一般式（２）
【化２】
2008266534.tif 000064
〔一般式（２）中、
（ｉ）Ａ1〜Ａ3のうちの１つが水素原子であって、他の２つは−Ｃ（＝Ｏ）ＯＨである組合せであるか、
（ii）Ａ1〜Ａ3のうちの１つが−Ｃ（＝Ｏ）ＯＲc（但し、Ｒcは、炭素原子数１〜１８のアルキル基である）であって、他の２つは−Ｃ（＝Ｏ）ＯＨである組合せであるか、
（iii）Ａ1〜Ａ3のうちの１つが下記一般式（２ａ）で表される基であって、他の２つは−Ｃ（＝Ｏ）ＯＨである組合せであるか、あるいは、
（iv）Ａ1〜Ａ3の３つが−Ｃ（＝Ｏ）ＯＨであり、ｋは１又は２である。〕
一般式（２ａ）
【化３】
2008266534.tif 000065
〔一般式（２ａ）中、
Ｘ21は、−Ｃ（＝Ｏ）Ｏ−、−Ｃ（＝Ｏ）ＮＨ−、−Ｏ−、−ＯＣ（＝Ｏ）−若しくは−ＣＨ2Ｏ−であり、
Ｘ22は、一般式：−（−Ｒa21−Ｏ−）m21−  で表される基であり、
（式中、Ｒa21は炭素原子数２〜８の直鎖状若しくは分岐状のアルキレン基、又は炭素原子数３〜８のシクロアルキレン基であり、そしてｍ２１は１〜５０の整数である。）
Ｘ23は、一般式：−（−Ｃ（＝Ｏ）−Ｒb21−Ｏ−）m22−  で表される基であり、
（Ｒb21は炭素原子数４〜８の直鎖状若しくは分岐状のアルキレン基、又は炭素原子数４〜８のシクロアルキレン基であり、そしてｍ２２は０〜２０の整数である。）
Ｚ21は、下記一般式（２１）で表される基を含むビニル系重合体主鎖（Ｂ）であって、ビニル系重合体主鎖（Ａ）とビニル系重合体主鎖（Ｂ）とは同一の主鎖であるか、あるいは、それぞれ別の主鎖であることができる。〕
一般式（２１）
【化４】
2008266534.tif 000066
（一般式（２１）中、Ｒ21は水素原子又はメチル基である。）
一般式（３）
【化５】
2008266534.tif 000067
〔一般式（３）中、
（v）Ａ5〜Ａ7のうち１つは水素原子であって、他の２つは−Ｃ（＝Ｏ）ＯＨである組合せであるか、
（vi）Ａ5〜Ａ7のうち１つは−Ｃ（＝Ｏ）ＯＲd（但し、Ｒdは、炭素原子数１〜１８のアルキル基である）であって、他の２つは−Ｃ（＝Ｏ）ＯＨである組合せであるか、
（vii）Ａ5〜Ａ7のうちの１つが下記一般式（３ａ）で表される基であって、他の２つは−Ｃ（＝Ｏ）ＯＨである組合せであるか、あるいは、
（viii）Ａ5〜Ａ7の３つが−Ｃ（＝Ｏ）ＯＨであり、
Ｒ2は、直接結合、−ＣＨ2−、−Ｏ−、−Ｃ（＝Ｏ）−、−Ｃ（＝Ｏ）ＯＣＨ2ＣＨ2ＯＣ（＝Ｏ）−、−Ｃ（＝Ｏ）ＯＣＨ（ＯＣ（＝Ｏ）ＣＨ3）ＣＨ2ＯＣ（＝Ｏ）−、−ＳＯ2−、−Ｃ（ＣＦ3）2−、
下記式（８１）で表される基、又は下記式（８２）で表される基である。〕
一般式（３ａ）
【化６】
2008266534.tif 000068
〔一般式（３ａ）中、
Ｘ31は、−Ｃ（＝Ｏ）Ｏ−、−Ｃ（＝Ｏ）ＮＨ−、−Ｏ−、−ＯＣ（＝Ｏ）−若しくは−ＣＨ2Ｏ−であり、
Ｘ32は、一般式−（−Ｒa31−Ｏ−）m31−  で表される基であり、
（式中、Ｒa31は炭素原子数２〜８の直鎖状若しくは分岐状のアルキレン基、又は炭素原子数３〜８のシクロアルキレン基であり、そしてｍ３１は１〜５０の整数である。）
Ｘ33は、一般式−（−Ｃ（＝Ｏ）−Ｒb31−Ｏ−）m32−  で表される基であり、
（Ｒb31は炭素原子数４〜８の直鎖状若しくは分岐状のアルキレン基、又は炭素原子数４〜８のシクロアルキレン基であり、そしてｍ３２は０〜２０の整数である。）
Ｚ31は、下記一般式（３１）で表される基を含むビニル系重合体主鎖（Ｃ）であって、ビニル系重合体主鎖（Ａ）とビニル系重合体主鎖（Ｃ）とは同一の主鎖であるか、あるいは、それぞれ別の主鎖であることができる。〕
一般式（３１）
【化７】
2008266534.tif 000069
（一般式（３１）中、Ｒ31は水素原子又はメチル基である。）
式（８１）
【化８】
2008266534.tif 000070
式（８２）
【化９】
2008266534.tif 000071
｝
【請求項２】
一般式（１）で示されるカルボキシル基含有単位（Ｇ）のＹ1が、
Ａ1〜Ａ3が組合せ（ｉ）である一般式（２）で表される基であるか、あるいは、
Ａ5〜Ａ7が組合せ（ｖ）である一般式（３）で表される基である、請求項１に記載の着色組成物。
【請求項３】
一般式（１）で示されるカルボキシル基含有単位（Ｇ）のＹ1が、
Ａ1〜Ａ3が組合せ（iii）である一般式（２）で表される基であるか、あるいは、
Ａ5〜Ａ7が組合せ（vii）である一般式（３）で表される基である、請求項１に記載の着色組成物。
【請求項４】
一般式（１）で示されるカルボキシル基含有単位（Ｇ）のＹ1が、一般式（２）で表される基である、請求項１〜３のいずれか一項に記載の着色組成物。
【請求項５】
ビニル系重合体が、下記一般式（４）で示されるビニル系分散剤を含んでなる、請求項１〜４のいずれか一項に記載の着色組成物。
一般式（４）
【化１０】
2008266534.tif 000072
〔一般式（４）中、
Ｇは、請求項１に記載の一般式（１）で示されるカルボキシル基含有単位（Ｇ）を示し、
Ｒ4は、水素原子又はメチル基を示し、
Ｒ5は、水素原子又はメチル基を示し、
Ｒ6は、芳香族基、又は−Ｃ（＝Ｏ）−Ｘ7−Ｒ7であり（但し、Ｘ7は、−Ｏ−若しくは−ＮＨ−であり、Ｒ7は、水素原子又は炭素原子数１〜１８の直鎖状若しくは分岐状のアルキル基であり、Ｒ7は、置換基として芳香族基を有していることができる。）、
Ｘ4は、−Ｃ（＝Ｏ）Ｏ−、−Ｃ（＝Ｏ）ＮＨ−、−Ｏ−、−ＯＣ（＝Ｏ）−若しくは−ＣＨ2Ｏ−であり、
Ｘ5は、式：−（−Ｒa2−Ｏ−）m3−  で表される基であり、
（式中、Ｒa2は炭素原子数２〜８の直鎖状若しくは分岐状のアルキレン基、又は炭素原子数３〜８のシクロアルキレン基であり、そしてｍ３は１〜５０の整数である。）
Ｘ6は、式：−（−Ｃ（＝Ｏ）−Ｒb2−Ｏ−）m4−  で表される基であり、
（式中、Ｒb2は炭素原子数４〜８の直鎖状若しくは分岐状のアルキレン基であり、そしてｍ４は０〜２０の整数である。）
Ｉは、下記一般式（５１）、下記一般式（５２）、下記一般式（５３）、下記一般式（５４）、又は、下記一般式（５５）で表される基で表される架橋性官能基含有単位（Ｉ）を示し、
ｐ１、ｐ２、ｐ３、及びｐ４はビニル系分散剤一分子あたりの各構成単位の平均個数を示し、
ｐ１は０．３以上３．０以下であり、
ｐ２は０以上１８０以下であり、
ｐ３は６以上２５０以下であり、
ｐ４は０以上１８０以下である。
一般式（４）中のカルボキシル基含有単位（Ｇ）、−Ｘ4−Ｘ5−Ｘ6−Ｈを含む水酸基含有単位（Ｊ）、−Ｃ（Ｒ5）（Ｒ6）−を含む主鎖構成単位（Ｋ）、及び架橋性官能基含有単位（Ｉ）の配置は、ランダム型又はブロック型で含まれていることができ、
一般式（４）中に含まれているカルボキシル基含有単位（Ｇ）、水酸基含有単位（Ｊ）、主鎖構成単位（Ｋ）、及び架橋性官能基含有単位（Ｉ）は、一般式（４）で表されるビニル系重合体主鎖において、任意の順序で含まれていることを示し、更に、それらが複数個で存在する場合は、相互に同一又は異なっていることができる。
〕
一般式（５１）：
【化１１】
2008266534.tif 000073
〔式中、Ｒ51は水素原子又はメチル基であり、
Ｔ1は、下記式（８３）、式（８４）、又は式（８５）で表される基であり、
式（８３）
【化１２】
2008266534.tif 000074
式（８４）
【化１３】
2008266534.tif 000075
式（８５）
【化１４】
2008266534.tif 000076
（Ｒa51及びＲb51は、それぞれ、炭素数１〜８の直鎖状若しくは分岐状のアルキレン基である。）
Ｔ2は、下記式（８６）、式（８７）、又は式（８８）で表される基である。
式（８６）
【化１５】
2008266534.tif 000077
（Ｒc51及びＲd51は、それぞれ、炭素数１〜８の直鎖状若しくは分岐状のアルキレン基であるか、又は、Ｒc51とＲd51とが一体となって炭素数３〜８の環状構造を表す。）
式（８７）
【化１６】
2008266534.tif 000078
（Ｒe51、Ｒf51、及びＲg51は、それぞれ、水素原子又は炭素数１〜８の直鎖状若しくは分岐状のアルキレン基である。）
式（８８）
【化１７】
2008266534.tif 000079
（ｎ５１は、１〜８の整数である。）
〕
一般式（５２）：
【化１８】
2008266534.tif 000080
〔式中、Ｒ52は水素原子又はメチル基であり、
Ｒa52は、炭素数１〜８の直鎖状若しくは分岐状のアルキレン基であり、
Ｒb52は、炭素数１〜８の直鎖状若しくは分岐状のアルキル基である。〕
一般式（５３）：
【化１９】
2008266534.tif 000081
〔式中、Ｒ53は水素原子又はメチル基である。〕
一般式（５４）：
【化２０】
2008266534.tif 000082
〔式中、Ｒ54及びＲc54は、それぞれ、水素原子又はメチル基であり、
Ｒa54及びＲb54は、それぞれ、炭素数１〜８の直鎖状若しくは分岐状のアルキレン基である。〕
一般式（５５）：
【化２１】
2008266534.tif 000083
〔式中、Ｒ55及びＲd55は、それぞれ、水素原子又はメチル基であり、
Ｘa55は、−Ｃ（＝Ｏ）Ｏ−、−Ｃ（＝Ｏ）ＮＨ−、−Ｏ−、−ＯＣ（＝Ｏ）−若しくは−ＣＨ2Ｏ−であり、
Ｘb55は、式：−（−Ｒb55−Ｏ−）m55−  で表される基であり、
（式中、Ｒb55は炭素原子数２〜８の直鎖状若しくは分岐状のアルキレン基、又は炭素原子数３〜８のシクロアルキレン基であり、そしてｍ５５は１〜５０の整数である。）
Ｘc55は、式：−（−Ｃ（＝Ｏ）−Ｒc55−Ｏ−）n55−  で表される基であり、
（式中、Ｒc55は炭素原子数４〜８の直鎖状若しくは分岐状のアルキレン基であり、そしてｎ５５は０〜２０の整数である。）
Ｔ5は、下記式（８９）、式（９０）、又は式（９１）で表される基である。
式（８９）
【化２２】
2008266534.tif 000084
式（９０）
【化２３】
2008266534.tif 000085
式（９１）
【化２４】
2008266534.tif 000086
（Ｒe55、Ｒf55は、それぞれ、炭素数１〜８の直鎖状若しくは分岐状のアルキレン基である。）〕
【請求項６】
ビニル系重合体の数平均分子量が、５００以上４００００以下である、請求項１〜５のいずれか一項に記載の着色組成物。
【請求項７】
ビニル系重合体が、
（Ａ）水酸基を有するエチレン性不飽和単量体（ｈ）とトリカルボン酸無水物（Ｍ３）又はテトラカルボン酸二無水物（Ｍ４）とを予め反応させたエチレン性不飽和単量体を製造する工程、
（Ｂ）工程（Ａ）で得られるエチレン性不飽和単量体と他のエチレン性不飽和単量体とを共重合させる工程
を含む製造方法によって製造されてなるものである、請求項１〜６のいずれか一項に記載の着色組成物。
【請求項８】
ビニル系重合体が、
（Ｃ）水酸基を有するエチレン性不飽和単量体（ｈ）と他のエチレン性不飽和単量体と共重合させる工程、
（Ｄ）工程（Ｃ）で得られる共重合物の水酸基にトリカルボン酸無水物（Ｍ３）又はテトラカルボン酸二無水物（Ｍ４）を反応させる工程
を含む製造方法によって製造されてなるものである、請求項１〜６のいずれか一項に記載の着色組成物。
【請求項９】
ビニル系重合体が、
（Ｅ）水酸基を有するエチレン性不飽和単量体（ｈ）を他のエチレン性不飽和単量体と共重合させながら、該水酸基にトリカルボン酸無水物（Ｍ３）又はテトラカルボン酸二無水物（Ｍ４）を反応させる製造方法によって製造されてなるものである、請求項１〜６のいずれか一項に記載の着色組成物。
【請求項１０】
ビニル系重合体が、
（Ｆ）水酸基を有するエチレン性不飽和単量体（ｈ）と、カルボキシル基を有するエチレン性不飽和単量体とを共重合させる工程、
（Ｇ）工程（Ｆ）で得られる共重合物に、エポキシ基を有するエチレン性不飽和化合物と、トリカルボン酸無水物（Ｍ３）又はテトラカルボン酸二無水物（Ｍ４）とを、同時に、あるいは、任意の順序で反応させる工程
を含む製造方法によって製造されてなるものである、請求項５に記載の着色組成物。
【請求項１１】
ビニル系重合体が、
（Ｈ）水酸基を有するエチレン性不飽和単量体（ｈ）と、エポキシ基を有するエチレン性不飽和単量体とを共重合させる工程、
（Ｉ）工程（Ｈ）で得られる共重合物のエポキシ基に、カルボキシル基を有するエチレン性不飽和化合物を反応させる工程、
（Ｊ）工程（Ｉ）で得られる共重合物の水酸基に、トリカルボン酸無水物（Ｍ３）又はテトラカルボン酸二無水物（Ｍ４）を反応させる工程
を含む製造方法によって製造されてなるものである、請求項５に記載の着色組成物。
【請求項１２】
ビニル系重合体が、
（Ｋ）水酸基を有するエチレン性不飽和単量体（ｈ）を共重合させる工程、
（Ｌ）工程（Ｋ）で得られる共重合物の水酸基に、イソシアネート基を有するエチレン性不飽和化合物と、トリカルボン酸無水物（Ｍ３）又はテトラカルボン酸二無水物（Ｍ４）とを、同時に、あるいは、任意の順序で反応させる工程
を含む製造方法によって製造されてなるものである、請求項５に記載の着色組成物。
【請求項１３】
ビニル系重合体が、
（Ｍ）水酸基を有するエチレン性不飽和単量体（ｈ）とトリカルボン酸無水物（Ｍ３）又はテトラカルボン酸二無水物（Ｍ４）とを予め反応させたエチレン性不飽和単量体を製造する工程、
（Ｎ）工程（Ｍ）で得られるエチレン性不飽和単量体（但し、未反応の水酸基が残っているものとする。）を共重合させる工程、
（Ｏ）工程（Ｎ）で得られる共重合物の水酸基に、イソシアネート基を有するエチレン性不飽和化合物を反応させる工程
を含む製造方法によって製造されてなるものである、請求項５に記載の着色組成物。
【請求項１４】
ビニル系重合体が、
（Ｐ）水酸基を有するエチレン性不飽和単量体（ｈ）とトリカルボン酸無水物（Ｍ３）又はテトラカルボン酸二無水物（Ｍ４）とを予め反応させたエチレン性不飽和単量体を製造する工程、
（Ｑ）工程（Ｐ）で得られるエチレン性不飽和単量体と、カルボキシル基を有するエチレン性不飽和単量体とを共重合させる工程、
（Ｒ）工程（Ｑ）で得られる共重合物に、エポキシ基を有するエチレン性不飽和化合物を反応させる工程
を含む製造方法によって製造されてなるものである、請求項５に記載の着色組成物。
【請求項１５】
トリカルボン酸無水物（Ｍ３）又はテトラカルボン酸二無水物（Ｍ４）が、トリメリット酸無水物又はピロメリット酸無水物である、請求項７〜１４のいずれか一項に記載の着色組成物。
【請求項１６】
熱反応性化合物を更に含む、請求項１〜１５のいずれか一項に記載の着色組成物。
【請求項１７】
熱反応性化合物が、メラミン化合物、ベンゾグアナミン化合物、カルボジイミド化合物、エポキシ化合物、オキセタン化合物、フェノール化合物、ベンゾオキサジン化合物、ブロック化カルボン酸化合物、ブロック化イソシアネート化合物、アクリレート系モノマー、及びシランカップリング剤からなる群から選ばれる化合物１種若しくは２種以上である、請求項１６に記載の着色組成物。
【請求項１８】
バインダー樹脂を更に含む、請求項１〜１７のいずれか一項に記載の着色組成物。
【請求項１９】
バインダー樹脂が、熱可塑性樹脂である、請求項１８に記載の着色組成物。
【請求項２０】
顔料誘導体を更に含む、請求項１〜１９のいずれか一項に記載の着色組成物。
【請求項２１】
顔料誘導体が、一般式（５）で表される化合物である、請求項２０に記載の着色組成物。
一般式（５）
Ｇ1−（Ｅ）ｑ          （５）
（式中、Ｇ1は、色素原型化合物残基であり、
Ｅは、塩基性置換基、酸性置換基、又は中性置換基であり、
ｑは、１〜４の整数である。）
【請求項２２】
顔料誘導体が、塩基性基を有する顔料誘導体、塩基性基を有するアントラキノン誘導体、塩基性基を有するアクリドン誘導体、及び塩基性基を有するトリアジン誘導体からなる群から選ばれる塩基性誘導体少なくとも一種である、請求項２１に記載の着色組成物。
【請求項２３】
有機溶剤を更に含む、請求項１〜２２のいずれか一項に記載の着色組成物。
【請求項２４】
顔料の含有量が、着色組成物全重量に対して、１〜３０重量％である、請求項１〜２３のいずれか一項に記載の着色組成物。
【請求項２５】
顔料とビニル系分散剤との重量比が、１００：３〜１００：１５０である、請求項１〜２４のいずれか一項に記載の着色組成物。
【請求項２６】
２５℃における粘度が、２〜４０ｍＰａ・ｓである、請求項１〜２５のいずれか一項に記載の着色組成物。
【請求項２７】
カラーフィルタ基板用である、請求項１〜２６のいずれか一項に記載の着色組成物。
【請求項２８】
基板上に、請求項１〜２７のいずれか一項に記載の着色組成物を含んでなる印刷層を担持するカラーフィルタ基板。
【発明の詳細な説明】
【技術分野】
【０００１】
本発明は、種々の微細な着色パターンの形成に用いられる着色組成物に関する。更に詳しくは、本発明は、印刷による種々の微細な着色パターンの形成に用いられる着色組成物に関する。
【背景技術】
【０００２】
着色組成物を用い、種々の方法で形成された微細な着色パターンは、エレクトロニクス等の様々な分野で広く利用されている。例えば、液晶カラーディスプレイに利用される着色パターンは、アルカリ可溶性樹脂、光重合性化合物、および着色剤を含む活性エネルギー線硬化性着色組成物をスピンコーター等で塗工し、露光とアルカリ現像を行うフォトリソ法により形成されている。
【０００３】
しかし、フォトリソ法によるパターニングは、黒、赤、緑、青等のそれぞれパターンにおいて、洗浄・塗布・露光・現像・熱処理を繰り返すため工程が多く、液晶カラーディスプレイの大型化に伴い、より安価かつ精密なパターニングを行うことが困難であるという問題があった。
【０００４】
最近、従来の印刷技術を発展させた様々な方法で、低コスト、大型化、高精密化に向けた革新的な方法によりパターニングが行われている。例えば、黒、赤、緑、青等のパターンを形成するには、凸版を用いて基板にパターンを形成する方法、あるいは凹版によりパターンを形成した後、ブランケットを介して、同一基板に複数のパターンを重ねて転写する方法が効率的である。これらの方法は、フォトリソ法と異なり、工程が短いが、刷版から基板へのインキの転写工程、または刷版からブランケット、あるいはブランケットから基板へのインキの転写工程において糸引きが発生し、パターンの直線性が低下するなど、パターン形状が低下することが問題となっていた。また、複数のインキを同一基板に重ねて転写する場合には、ブランケット上で、転写工程までの待ち時間が発生するが、インキはこの待ち時間の間に完全に乾燥し、転写性を失ってしまうことがあった。
【特許文献１】特開平６−２３８８７７号公報
【特許文献２】特開平４−４５１７５号公報
【発明の開示】
【発明が解決しようとする課題】
【０００５】
そこで、本発明は、インキ塗膜の乾燥状態を制御し、転写性持続時間が長く精密なパターンを形成し得る着色組成物を提供することを目的とする。
【課題を解決するための手段】
【０００６】
前記の課題は、本発明の印刷用着色組成物によって解決することができる。
【０００７】
本発明の印刷用着色組成物は、ビニル系重合体を含んでなるビニル系分散剤、顔料、及びレベリング剤を含んでなる印刷用着色組成物であって、
前記ビニル系重合体主鎖（Ａ）内が、下記一般式（１）で表されるカルボキシル基含有単位（Ｇ）を、ビニル系重合体の１分子あたり平均０．３個以上３．０個以下の量で含んでなることを特徴とする、印刷用着色組成物である。
【０００８】
一般式（１）
【０００９】
【化１】
2008266534.tif 000003
Ｘ2は、一般式：−（−Ｒa1−Ｏ−）m1−  で表される基であり、
（式中、Ｒa1は炭素原子数２〜８の直鎖状若しくは分岐状のアルキレン基、又は炭素原子数３〜８のシクロアルキレン基であり、そしてｍ１は１〜５０の整数である。）
Ｘ3は、一般式：−（−Ｃ（＝Ｏ）−Ｒb1−Ｏ−）m2−  で表される基であり、
（Ｒb1は炭素原子数４〜８の直鎖状若しくは分岐状のアルキレン基、又は炭素原子数４〜８のシクロアルキレン基であり、そしてｍ２は０〜２０の整数である。）
Ｙ1は、下記一般式（２）で表される基であるか、あるいは下記一般式（３）で表される基である。
一般式（２）
【００１０】
【化２】
2008266534.tif 000004
〔一般式（２）中、
（ｉ）Ａ1〜Ａ3のうちの１つが水素原子であって、他の２つは−Ｃ（＝Ｏ）ＯＨである組合せであるか、
（ii）Ａ1〜Ａ3のうちの１つが−Ｃ（＝Ｏ）ＯＲc（但し、Ｒcは、炭素原子数１〜１８のアルキル基である）であって、他の２つは−Ｃ（＝Ｏ）ＯＨである組合せであるか、
（iii）Ａ1〜Ａ3のうちの１つが下記一般式（２ａ）で表される基であって、他の２つは−Ｃ（＝Ｏ）ＯＨである組合せであるか、あるいは、
（iv）Ａ1〜Ａ3の３つが−Ｃ（＝Ｏ）ＯＨであり、ｋは１又は２である。〕
一般式（２ａ）
【００１１】
【化３】
2008266534.tif 000005
〔一般式（２ａ）中、
Ｘ21は、−Ｃ（＝Ｏ）Ｏ−、−Ｃ（＝Ｏ）ＮＨ−、−Ｏ−、−ＯＣ（＝Ｏ）−若しくは−ＣＨ2Ｏ−であり、
Ｘ22は、一般式：−（−Ｒa21−Ｏ−）m21−  で表される基であり、
（式中、Ｒa21は炭素原子数２〜８の直鎖状若しくは分岐状のアルキレン基、又は炭素原子数３〜８のシクロアルキレン基であり、そしてｍ２１は１〜５０の整数である。）
Ｘ23は、一般式：−（−Ｃ（＝Ｏ）−Ｒb21−Ｏ−）m22−  で表される基であり、
（Ｒb21は炭素原子数４〜８の直鎖状若しくは分岐状のアルキレン基、又は炭素原子数４〜８のシクロアルキレン基であり、そしてｍ２２は０〜２０の整数である。）
Ｚ21は、下記一般式（２１）で表される基を含むビニル系重合体主鎖（Ｂ）であって、ビニル系重合体主鎖（Ａ）とビニル系重合体主鎖（Ｂ）とは同一の主鎖であるか、あるいは、それぞれ別の主鎖であることができる。〕
一般式（２１）
【００１２】
【化４】
2008266534.tif 000006
（一般式（２１）中、Ｒ21は水素原子又はメチル基である。）
一般式（３）
【００１３】
【化５】
2008266534.tif 000007
〔一般式（３）中、
（v）Ａ5〜Ａ7のうち１つは水素原子であって、他の２つは−Ｃ（＝Ｏ）ＯＨである組合せであるか、
（vi）Ａ5〜Ａ7のうち１つは−Ｃ（＝Ｏ）ＯＲd（但し、Ｒdは、炭素原子数１〜１８のアルキル基である）であって、他の２つは−Ｃ（＝Ｏ）ＯＨである組合せであるか、
（vii）Ａ5〜Ａ7のうちの１つが下記一般式（３ａ）で表される基であって、他の２つは−Ｃ（＝Ｏ）ＯＨである組合せであるか、あるいは、
（viii）Ａ5〜Ａ7の３つが−Ｃ（＝Ｏ）ＯＨであり、
Ｒ2は、直接結合、−ＣＨ2−、−Ｏ−、−Ｃ（＝Ｏ）−、−Ｃ（＝Ｏ）ＯＣＨ2ＣＨ2ＯＣ（＝Ｏ）−、−Ｃ（＝Ｏ）ＯＣＨ（ＯＣ（＝Ｏ）ＣＨ3）ＣＨ2ＯＣ（＝Ｏ）−、−ＳＯ2−、−Ｃ（ＣＦ3）2−、
下記式（８１）で表される基、又は下記式（８２）で表される基である。〕
一般式（３ａ）
【００１４】
【化６】
2008266534.tif 000008
〔一般式（３ａ）中、
Ｘ31は、−Ｃ（＝Ｏ）Ｏ−、−Ｃ（＝Ｏ）ＮＨ−、−Ｏ−、−ＯＣ（＝Ｏ）−若しくは−ＣＨ2Ｏ−であり、
Ｘ32は、一般式−（−Ｒa31−Ｏ−）m31−  で表される基であり、
（式中、Ｒa31は炭素原子数２〜８の直鎖状若しくは分岐状のアルキレン基、又は炭素原子数３〜８のシクロアルキレン基であり、そしてｍ３１は１〜５０の整数である。）
Ｘ33は、一般式−（−Ｃ（＝Ｏ）−Ｒb31−Ｏ−）m32−  で表される基であり、
（Ｒb31は炭素原子数４〜８の直鎖状若しくは分岐状のアルキレン基、又は炭素原子数４〜８のシクロアルキレン基であり、そしてｍ３２は０〜２０の整数である。）
Ｚ31は、下記一般式（３１）で表される基を含むビニル系重合体主鎖（Ｃ）であって、ビニル系重合体主鎖（Ａ）とビニル系重合体主鎖（Ｃ）とは同一の主鎖であるか、あるいは、それぞれ別の主鎖であることができる。〕
一般式（３１）
【００１５】
【化７】
2008266534.tif 000009
（一般式（３１）中、Ｒ31は水素原子又はメチル基である。）
式（８１）
【００１６】
【化８】
2008266534.tif 000010
式（８２）
【００１７】
【化９】
2008266534.tif 000011
｝
本発明による着色組成物の好ましい態様においては、一般式（１）で示されるカルボキシル基含有単位（Ｇ）のＹ1が、Ａ1〜Ａ3が組合せ（ｉ）である一般式（２）で表される基であるか、あるいは、Ａ5〜Ａ7が組合せ（ｖ）である一般式（３）で表される基であるビニル系分散剤を含む。
【００１８】
本発明による着色組成物の別の好ましい態様においては、一般式（１）で示されるカルボキシル基含有単位（Ｇ）のＹ1が、Ａ1〜Ａ3が組合せ（iii）である一般式（２）で表される基であるか、あるいは、Ａ5〜Ａ7が組合せ（vii）である一般式（３）で表される基であるビニル系分散剤を含む。
【００１９】
本発明による着色組成物の更に別の好ましい態様においては、一般式（１）で示されるカルボキシル基含有単位（Ｇ）のＹ1が一般式（２）で表される基であるビニル系分散剤を含む。
【００２０】
本発明による着色組成物の更に別の好ましい態様においては、一般式（１）で示されるカルボキシル基含有単位（Ｇ）のＹ1が、一般式（２）で表される基である。
【００２１】
一般式（４）：
【００２２】
【化１０】
2008266534.tif 000012
〔一般式（４）中、
Ｇは、上記一般式（１）で示されるカルボキシル基含有単位（Ｇ）を示し、
Ｒ4は、水素原子又はメチル基を示し、
Ｒ5は、水素原子又はメチル基を示し、
Ｒ6は、芳香族基、又は−Ｃ（＝Ｏ）−Ｘ7−Ｒ7であり（但し、Ｘ7は、−Ｏ−若しくは−ＮＨ−であり、Ｒ7は、水素原子又は炭素原子数１〜１８の直鎖状若しくは分岐状のアルキル基であり、Ｒ7は、置換基として芳香族基を有していることができる。）、
Ｘ4は、−Ｃ（＝Ｏ）Ｏ−、−Ｃ（＝Ｏ）ＮＨ−、−Ｏ−、−ＯＣ（＝Ｏ）−若しくは−ＣＨ2Ｏ−であり、
Ｘ5は、式：−（−Ｒa2−Ｏ−）m3−  で表される基であり、
（式中、Ｒa2は炭素原子数２〜８の直鎖状若しくは分岐状のアルキレン基、又は炭素原子数３〜８のシクロアルキレン基であり、そしてｍ３は１〜５０の整数である。）
Ｘ6は、式：−（−Ｃ（＝Ｏ）−Ｒb2−Ｏ−）m4−  で表される基であり、
（式中、Ｒb2は炭素原子数４〜８の直鎖状若しくは分岐状のアルキレン基であり、そしてｍ４は０〜２０の整数である。）
Ｉは、下記一般式（５１）、下記一般式（５２）、下記一般式（５３）、下記一般式（５４）、又は、下記一般式（５５）で表される基で表される架橋性官能基含有単位（Ｉ）を示し、
ｐ１、ｐ２、ｐ３、及びｐ４はビニル系分散剤一分子あたりの各構成単位の平均個数を示し、
ｐ１は０．３以上３．０以下であり、
ｐ２は０以上１８０以下であり、
ｐ３は６以上２５０以下であり、
ｐ４は０以上１８０以下である。
一般式（４）中のカルボキシル基含有単位（Ｇ）、−Ｘ4−Ｘ5−Ｘ6−Ｈを含む水酸基含有単位（Ｊ）、−Ｃ（Ｒ5）（Ｒ6）−を含む主鎖構成単位（Ｋ）、及び架橋性官能基含有単位（Ｉ）の配置は、ランダム型又はブロック型で含まれていることができ、
一般式（４）中に含まれているカルボキシル基含有単位（Ｇ）、水酸基含有単位（Ｊ）、主鎖構成単位（Ｋ）、及び架橋性官能基含有単位（Ｉ）は、一般式（４）で表されるビニル系重合体主鎖において、任意の順序で含まれていることを示し、更に、それらが複数個で存在する場合は、相互に同一又は異なっていることができる。
〕
一般式（５１）：
【００２３】
【化１１】
2008266534.tif 000013
〔式中、Ｒ51は水素原子又はメチル基であり、
Ｔ1は、下記式（８３）、式（８４）、又は式（８５）で表される基であり、
式（８３）
【００２４】
【化１２】
2008266534.tif 000014
式（８４）
【００２５】
【化１３】
2008266534.tif 000015
式（８５）
【００２６】
【化１４】
2008266534.tif 000016
（Ｒa51及びＲb51は、それぞれ、炭素数１〜８の直鎖状若しくは分岐状のアルキレン基である。）
Ｔ2は、下記式（８６）、式（８７）、又は式（８８）で表される基である。
式（８６）
【００２７】
【化１５】
2008266534.tif 000017
（Ｒc51及びＲd51は、それぞれ、炭素数１〜８の直鎖状若しくは分岐状のアルキレン基であるか、又は、Ｒc51とＲd51とが一体となって炭素数３〜８の環状構造を表す。）
式（８７）
【００２８】
【化１６】
2008266534.tif 000018
（Ｒe51、Ｒf51、及びＲg51は、それぞれ、水素原子又は炭素数１〜８の直鎖状若しくは分岐状のアルキレン基である。）
式（８８）
【００２９】
【化１７】
2008266534.tif 000019
（ｎ５１は、１〜８の整数である。）
〕
一般式（５２）：
【００３０】
【化１８】
2008266534.tif 000020
〔式中、Ｒ52は水素原子又はメチル基であり、
Ｒa52は、炭素数１〜８の直鎖状若しくは分岐状のアルキレン基であり、
Ｒb52は、炭素数１〜８の直鎖状若しくは分岐状のアルキル基である。〕
一般式（５３）：
【００３１】
【化１９】
2008266534.tif 000021
〔式中、Ｒ53は水素原子又はメチル基である。〕
一般式（５４）：
【００３２】
【化２０】
2008266534.tif 000022
〔式中、Ｒ54及びＲc54は、それぞれ、水素原子又はメチル基であり、
Ｒa54及びＲb54は、それぞれ、炭素数１〜８の直鎖状若しくは分岐状のアルキレン基である。〕
一般式（５５）：
【００３３】
【化２１】
2008266534.tif 000023
〔式中、Ｒ55及びＲd55は、それぞれ、水素原子又はメチル基であり、
Ｘa55は、−Ｃ（＝Ｏ）Ｏ−、−Ｃ（＝Ｏ）ＮＨ−、−Ｏ−、−ＯＣ（＝Ｏ）−若しくは−ＣＨ2Ｏ−であり、
Ｘb55は、式：−（−Ｒb55−Ｏ−）m55−  で表される基であり、
（式中、Ｒb55は炭素原子数２〜８の直鎖状若しくは分岐状のアルキレン基、又は炭素原子数３〜８のシクロアルキレン基であり、そしてｍ５５は１〜５０の整数である。）
Ｘc55は、式：−（−Ｃ（＝Ｏ）−Ｒc55−Ｏ−）n55−  で表される基であり、
（式中、Ｒc55は炭素原子数４〜８の直鎖状若しくは分岐状のアルキレン基であり、そしてｎ５５は０〜２０の整数である。）
Ｔ5は、下記式（８９）、式（９０）、又は式（９１）で表される基である。
式（８９）
【００３４】
【化２２】
2008266534.tif 000024
式（９０）
【００３５】
【化２３】
2008266534.tif 000025
式（９１）
【００３６】
【化２４】
2008266534.tif 000026
（Ｒe55、Ｒf55は、それぞれ、炭素数１〜８の直鎖状若しくは分岐状のアルキレン基である。）〕
本発明による着色組成物の更に別の好ましい態様においては、ビニル系分散剤の数平均分子量が５００以上４００００以下である。
【００３７】
本発明による着色組成物の更に別の好ましい態様においては、
ビニル系重合体が、
（Ａ）水酸基を有するエチレン性不飽和単量体（ｈ）とトリカルボン酸無水物（Ｍ３）又はテトラカルボン酸二無水物（Ｍ４）とを予め反応させたエチレン性不飽和単量体を製造する工程、
（Ｂ）工程（Ａ）で得られるエチレン性不飽和単量体と他のエチレン性不飽和単量体とを共重合させる工程
を含む製造方法によって製造されてなるものである。
【００３８】
本発明による着色組成物の更に別の好ましい態様においては、
ビニル系重合体が、
（Ｃ）水酸基を有するエチレン性不飽和単量体（ｈ）と他のエチレン性不飽和単量体と共重合させる工程、
（Ｄ）工程（Ｃ）で得られる共重合物の水酸基にトリカルボン酸無水物（Ｍ３）又はテトラカルボン酸二無水物（Ｍ４）を反応させる工程
を含む製造方法によって製造されてなるものである。
【００３９】
本発明による着色組成物の更に別の好ましい態様においては、
ビニル系重合体が、
（Ｅ）水酸基を有するエチレン性不飽和単量体（ｈ）を他のエチレン性不飽和単量体と共重合させながら、該水酸基にトリカルボン酸無水物（Ｍ３）又はテトラカルボン酸二無水物（Ｍ４）を反応させる製造方法によって製造されてなるものである。
【００４０】
本発明による着色組成物の更に別の好ましい態様においては、
ビニル系重合体が、
（Ｆ）水酸基を有するエチレン性不飽和単量体（ｈ）と、カルボキシル基を有するエチレン性不飽和単量体とを共重合させる工程、
（Ｇ）工程（Ｆ）で得られる共重合物に、エポキシ基を有するエチレン性不飽和化合物と、トリカルボン酸無水物（Ｍ３）又はテトラカルボン酸二無水物（Ｍ４）とを、同時に、あるいは、任意の順序で反応させる工程
を含む製造方法によって製造されてなるものである。
【００４１】
本発明による着色組成物の更に別の好ましい態様においては、
ビニル系重合体が、
（Ｈ）水酸基を有するエチレン性不飽和単量体（ｈ）と、エポキシ基を有するエチレン性不飽和単量体とを共重合させる工程、
（Ｉ）工程（Ｈ）で得られる共重合物のエポキシ基に、カルボキシル基を有するエチレン性不飽和化合物を反応させる工程、
（Ｊ）工程（Ｉ）で得られる共重合物の水酸基に、トリカルボン酸無水物（Ｍ３）又はテトラカルボン酸二無水物（Ｍ４）を反応させる工程
を含む製造方法によって製造されてなるものである。
【００４２】
本発明による着色組成物の更に別の好ましい態様においては、
ビニル系重合体が、
（Ｋ）水酸基を有するエチレン性不飽和単量体（ｈ）を共重合させる工程、
（Ｌ）工程（Ｋ）で得られる共重合物の水酸基に、イソシアネート基を有するエチレン性不飽和化合物と、トリカルボン酸無水物（Ｍ３）又はテトラカルボン酸二無水物（Ｍ４）とを、同時に、あるいは、任意の順序で反応させる工程
を含む製造方法によって製造されてなるものである。
【００４３】
本発明による着色組成物の更に別の好ましい態様においては、
ビニル系重合体が、
（Ｍ）水酸基を有するエチレン性不飽和単量体（ｈ）とトリカルボン酸無水物（Ｍ３）又はテトラカルボン酸二無水物（Ｍ４）とを予め反応させたエチレン性不飽和単量体を製造する工程、
（Ｎ）工程（Ｍ）で得られるエチレン性不飽和単量体（但し、未反応の水酸基が残っているものとする。）を共重合させる工程、
（Ｏ）工程（Ｎ）で得られる共重合物の水酸基に、イソシアネート基を有するエチレン性不飽和化合物を反応させる工程
を含む製造方法によって製造されてなるものである。
【００４４】
本発明による着色組成物の更に別の好ましい態様においては、
ビニル系重合体が、
（Ｐ）水酸基を有するエチレン性不飽和単量体（ｈ）とトリカルボン酸無水物（Ｍ３）又はテトラカルボン酸二無水物（Ｍ４）とを予め反応させたエチレン性不飽和単量体を製造する工程、
（Ｑ）工程（Ｐ）で得られるエチレン性不飽和単量体と、カルボキシル基を有するエチレン性不飽和単量体とを共重合させる工程、
（Ｒ）工程（Ｑ）で得られる共重合物に、エポキシ基を有するエチレン性不飽和化合物を反応させる工程
を含む製造方法によって製造されてなるものである。
【００４５】
本発明による着色組成物の更に別の好ましい態様においては、トリカルボン酸無水物（Ｍ３）又はテトラカルボン酸二無水物（Ｍ４）が、トリメリット酸無水物又はピロメリット酸無水物である。
【００４６】
本発明による着色組成物の更に別の好ましい態様においては、熱反応性化合物を更に含み、特には、熱反応性化合物が、メラミン化合物、ベンゾグアナミン化合物、カルボジイミド化合物、エポキシ化合物、オキセタン化合物、フェノール化合物、ベンゾオキサジン化合物、ブロック化カルボン酸化合物、ブロック化イソシアネート化合物、アクリレート系モノマー、及びシランカップリング剤からなる群から選ばれる化合物１種若しくは２種以上である。
【００４７】
本発明による着色組成物の更に別の好ましい態様においては、バインダー樹脂を更に含み、特には、バインダー樹脂が、熱可塑性樹脂である。
【００４８】
本発明による着色組成物の更に別の好ましい態様においては、顔料誘導体を更に含み、特には、顔料誘導体が、一般式（５）で表される化合物である。
【００４９】
一般式（５）
Ｇ1−（Ｅ）ｑ          （５）
（式中、Ｇ1は、色素原型化合物残基であり、
Ｅは、塩基性置換基、酸性置換基、又は中性置換基であり、
ｑは、１〜４の整数である。）
本発明による着色組成物の更に別の好ましい態様においては、顔料誘導体が、塩基性基を有する顔料誘導体、塩基性基を有するアントラキノン誘導体、塩基性基を有するアクリドン誘導体、及び塩基性基を有するトリアジン誘導体からなる群から選ばれる塩基性誘導体少なくとも一種である。
【００５０】
本発明による着色組成物の更に別の好ましい態様においては、有機溶剤を更に含む。
【００５１】
本発明による着色組成物の更に別の好ましい態様においては、固形分含有量が、インク組成物全重量に対して、３〜６０重量％である。
【００５２】
本発明による着色組成物の更に別の好ましい態様においては、顔料の含有量が、インク組成物全重量に対して、１〜３０重量％である。
【００５３】
本発明による着色組成物の更に別の好ましい態様においては、顔料とビニル系分散剤との重量比が、１００：３〜１００：１５０である。
【００５４】
本発明による着色組成物の更に別の好ましい態様においては、２５℃における粘度が、２〜４０ｍＰａ・ｓである。
【００５５】
本発明による着色組成物の更に別の好ましい態様においては、カラーフィルタ基板用である。
【００５６】
また、本発明は、上記着色組成物を含んでなる印刷層を担持するカラーフィルタ基板にも関する。
【発明の効果】
【００５７】
本発明の着色組成物は、ビニル系分散剤（Ａ）〔特には、ビニル系分散剤（ａ）〕を含有しているので印刷工程中のインキの流動性が保たれるため、効率よく塗工、パターニング、転写のそれぞれの工程において最適な性状に制御でき、転写性持続時間が長く、基板上に精密な黒、赤、緑、青等のパターンを形成することができる。
【発明を実施するための最良の形態】
【００５８】
［ビニル系分散剤について］
本発明の印刷用着色組成物は、ビニル系分散剤を含有している。
【００５９】
本発明で用いることのできるビニル系分散剤（ａ）は、ビニル系重合体主鎖内に、一般式（１）で表されるカルボキシル基含有単位（Ｇ）を、ビニル系重合体の１分子あたり平均０．３個以上３．０個以下の量で含む構造を有する限り、その化学構造及び製造方法は特に限定されるものではない。
【００６０】
一般に、顔料分散剤は顔料に吸着する部位と、分散媒である溶剤に親和性の高い部位との構造を持ち合わせ、この２つの機能の部位のバランスで分散剤の性能は決まる。つまり、分散性を発現させるためには、分散剤の顔料に吸着する性能と分散媒である溶剤への親和性がともに非常に重要である。一般式（１）で表されるカルボキシル基含有単位（Ｇ）において、一般式（２）又は一般式（３）で表されるＹ1は、芳香族環の環構成炭素原子に直接に結合するカルボキシル基２個又は３個を有しており、この芳香族環の環構成炭素原子に直接に結合する複数のカルボキシル基が顔料の吸着部位となる。しかしながら、Ｙ1がカルボキシル基１個をのみ有する場合（本発明の範囲外）では、高い分散性、流動性、及び保存安定性を発現せず好ましくない。
【００６１】
本発明で用いるビニル系分散剤（ａ）は、１分子中に一般式（１）で示されるカルボキシル基含有単位（Ｇ）〔特には、一般式（１）における基Ｙ1〕を平均０．３個以上３．０個以下含むことが重要である。更に好ましくは０．３５個以上２．０個以下、最も好ましくは０．４個以上１．５個以下である。０．３個より少ない場合、顔料に吸着する部位が少なく、結果として分散能力が低下する。また、３．０個より多い場合、顔料に吸着する部位が多くなりすぎて、逆に分散性の低下を招く場合がある。
【００６２】
一般式（１）において、顔料分散体の低粘度化及び保存安定性の観点から、一般式（１）は、Ｘ1が−Ｃ（＝Ｏ）Ｏ−である一般式（１’）：
【００６３】
【化２５】
2008266534.tif 000027
であることが好ましく、更に、Ｒa1は炭素原子数１〜４の炭化水素基（例えば、メチレン基、エチレン基、直鎖状若しくは分岐状プロピレン基、又は直鎖状若しくは分岐状ブチレン基）であることが好ましく、ｍ１は１〜１０であることが好ましく（更に好ましくは１〜３）、Ｒb1は、ペンタメチレン基であることが好ましく、ｍ２は０〜５であることが好ましい（更に好ましくは０〜３）。
【００６４】
特に、Ｙ1は、一般式（２）中のＡ1〜Ａ3のうちの１つが水素原子であって、他の２つが−Ｃ（＝Ｏ）ＯＨである組合せであるか、あるいは、一般式（３）中のＡ5〜Ａ7のうちの１つが水素原子であって、他の２つが−Ｃ（＝Ｏ）ＯＨである組合せであることが好ましい。
【００６５】
また、別の態様としては、一般式（２）中のＡ1〜Ａ3のうちの１つが一般式（２ａ）で表される基であって、他の２つが−Ｃ（＝Ｏ）ＯＨである組合せであるか、あるいは、一般式（３）中のＡ5〜Ａ7のうちの１つが一般式（３ａ）で表される基であって、他の２つが−Ｃ（＝Ｏ）ＯＨである組合せであることが好ましい。このような組合せを含む、本発明のビニル系分散剤の一態様は、例えば、一般式（４Ａ）で表すことができる。
【００６６】
一般式（４Ａ）：
【００６７】
【化２６】
2008266534.tif 000028
〔一般式（４Ａ）中、曲線部分はビニル系重合体主鎖を描写したものであり、
Ｒ1及びＸ1〜Ｘ3は、一般式（１）における各基と同じ意味であり、
Ｒ11及びＸ11〜Ｘ13は、それぞれ、一般式（１）におけるＲ1及びＸ1〜Ｘ3と同じ意味であり（但し、Ｒ11とＲ1、Ｘ11とＸ1、Ｘ12とＸ2、Ｘ13とＸ3は、それぞれ、互いに独立しているものとする）、
Ｙ2は、一般式（２’）：
【００６８】
【化２７】
2008266534.tif 000029
〔一般式（２’）中、ｋ’は１又は２である〕
又は、一般式（３’）：
【００６９】
【化２８】
2008266534.tif 000030
〔一般式（３’）中、Ｒ2'は、前記一般式（３）における基Ｒ2と同じ意味である〕
で表される４価の有機残基である。
Ｅ1〜Ｅ4は、ビニル系重合体主鎖の末端を示す。ここで、Ｅ1末端若しくはＥ2末端は、Ｅ3末端又はＥ4末端と結合していてもよい。但し、Ｅ1末端とＥ2末端とが同時に同じ末端に結合することはない。〕
一般式（４Ａ）において、Ｅ1末端若しくはＥ2末端が、Ｅ3末端又はＥ4末端と結合している場合〔例えば、一般式（２ａ）において、ビニル系重合体主鎖（Ｂ）がビニル系重合体主鎖（Ａ）と同一主鎖であるか、あるいは、一般式（３ａ）において、ビニル系重合体主鎖（Ｃ）がビニル系重合体主鎖（Ａ）と同一主鎖である場合〕、そのビニル系重合体主鎖内に、
一般式（４Ｂ）：
【００７０】
【化２９】
2008266534.tif 000031
〔式中、Ｒ1及びＸ1〜Ｘ3、Ｒ11及びＸ11〜Ｘ13、並びにＹ2は、一般式（４Ａ）における各基と同じ意味であり、
一般式（４ｂ）：
【００７１】
【化３０】
2008266534.tif 000032
で表される主鎖構成単位（Ｂ）は、ビニル系重合体主鎖を構成可能な構成単位〔例えば、後述の一般式（４ｊ）で表される水酸基含有単位（Ｊ）若しくは一般式（４ｋ）で表される主鎖構成単位（Ｋ）、一般式（１）で示されるカルボキシル基含有単位（Ｇ）（但し、一般式（１）において、一般式（２）中のＡ1〜Ａ3がいずれも一般式（２Ａ）で表される基ではなく、一般式（３）中のＡ5〜Ａ7がいずれも一般式（３Ａ）で表される基でないものとする）、又は一般式（５１）〜（５５）で表される架橋性官能基含有単位（Ｉ）〕であり、
ｍ４１は、０以上４３０以下である〕
で表される主鎖構成単位を含む。
【００７２】
一般式（４Ａ）において、Ｅ1末端若しくはＥ2末端が、いずれも、Ｅ3末端又はＥ4末端と結合していない場合〔例えば、一般式（２ａ）において、ビニル系重合体主鎖（Ｂ）がビニル系重合体主鎖（Ａ）と異なる主鎖であるか、あるいは、一般式（３ａ）において、ビニル系重合体主鎖（Ｃ）がビニル系重合体主鎖（Ａ）と異なる主鎖である場合〕、ビニル系重合体主鎖（Ａ）に関する本明細書の記載は、Ｚ21〔すなわち、一般式（２１）で表される基を含むビニル系重合体主鎖（Ｂ）〕又はＺ31〔すなわち、一般式（３１）で表される基を含むビニル系重合体主鎖（Ｃ）〕についても、当業者の技術常識に従って、そのまま適用することができる。
更に、一般式（１）においては、Ｙ1は一般式（２）で表される基であることが好ましく、更に好ましくはｋが１である場合である。また、Ｙ1が一般式（３）で表される場合、Ｒ2は、直接結合、−Ｃ（＝Ｏ）ＯＣＨ2ＣＨ2ＯＣ（＝Ｏ）−、又は式（８１）で表される基であることが好ましい。
式（８１）
【００７３】
【化３１】
2008266534.tif 000033
本発明で用いるビニル系分散剤（ａ）としては、一般式（１）で表されるカルボキシル基含有単位（Ｇ）と、一般式（４ｋ）：
【００７４】
【化３２】
2008266534.tif 000034
〔一般式（４ｋ）中、Ｒ5及びＲ6は、前記と同じ意味である〕
で表される主鎖構成単位（Ｋ）と、更に所望により含有することのできる、一般式（４ｊ）：
【００７５】
【化３３】
2008266534.tif 000035
〔一般式（４ｊ）中、Ｒ4、Ｘ4、Ｘ5、及びＸ6は、前記と同じ意味である〕
で表される水酸基含有単位（Ｊ）と、一般式（５１）〜（５５）のいずれかで表される架橋性官能基含有単位（Ｉ）との各構成単位からなるブロック共重合体又はランダム共重合体を挙げることができる。
【００７６】
従って、本発明による好ましいビニル系分散剤（ａ）は、一般式（４）又は一般式（４ａ）：
−〔Ｇ〕ｐ１−〔Ｊ〕ｐ２−〔Ｋ〕ｐ３−〔Ｉ〕ｐ４−      （４ａ）
で表される共重合体である。
ここで、Ｇは、一般式（１）で表されるカルボキシル基含有単位であり、Ｊは、一般式（４ｊ）で表される水酸基含有単位であり、Ｋは、一般式（４ｋ）で表される主鎖構成単位であり、Ｉは一般式（５１）〜（５５）のいずれかで表される架橋性官能基含有単位であり、ｐ１は０．３以上３．０以下（好ましくは０．３５以上２．０以下、更に好ましくは０．４以上１．５以下）、ｐ２は０以上１８０以下（好ましくは０．０５以上５０以下）、ｐ３は６以上２５０以下（好ましくは１０以上１００以下）、ｐ４は０以上１８０以下（好ましくは０．１以上１８０以下、より好ましくは０．５以上１００以下、更に好ましくは２以上５０以下）である。
【００７７】
また、一般式（４ａ）において、カルボキシル基含有単位（Ｇ）と水酸基含有単位（Ｊ）と主鎖構成単位（Ｋ）と架橋性官能基含有単位（Ｉ）とは、それぞれ、ブロック共重合形式又はランダム共重合形式で存在することができる。更に、カルボキシル基含有単位（Ｇ）、水酸基含有単位（Ｊ）、主鎖構成単位（Ｋ）、及び架橋性官能基含有単位（Ｉ）は、一般式（４ａ）中に、それぞれ複数個で存在することができる。この場合は、それぞれの単位が相互に同一又は異なっていることができる。例えば、主鎖構成単位（Ｋ）が２種又はそれ以上の構造の構成単位を含んでいることができる。なお、一般式（４ａ）におけるカルボキシル基含有単位（Ｇ）、水酸基含有単位（Ｊ）、主鎖構成単位（Ｋ）、及び架橋性官能基含有単位（Ｉ）の配置は、〔Ｇ〕ｐ１、〔Ｊ〕ｐ２、〔Ｋ〕ｐ３、及び〔Ｉ〕ｐ４をこの順序で含むことを意味するものではなく、各単位Ｇ、Ｊ、Ｋ、及びＩを、それぞれ、任意の順序で含むことができることを意味するものである。
【００７８】
一般式（４）又は一般式（４ａ）で表される本発明で用いるビニル系分散剤（ａ）に含まれる水酸基含有単位（Ｊ）において、Ｘ4は−Ｃ（＝Ｏ）Ｏ−であることが好ましく、Ｒa2は炭素原子数１〜４の炭化水素基（例えば、メチレン基、エチレン基、直鎖状若しくは分岐状のプロピレン基又は直鎖状若しくは分岐状のブチレン基）であることが好ましく、ｍ３は１〜１０であることが好ましく（更に好ましくは１〜３）、Ｒb4は、ペンタメチレン基であることが好ましく、ｍ４は０〜５であることが好ましい（更に好ましくは０〜３）。
【００７９】
一般式（４）又は一般式（４ａ）で表される本発明で用いるビニル系分散剤（ａ）は、主鎖構成単位（Ｋ）として、Ｒ5がメチル基であり、Ｒ6が−Ｃ（＝Ｏ）−Ｏ−ＣＨ2−Ａｒ（但し、Ａｒは芳香族基、特にはフェニル基である）である主鎖構成単位（Ｋ１）を含むことが好ましい。この主鎖構成単位（Ｋ１）は、ビニル重合体一分子あたり平均で１以上１００以下の量で有していることが好ましく、この態様のビニル系分散剤（ａ）は、分散能力に優れる。
【００８０】
更に、一般式（４）又は一般式（４ａ）で表される本発明で用いるビニル系分散剤（ａ）は、主鎖構成単位（Ｋ）として、Ｒ5がメチル基であり、Ｒ6が−Ｃ（＝Ｏ）−Ｏ−Ｒ7（但し、Ｒ7は炭素原子数２〜１２の直鎖状若しくは分岐状アルキル基である）である主鎖構成単位（Ｋ２）を含むことが好ましい。この主鎖構成単位（Ｋ２）は、ビニル系分散剤（ａ）内において、主鎖構成単位（Ｋ１）と共存するのが、より好ましい。
【００８１】
更にまた、一般式（４）又は一般式（４ａ）で表される本発明で用いるビニル系分散剤（ａ）は、主鎖構成単位（Ｋ）として、Ｒ5が水素原子であり、Ｒ6が芳香族基（特に、フェニル基）である主鎖構成単位（Ｋ３）を、それ単独で、あるいは主鎖構成単位（Ｋ１）及び／又は主鎖構成単位（Ｋ２）と併存させて含むことが好ましい。更に、主鎖構成単位（Ｋ）として、Ｒ5が水素原子又はメチル基であり、Ｒ6がカルボキシル基である主鎖構成単位（Ｋ４）を、主鎖構成単位（Ｋ１）、主鎖構成単位（Ｋ２）、及び／又は主鎖構成単位（Ｋ３）と併存させて含むこともできる。
【００８２】
主鎖構成単位（Ｋ１）と主鎖構成単位（Ｋ２）とを併存させる場合、それらの比率（Ｋ１／Ｋ２）は、例えば、０．０１〜１００、好ましくは０．１〜１０であることができる。また、主鎖構成単位（Ｋ３）を主鎖構成単位（Ｋ１）及び／又は主鎖構成単位（Ｋ２）と併存させる場合、その比率〔Ｋ３／（Ｋ１＋Ｋ２）〕は、例えば、０．０１〜１０、好ましくは０．０５〜２であることができる。更に、主鎖構成単位（Ｋ４）を、それ以外の主鎖構成単位（Ｋ）と併存させる場合、その比率〔Ｋ４／Ｋ〕は、例えば、０〜０．２、好ましくは０〜０．１であることができる。
【００８３】
一般式（４）又は一般式（４ａ）で表される本発明で用いるビニル系分散剤（ａ）は、架橋性官能基含有単位（Ｉ）として、一般式（５１）〜（５５）のいずれかで表される架橋性官能基含有単位が挙げられるが、好ましくは、以下のとおりである。
一般式（５１）のＴ1は、下記式（８４）、又は式（８５）で表される基である。
式（８４）
【００８４】
【化３４】
2008266534.tif 000036
又は式（８５）
【００８５】
【化３５】
2008266534.tif 000037
であることが好ましく、より好ましくは、Ｒa51が、−ＣＨ2−ＣＨ2−であるか、
Ｒb51が、−（ＣＨ3）Ｃ（ＣＨ3）−である。
一般式（５１）のＴ2は、
Ｒc51がエチル基であって、かつ、Ｒd51がメチル基であるか、
Ｒf51が水素原子であって、かつ、Ｒe51およびＲg51がメチル基であるか、
ｎ５１が５であるものが好ましい。
一般式（５２）は、
Ｒa52がメチレン基であって、Ｒb52がエチル基であるものが好ましい。
一般式（５４）は、
Ｒa54およびＲb54が、メチレン基であるものが好ましい。
一般式（５５）のＸa55は、−Ｃ（＝Ｏ）Ｏ−が好ましく、
一般式（５５）のＸb55は、Ｒb55が−ＣＨ2−ＣＨ2−であり、ｍ５５が１であるのが好ましい。
一般式（５５）のＸc55が、ｎ５５が０であるものが好ましい。
一般式（５５）のＴ5は、Ｒe55が−ＣＨ2−ＣＨ2−であるか、Ｒf55が−（ＣＨ3）Ｃ（ＣＨ3）−であるのが好ましい。
【００８６】
一般式（４）で示されるビニル系分散剤（ａ）の主鎖の末端は、公知のエチレン性不飽和単量体の重合方法、又は重合過程で考えられる構造、例えば、重合開始剤由来、連鎖移動剤由来、溶剤由来、又はエチレン性不飽和単量体由来の化学構造などを有してよい。
【００８７】
本発明で用いるビニル系分散剤（ａ）の数平均分子量は、５００以上４００００以下であることが好ましく、更に好ましくは１０００以上２００００以下、最も好ましくは１５００以上１６０００以下である。数平均分子量が５００未満であっても、４００００を超えても分散性、又は流動性の低下を招く場合がある。
【００８８】
本発明で用いるビニル系分散剤（ａ）は、本発明で用いる製造方法によって調製することができる。後述する本発明で用いる製造方法によれば、ビニル系分散剤（ａ）だけでなく、ビニル系分散剤（ａ）を包含する広範な構造を有するビニル系分散剤（Ａ）を製造することができる。すなわち、後述する本発明で用いる製造方法において、特定の出発材料を選択することによって、本発明で用いるビニル系分散剤（ａ）を調製することができる。
【００８９】
本発明で用いるビニル系分散剤（Ａ）の製造方法としては、以下の製造方法１〜８を挙げることができる。
製造方法１：
（Ａ）水酸基を有するエチレン性不飽和単量体（ｈ）とトリカルボン酸無水物（Ｍ３）又はテトラカルボン酸二無水物（Ｍ４）とを予め反応させたエチレン性不飽和単量体を製造する工程、
（Ｂ）該エチレン性不飽和単量体と他のエチレン性不飽和単量体〔一般式（５１）〜（５３）中に示されるいずれかの架橋性官能基（すなわち、一般式（５１）〜（５３）で表される架橋性官能基含有単位から主鎖構成部分を除いた部分）を有するエチレン性不飽和単量体を含んでもよい〕とを共重合させる工程
からなる。
製造方法２：
（Ｃ）水酸基を有するエチレン性不飽和単量体（ｈ）を他のエチレン性不飽和単量体〔一般式（５１）〜（５３）中に示されるいずれかの架橋性官能基を有するエチレン性不飽和単量体を含んでもよい〕と共重合させる工程、
（Ｄ）該共重合物の水酸基にトリカルボン酸無水物（Ｍ３）又はテトラカルボン酸二無水物（Ｍ４）を反応させる工程
からなる。
製造方法３：
（Ｅ）水酸基を有するエチレン性不飽和単量体（ｈ）を他のエチレン性不飽和単量体〔一般式（５１）〜（５３）中に示されるいずれかの架橋性官能基を有するエチレン性不飽和単量体を含んでもよい〕と共重合させながら、該水酸基にトリカルボン酸無水物（Ｍ３）又はテトラカルボン酸二無水物（Ｍ４）を同時に反応させる。
【００９０】
更に、本発明のビニル系分散剤（Ａ）が架橋性官能基として、一般式（５４）又は（５５）に示される、不飽和結合を有する架橋性官能基のいずれかを含む場合には以下の製造方法４〜８を例示することができる。
製造方法４：
（Ｆ）水酸基を有するエチレン性不飽和単量体（ｈ）と、カルボキシル基を有するエチレン性不飽和単量体とを（好ましくは他のエチレン性不飽和単量体と共に）共重合させる工程、
（Ｇ）工程（Ｆ）で得られる共重合物に、エポキシ基を有するエチレン性不飽和化合物と、トリカルボン酸無水物（Ｍ３）又はテトラカルボン酸二無水物（Ｍ４）とを、同時に、あるいは、任意の順序で反応させる工程
を含む。
【００９１】
工程（Ｇ）において、エポキシ基を有するエチレン性不飽和化合物は、工程（Ｆ）で得られる共重合物のカルボキシル基と反応し、一般式（５４）に示される、不飽和結合を有する架橋性官能基を生じさせる。一方、トリカルボン酸無水物（Ｍ３）又はテトラカルボン酸二無水物（Ｍ４）は、共重合物の水酸基と反応する。
【００９２】
また、本発明のビニル系分散剤（Ａ）が架橋性官能基として、一般式（５１）〜（５３）に示されるいずれかの架橋性官能基をも含む場合は、工程（Ｆ）でこれらの架橋性官能基を有するエチレン性不飽和単量体を共重合させる。
製造方法５：
（Ｈ）水酸基を有するエチレン性不飽和単量体（ｈ）と、エポキシ基を有するエチレン性不飽和単量体とを（好ましくは他のエチレン性不飽和単量体と共に）共重合させる工程、
（Ｉ）工程（Ｈ）で得られる共重合物のエポキシ基に、カルボキシル基を有するエチレン性不飽和化合物を反応させる工程、
（Ｊ）工程（Ｉ）で得られる共重合物の水酸基に、トリカルボン酸無水物（Ｍ３）又はテトラカルボン酸二無水物（Ｍ４）を反応させる工程
を含む。
【００９３】
工程（Ｉ）において、カルボキシル基を有するエチレン性不飽和化合物は、工程（Ｈ）で得られる共重合物のエポキシ基と反応し、一般式（５４）に示される、不飽和結合を有する架橋性官能基を生じさせる。
【００９４】
また、本発明のビニル系分散剤（Ａ）が架橋性官能基として、一般式（５１）〜（５３）に示されるいずれかの架橋性官能基をも含む場合は、工程（Ｈ）でこれらの架橋性官能基を有するエチレン性不飽和単量体を共重合させる。
製造方法６：
（Ｋ）水酸基を有するエチレン性不飽和単量体（ｈ）を（好ましくは他のエチレン性不飽和単量体と共に）共重合させる工程、
（Ｌ）工程（Ｋ）で得られる共重合物の水酸基に、イソシアネート基を有するエチレン性不飽和化合物と、トリカルボン酸無水物（Ｍ３）又はテトラカルボン酸二無水物（Ｍ４）とを、同時に、あるいは、任意の順序で反応させる工程
を含む。
【００９５】
工程（Ｌ）において、イソシアネート基を有するエチレン性不飽和化合物は、工程（Ｋ）で得られる共重合物の水酸基と反応し、一般式（５５）に示される、不飽和結合を有する架橋性官能基を生じさせる。一方、トリカルボン酸無水物（Ｍ３）又はテトラカルボン酸二無水物（Ｍ４）も、共重合物の水酸基と反応する。
【００９６】
また、本発明のビニル系分散剤（Ａ）が架橋性官能基として、一般式（５１）〜（５３）に示されるいずれかの架橋性官能基をも含む場合は、工程（Ｋ）でこれらの架橋性官能基を有するエチレン性不飽和単量体を共重合させる。
製造方法７：
（Ｍ）水酸基を有するエチレン性不飽和単量体（ｈ）とトリカルボン酸無水物（Ｍ３）又はテトラカルボン酸二無水物（Ｍ４）とを予め反応させたエチレン性不飽和単量体を製造する工程、
（Ｎ）工程（Ｍ）で得られるエチレン性不飽和単量体（但し、未反応の水酸基が残っているものとする）を（好ましくは他のエチレン性不飽和単量体と共に）共重合させる工程、
（Ｏ）工程（Ｎ）で得られる共重合物の水酸基に、イソシアネート基を有するエチレン性不飽和化合物を反応させる工程
を含む。
【００９７】
製造方法７では、工程（Ｏ）において、一般式（５５）に示される、不飽和結合を有する架橋性官能基が形成される。また、本発明のビニル系分散剤（Ａ）が架橋性官能基として、一般式（５１）〜（５３）に示されるいずれかの架橋性官能基をも含む場合は、工程（Ｎ）でこれらの架橋性官能基を有するエチレン性不飽和単量体を共重合させる。
製造方法８：
（Ｐ）水酸基を有するエチレン性不飽和単量体（ｈ）とトリカルボン酸無水物（Ｍ３）又はテトラカルボン酸二無水物（Ｍ４）とを予め反応させたエチレン性不飽和単量体を製造する工程、
（Ｑ）工程（Ｐ）で得られるエチレン性不飽和単量体と、カルボキシル基を有するエチレン性不飽和単量体とを（好ましくは他のエチレン性不飽和単量体と共に）共重合させる工程、
（Ｒ）工程（Ｑ）で得られる共重合物に、エポキシ基を有するエチレン性不飽和化合物を反応させる工程
を含む。
【００９８】
製造方法８では、工程（Ｒ）において、一般式（５４）に示される、不飽和結合を有する架橋性官能基が形成される。また、本発明のビニル系分散剤（Ａ）が架橋性官能基として、一般式（５１）〜（５３）に示されるいずれかの架橋性官能基をも含む場合は、工程（Ｑ）でこれらの架橋性官能基を有するエチレン性不飽和単量体を共重合させる。
【００９９】
前記の製造方法で使用される水酸基を有するエチレン性不飽和単量体（ｈ）としては、水酸基を有し、エチレン性不飽和二重結合を有する単量体であればどのようなものでも構わないが、具体的には、水酸基を有する（メタ）アクリレート系単量体、例えば、２−ヒドロキシエチル（メタ）アクリレート、２（又は３）−ヒドロキシプロピル（メタ）アクリレート、２（又は３又は４）−ヒドロキシブチル（メタ）アクリレート及びシクロヘキサンジメタノールモノ（メタ）アクリレートなどのヒドロキシアルキル（メタ）アクリレート、あるいは水酸基を有する（メタ）アクリルアミド系単量体、例えば、Ｎ−（２−ヒドロキシエチル）（メタ）アクリルアミド、Ｎ−（２−ヒドロキシプロピル）（メタ）アクリルアミド、Ｎ−（２−ヒドロキシブチル）（メタ）アクリルアミドなどのＮ−（ヒドロキシアルキル）（メタ）アクリルアミド、あるいは、水酸基を有するビニルエーテル系単量体、例えば、２−ヒドロキシエチルビニルエーテル、２−（または３−）ヒドロキシプロピルビニルエーテル、２−（または３−または４−）ヒドロキシブチルビニルエーテルなどのヒドロキシアルキルビニルエーテル、あるいは水酸基を有するアリルエーテル系単量体、例えば、２−ヒドロキシエチルアリルエーテル、２−（または３−）ヒドロキシプロピルアリルエーテル、２−（または３−または４−）ヒドロキシブチルアリルエーテルなどのヒドロキシアルキルアリルエーテルが挙げられる。
【０１００】
また、上記のヒドロキシアルキル（メタ）アクリレート、Ｎ−（ヒドロキシアルキル）（メタ）アクリルアミド、ヒドロキシアルキルビニルエーテルあるいはヒドロキシアルキルアリルエーテルにアルキレンオキサイド及び／又はラクトンを付加して得られるエチレン性不飽和単量体も、本発明で用いる製造方法において、水酸基を有するエチレン性不飽和単量体（ｈ）として用いることができる。付加されるアルキレンオキサイドとしては、エチレンオキサイド、プロピレンオキサイド、１，２−、１，４−、２，３−又は１，３−ブチレンオキサイド及びこれらの２種以上の併用系が用いられる。２種以上のアルキレンオキサイドを併用するときの結合形式はランダム及び／又はブロックのいずれでもよい。付加されるラクトンとしては、δ−バレロラクトン、ε−カプロラクトン、炭素原子数１〜６のアルキル基で置換されたε−カプロラクトン及びこれらの２種以上の併用系が用いられる。アルキレンオキサイドとラクトンを両方とも付加したものでも構わない。
【０１０１】
トリカルボン酸無水物（Ｍ３）としては、まず、脂肪族トリカルボン酸無水物、芳香族トリカルボン酸無水物、又は多環式トリカルボン酸無水物が挙げられる。
【０１０２】
脂肪族トリカルボン酸無水物としては、例えば、３−カルボキシメチルグルタル酸無水物、１，２，４−ブタントリカルボン酸−１，２−無水物、ｃｉｓ−プロペン−１，２，３−トリカルボン酸−１，２−無水物、１，３，４−シクロペンタントリカルボン酸無水物などが挙げられる。
【０１０３】
芳香族トリカルボン酸としては、例えば、ベンゼントリカルボン酸無水物（１，２，３−ベンゼントリカルボン酸無水物、トリメリット酸無水物（１，２，４−ベンゼントリカルボン酸無水物）など）、ナフタレントリカルボン酸無水物（１，２，４−ナフタレントリカルボン酸無水物、１，４，５−ナフタレントリカルボン酸無水物、２，３，６−ナフタレントリカルボン酸無水物、１，２，８−ナフタレントリカルボン酸無水物など）、３，４，４’−ベンゾフェノントリカルボン酸無水物、３，４，４’−ビフェニルエーテルトリカルボン酸無水物、３，４，４’−ビフェニルトリカルボン酸無水物、２，３，２’−ビフェニルトリカルボン酸無水物、３，４，４’−ビフェニルメタントリカルボン酸無水物、３，４，４’−ビフェニルスルホントリカルボン酸無水物などが挙げられる。
【０１０４】
また、本発明で用いる製造方法では、後述するテトラカルボン酸二無水物（Ｍ４）において１分子のうちの１個の酸無水物を水、炭素原子数１〜１８のアルコールあるいは炭素原子数５〜１８のシクロアルコール（例えばメタノール、エタノール、直鎖状若しくは分岐状のプロパノール、直鎖状若しくは分岐状のブタノール、直鎖状若しくは分岐状のペンタノール若しくはシクロペンタノール、直鎖状若しくは分岐状のヘキサノール若しくはシクロヘキサノール、直鎖状若しくは分岐状のヘプタノール若しくはシクロヘプタノール、直鎖状若しくは分岐状のオクタノール若しくはシクロオクタノール、直鎖状若しくは分岐状のノナノール若しくはシクロノナノール、直鎖状若しくは分岐状のデカノール若しくはシクロデカノール、直鎖状若しくは分岐状のドデカノール若しくはシクロドデカノール、直鎖状若しくは分岐状のミリスチルアルコール若しくはシクロミリスチルアルコール、直鎖状若しくは分岐状のセチルアルコール若しくはシクロセチルアルコール、直鎖状若しくは分岐状のステアリルアルコール若しくはシクロステアリルアルコールなどが挙げられる）で開環したテトラカルボン酸モノ無水物、及びテトラカルボン酸モノエステルモノ無水物も、本発明で用いる製造方法において、トリカルボン酸無水物（Ｍ３）として用いることができる。本明細書では、脂肪族テトラカルボン酸モノエステルモノ無水物は、脂肪族トリカルボン酸無水物、芳香族テトラカルボン酸モノエステルモノ無水物は、芳香族トリカルボン酸無水物、多環式テトラカルボン酸無水物モノエステルモノ無水物は、多環式トリカルボン酸無水物として説明する。これらテトラカルボン酸無水物モノエステルモノ無水物の具体例は、後述するテトラカルボン酸二無水物から当業者には自明である。
【０１０５】
テトラカルボン酸二無水物（Ｍ４）としては、例えば、脂肪族テトラカルボン酸二無水物、芳香族テトラカルボン酸二無水物、又は多環式テトラカルボン酸二無水物が挙げられる。
【０１０６】
脂肪族テトラカルボン酸二無水物としては、例えば、１，２，３，４−ブタンテトラカルボン酸二無水物、１，２，３，４−シクロブタンテトラカルボン酸二無水物、１，３−ジメチル−１，２，３，４−シクロブタンテトラカルボン酸二無水物、１，２，３，４−シクロペンタンテトラカルボン酸二無水物、２，３，５−トリカルボキシシクロペンチル酢酸二無水物、３，５，６−トリカルボキシノルボルナン−２−酢酸二無水物、２，３，４，５−テトラヒドロフランテトラカルボン酸二無水物、５−（２，５−ジオキソテトラヒドロフラル）−３−メチル−３−シクロヘキセン−１，２−ジカルボン酸二無水物、ビシクロ［２，２，２］−オクト−７−エン−２，３，５，６−テトラカルボン酸二無水物などを挙げることができる。
【０１０７】
芳香族テトラカルボン酸二無水物としては、例えば、ピロメリット酸二無水物、エチレングリコールジ無水トリメリット酸エステル、プロピレングリコールジ無水トリメリット酸エステル、ブチレングリコールジ無水トリメリット酸エステル、３，３’，４，４’−ベンゾフェノンテトラカルボン酸二無水物、３，３’，４，４’−ビフェニルスルホンテトラカルボン酸二無水物、１，４，５，８−ナフタレンテトラカルボン酸二無水物、２，３，６，７−ナフタレンテトラカルボン酸二無水物、３，３’，４，４’−ビフェニルエーテルテトラカルボン酸二無水物、３，３’，４，４’−ジメチルジフェニルシランテトラカルボン酸二無水物、３，３’，４，４’−テトラフェニルシランテトラカルボン酸二無水物、１，２，３，４−フランテトラカルボン酸二無水物、４，４’−ビス（３，４−ジカルボキシフェノキシ）ジフェニルスルフィド二無水物、４，４’−ビス（３，４−ジカルボキシフェノキシ）ジフェニルスルホン二無水物、４，４’−ビス（３，４−ジカルボキシフェノキシ）ジフェニルプロパン二無水物、３，３’，４，４’−パーフルオロイソプロピリデンジフタル酸二無水物、３，３’，４，４’−ビフェニルテトラカルボン酸二無水物、ビス（フタル酸）フェニルホスフィンオキサイド二無水物、ｐ−フェニレン−ビス（トリフェニルフタル酸）二無水物、ｍ−フェニレン−ビス（トリフェニルフタル酸）二無水物、ビス（トリフェニルフタル酸）−４，４’−ジフェニルエーテル二無水物、ビス（トリフェニルフタル酸）−４，４’−ジフェニルメタン二無水物、９，９−ビス（３，４−ジカルボキシフェニル）フルオレン酸二無水物、９，９−ビス［４−（３，４−ジカルボキシフェノキシ）フェニル］フルオレン酸二無水物などを挙げることができる。
【０１０８】
多環式テトラカルボン酸二無水物としては、例えば、３，４−ジカルボキシ−１，２，３，４−テトラヒドロ−１−ナフタレンコハク酸二無水物、３，４−ジカルボキシ−１，２，３，４−テトラヒドロ−６−メチル−１−ナフタレンコハク酸二無水物などを挙げることができる。
【０１０９】
本発明で用いる製造方法１について更に詳細に説明する。
【０１１０】
本発明で用いる製造方法１では、まず水酸基を有するエチレン性不飽和単量体（ｈ）とトリカルボン酸無水物（Ｍ３）又はテトラカルボン酸二無水物（Ｍ４）とを反応させる工程（Ａ）を行う。この工程（Ａ）は、単量体が熱重合してしまわないように、乾燥空気を反応装置内に流しながら、重合禁止剤を添加して、８０℃〜１５０℃で行うのが好ましい。より好ましくは９０℃〜１３０℃である。重合禁止剤としては、ハイドロキノン、ハイドロキノンモノメチルエーテル、メチルハイドロキノンなどが挙げられる。
【０１１１】
工程（Ａ）で水酸基を有するエチレン性不飽和単量体（ｈ）とトリカルボン酸無水物（Ｍ３）とを反応させる場合、反応比率は「水酸基を有するエチレン性不飽和単量体（ｈ）のモル数／トリカルボン酸無水物（Ｍ３）のモル数」が０．８以上１０以下であることが好ましい。より好ましくは０．９以上５以下、更に好ましくは０．９５以上２以下である。０．８未満であると、トリカルボン酸無水物（Ｍ３）が残存するため好ましくない。１０を超えると、水酸基を有するエチレン性不飽和単量体（ｈ）が大量に残り、後の工程（Ｂ）で共重合できる他のエチレン性不飽和単量体の量が減り好ましくない。
【０１１２】
工程（Ａ）で水酸基を有するエチレン性不飽和単量体（ｈ）とテトラカルボン酸二無水物（Ｍ４）とを反応させる場合、反応比率は「水酸基を有するエチレン性不飽和単量体（ｈ）のモル数／テトラカルボン酸二無水物（Ｍ４）のモル数」が０．５以上１０．０以下であることが好ましい。より好ましくは１.０以上５．０以下である。０．５未満であると、テトラカルボン酸二無水物（Ｍ４）が多く残存するため好ましくない。１０を超えると、水酸基を有するエチレン性不飽和単量体（ｈ）が大量に残り、後の工程（Ｂ）で共重合できる他のエチレン性不飽和単量体の量が減り好ましくない。
【０１１３】
工程（Ａ）では触媒を用いてもかまわない。触媒としては３級アミン系化合物が好ましく、例えばトリエチルアミン、トリエチレンジアミン、Ｎ，Ｎ−ジメチルベンジルアミン、Ｎ−メチルモルホリン、１，８−ジアザビシクロ−［５．４．０］−７−ウンデセン、１，５−ジアザビシクロ−［４．３．０］−５−ノネン等が挙げられる。
【０１１４】
更に、水酸基を有するエチレン性不飽和単量体（ｈ）とテトラカルボン酸二無水物（Ｍ４）を「水酸基を有するエチレン性不飽和単量体（ｈ）のモル数／テトラカルボン酸二無水物（Ｍ４）のモル数」が２．０未満で反応させた場合、この時点で残存する酸無水物基を水又は炭素原子数１〜１８のアルコールで開環させ〔工程（Ａａ）〕、不要な酸無水物基の除去を容易にすることができる。
【０１１５】
続いて、製造方法１では、工程（Ａ）で合成したエチレン性不飽和単量体と、他のエチレン性不飽和単量体〔一般式（５１）〜（５３）のいずれかの架橋性官能基を有するエチレン性不飽和単量体を含んでもよい〕とを共重合させる工程（Ｂ）を行う。
【０１１６】
工程（Ａ）で用いる他のエチレン性不飽和単量体としては、芳香族基で置換されていてもよい炭素原子数１〜１８のアルキル（メタ）アクリレート、炭素原子数１〜１８のＮ−アルキル（メタ）アクリルアミド、スチレン、水酸基を有するエチレン性不飽和単量体（ｈ）（工程（Ａ）で残存したものを含む）、及び一般式（５１）〜（５３）で表される架橋性官能基を有するエチレン性不飽和単量体から選択されるエチレン性不飽和単量体が共重合されるのが好ましい。
【０１１７】
非置換のアルキル（メタ）アクリレートとしては、メチル（メタ）アクリレート、エチル（メタ）アクリレート、直鎖状若しくは分岐状のプロピル（メタ）アクリレート、直鎖状若しくは分岐状のブチル（メタ）アクリレート、直鎖状若しくは分岐状のペンチル（メタ）アクリレート、シクロペンチル（メタ）アクリレート、直鎖状若しくは分岐状のヘキシル（メタ）アクリレート、シクロヘキシル（メタ）アクリレート、直鎖状若しくは分岐状のヘプチル（メタ）アクリレート、シクロヘプチル（メタ）アクリレート、直鎖状若しくは分岐状のオクチル（メタ）アクリレート、シクロオクチル（メタ）アクリレート、直鎖状若しくは分岐状のノニル（メタ）アクリレート、シクロノニル（メタ）アクリレート、直鎖状若しくは分岐状のデシル（メタ）アクリレート、シクロデシル（メタ）アクリレート、直鎖状若しくは分岐状のドデシル（メタ）アクリレート、シクロドデシル（メタ）アクリレート、直鎖状若しくは分岐状のミリスチル（メタ）アクリレート、シクロミリスチル（メタ）アクリレート、直鎖状若しくは分岐状のセチル（メタ）アクリレート、シクロセチル（メタ）アクリレート、及び直鎖状若しくは分岐状のステアリル（メタ）アクリレート、又はシクロステアリル（メタ）アクリレートが挙げられる。芳香族環で置換されたアルキル（メタ）アクリレートとしては、ベンジル（メタ）アクリレートが挙げられる。
【０１１８】
非置換のＮ−アルキル（メタ）アクリルアミドとしては、Ｎ−メチル（メタ）アクリルアミド、Ｎ−エチル（メタ）アクリルアミド、直鎖状若しくは分岐状のＮ−プロピル（メタ）アクリルアミド、直鎖状若しくは分岐状のＮ−ブチル（メタ）アクリルアミド、直鎖状若しくは分岐状のＮ−ペンチル（メタ）アクリルアミド、Ｎ−シクロペンチル（メタ）アクリルアミド、直鎖状若しくは分岐状のＮ−ヘキシル（メタ）アクリルアミド、Ｎ−シクロヘキシル（メタ）アクリルアミド、直鎖状若しくは分岐状のＮ−ヘプチル（メタ）アクリルアミド、Ｎ−シクロヘプチル（メタ）アクリルアミド、直鎖状若しくは分岐状のＮ−オクチル（メタ）アクリルアミド、Ｎ−シクロオクチル（メタ）アクリルアミド、直鎖状若しくは分岐状のＮ−ノニル（メタ）アクリルアミド、Ｎ−シクロオクチル（メタ）アクリルアミド、直鎖状若しくは分岐状のＮ−デシル（メタ）アクリルアミド、Ｎ−シクロデシル（メタ）アクリルアミド、直鎖状若しくは分岐状のＮ−ドデシル（メタ）アクリルアミド、Ｎ−シクロドデシル（メタ）アクリルアミド、直鎖状若しくは分岐状のＮ−ミリスチル（メタ）アクリルアミド、Ｎ−シクロミリスチル（メタ）アクリルアミド、直鎖状若しくは分岐状のＮ−セチル（メタ）アクリルアミド、Ｎ−シクロセチル（メタ）アクリルアミド、直鎖状若しくは分岐状のＮ−ステアリル（メタ）アクリルアミド、又はＮ−シクロステアリル（メタ）アクリルアミドが挙げられる。芳香族環で置換されたアルキル（メタ）アクリレートとしては、Ｎ−ベンジル（メタ）アクリルアミドが挙げられる。なお、ここで、（メタ）アクリレートとは、メタクリレート又はアクリレートを示し、（メタ）アクリルアミドとはメタクリルアミド又はアクリルアミドを示す。
【０１１９】
カルボキシル基を有するエチレン性不飽和単量体としては、例えば、アクリル酸、メタクリル酸、マレイン酸、フマル酸、シトラコン酸、イタコン酸、クロトン酸、アクリル酸二量体、アクリル酸のカプロラクトン付加物（付加モル数は１〜５）、及びメタクリル酸のカプロラクトン付加物（付加モル数は１〜５）などが挙げられる。
【０１２０】
また、一般式（５１）で表される架橋性官能基を有するエチレン性不飽和単量体としては、カレンズＭＯＩ−ＢＭ、カレンズＭＯＩ−ＢＰ（昭和電工製）などが挙げられる。
【０１２１】
一般式（５２）で表される架橋性官能基を有するエチレン性不飽和単量体としては、ＥＴＥＲＮＡＣＯＬＬ  ＯＸＭＡ（宇部興産製）などが挙げられる。
【０１２２】
一般式（５３）で表される架橋性官能基を有するエチレン性不飽和単量体としては、ｔ−ブチルメタクリレート、ｔ−ブチルアクリレートなどが挙げられる。
【０１２３】
工程（Ｂ）では、反応容器を窒素置換しながら重合開始剤を用い、５０℃〜１５０℃で重合するのが好ましい。重合開始剤としては、アルキルパーオキサイド、ｔ−ブチルヒドロパーオキサイド、クメンヒドロパーオキサイド、ｐ−メタンヒドロパーオキサイド、イソブチルパーオキサイド、ラウロリルパーオキサイド、３，５，５−トリメチルヘキサノイルパーオキサイド、オクタノイルパーオキサイド、ｔ−ブチルクミルパーオキサイド、ベンゾイルパーオキサイド、ジクロルベンゾイルパーオキサイド、ジクミルパーオキサイド、ジ−ｔ−ブチルパーオキサイド、１，１−ビス（ｔ−ブチルパーオキシ）−３，３，５−トリメチルシクロヘキサン、３，３，５−トリメチルシクロヘキサノンパーオキサイド、メチルシクロヘキサノンパーオキサイド、ジ−イソブチルパーオキシジカーボネート、ジ−２−エチルヘキシルパーオキシジカーボネート、ｔ−ブチルパーオキシイソブチレート等の有機過酸化物、２，２’−アゾビスイソブチロニトリル、ジメチル−２，２’−アゾビスジイソブチレート、２，２’−アゾビス（２，４−ジメチルバレロニトリル）、２，２−アゾビス（２−メチルブチロニトリル）などのアゾ化合物が挙げられる。これらのうちアゾ化合物が使用されるのが好ましい。重合開始剤は、エチレン性不飽和単量体の合計１００重量部に対して、好ましくは１〜２０重量部使用される。
【０１２４】
工程（Ｂ）では連鎖移動剤を使用することもできる。連鎖移動剤としては、チオグリコール酸メチル、チオグリコール酸オクチル、チオグリコール酸メトキシブチル、エチレングリコールビスチオグリコレート、ブタンジオールビスチオグリコレート、ヘキサンジオールビスチオグリコレート、トリメチロールプロパントリスチオグリコレート、ペンタエリスリトールテトラキスチオグリコレート、メルカプトプロピオン酸メチル、メルカプトプロピオン酸メトキシブチル、メルカプトプロピオン酸オクチル、メルカプトプロピオン酸トリデシル、エチレングリコールビスチオプロピオネート、トリメチロールプロパントリスチオプロピオネート、ペンタエリスリトールテトラキスチオプロピオネート、α−メチルスチレン二量体が挙げられる。
【０１２５】
工程（Ｂ）では、溶剤を使用することが好ましい。溶剤としては、酢酸エチル、酢酸プロピル、酢酸ブチル、エチルセルソルブアセテート、プロピレングリコールモノメチルエーテルアセテートなどの酢酸エステル、アセトン、メチルエチルケトン、シクロヘキサノン、メチルイソブチルケトンなどのケトン類、キシレン、トルエン、エチルベンゼンなどの芳香族炭化水素類などを用いることができる。
【０１２６】
工程（Ａ）の後で、工程（Ａａ）を行っていない場合、工程（Ｂ）の後に残存する酸無水物を水又は炭素原子数１〜１８のアルコールで開環させることができる〔工程（Ｂｂ）〕。工程（Ａａ）、若しくは工程（Ｂｂ）では、残存する酸無水物のモル数に対し、反応させる水又は炭素原子数１〜１８のアルコールのモル数は、０．９倍以上５倍以下（好ましくは１倍以上２倍以下）であることが好ましい。０．９倍未満では反応性の高い酸無水物基が多く残り、５倍を超えると水又は炭素原子数１〜１８のアルコールが多く残存し、どちらにしても、インキや塗料へ用途展開した場合、問題となる場合がある。但し、残存する酸無水物のモル数に対し、反応させる水又は炭素原子数１〜１８のアルコールを１倍を超えて反応させた場合は、反応後残存する水又は炭素原子数１〜１８のアルコールを加熱、又は減圧して取り除くことができる。反応工程（Ａａ）、若しくは工程（Ｂｂ）は８０〜１５０℃で行うことが好ましい。
【０１２７】
次に、本発明で用いる製造方法２について詳細に説明する。
【０１２８】
本発明で用いる製造方法２では、まず、水酸基を有するエチレン性不飽和単量体（ｈ）を他のエチレン性不飽和単量体と共重合させる工程（Ｃ）を行う。他のエチレン性不飽和単量体としては、製造方法１の工程（Ｂ）で例示した芳香族環で置換されていてもよい炭素原子数１〜１８のアルキル（メタ）アクリレート、芳香族環で置換されていてもよい炭素原子数１〜１８のＮ−アルキル（メタ）アクリルアミド、スチレン、及びカルボキシル基を有するエチレン性不飽和単量体から選択されるエチレン性不飽和単量体が共重合されるのが好ましい。
【０１２９】
水酸基を有するエチレン性不飽和単量体（ｈ）と他のエチレン性不飽和単量体との共重合比は、重合後の一分子に平均で少なくとも０．３個以上１７７個以下の水酸基が入るように決められる。
【０１３０】
工程（Ｃ）での、重合開始剤の種類、連鎖移動剤の種類、溶剤の種類、量、反応温度などの重合条件は、製造方法１の工程（Ｂ）と同様であることが好ましい。
【０１３１】
続いて、製造方法２では、工程（Ｃ）で得られた共重合物の水酸基にトリカルボン酸無水物（Ｍ３）又はテトラカルボン酸二無水物（Ｍ４）を反応させる工程（Ｄ）を行う。工程（Ｄ）では、窒素又は乾燥空気を反応容器に流しながら、８０℃〜１５０℃で行うことが好ましい。ここで、製造方法１の工程（Ａ）で例示した触媒を用いることもできる。
【０１３２】
製造方法２の工程（Ｄ）でテトラカルボン酸二無水物（Ｍ４）を使用した場合で、酸無水物基が残存する場合は製造方法１の工程（Ｂｂ）と同じ方法により、水又は炭素原子数１〜１８のアルコールで開環させることができる〔工程（Ｄｄ）〕。
【０１３３】
次に、本発明で用いる製造方法３について詳細に説明する。
【０１３４】
本発明で用いる製造方法３では、水酸基を有するエチレン性不飽和単量体（ｈ）を他のエチレン性不飽和単量体と共重合しながら、該水酸基にトリカルボン酸無水物（Ｍ３）又はテトラカルボン酸二無水物（Ｍ４）を同時に反応させる。反応は、窒素を反応容器に流しながら、８０℃〜１５０℃で行うことが好ましく、水酸基と酸無水物の反応の触媒としては製造方法１の工程（Ａ）に示したもの、重合開始剤の種類、連鎖移動剤の種類、溶剤の種類、量、反応温度などの重合条件は、製造方法１の工程（Ｂ）で示したものが好ましい。
【０１３５】
製造方法３で用いる他のエチレン性不飽和単量体とは、製造方法２の工程（Ｃ）で用いる化合物と同じものを示す。製造方法３でも、酸無水物基が残存する場合は製造方法１の工程（Ｂｂ）と同じ方法により、水又は炭素原子数１〜１８のアルコールで開環させることができる〔工程（Ｅｅ）〕。
【０１３６】
これら製造方法１〜３により、本発明で用いるビニル系分散剤（Ａ）を製造することができる。このうち、製造方法２が分散剤一分子中のカルボキシル基含有単位（Ｇ）の個数を制御するのが容易である点で好ましい。製造方法２の工程（Ｃ）で得られた共重合物の数平均分子量を予め測ることができ、その値に合わせてトリカルボン酸無水物（Ｍ３）又はテトラカルボン酸二無水物（Ｍ４）を反応させる量を決定できるからである。例えば、製造方法２でビニル系分散剤（Ａ）を製造するには、工程（Ｃ）で得られた共重合物の数平均分子量を測定し、その測定値が［Ｘ］であった場合、トリカルボン酸無水物（Ｍ３）を使用する場合は樹脂［Ｘ］ｇに対して０．３モル以上３．０モル以下のトリカルボン酸無水物（Ｍ３）を反応させれば良い。一方、テトラカルボン酸二無水物（Ｍ４）を使用する場合は樹脂［Ｘ］ｇに対して０．１５モル以上１．５モル以下のテトラカルボン酸二無水物（Ｍ４）を反応させれば良い。これは、テトラカルボン酸二無水物（Ｍ４）は酸無水物基を２つ有するため、工程（Ｃ）で得られた共重合物二分子を橋掛けするためトリカルボン酸無水物（Ｍ３）を使用する場合の半分の量で良いためである。
【０１３７】
また、工程（Ｄ）でテトラカルボン酸二無水物（Ｍ４）を使用する場合で、工程（Ｃ）で得られた共重合物一分子に含まれる水酸基の個数が１．１個以上の場合、共重合体に含まれる水酸基の全量〈ＯＨ〉と、テトラカルボン酸二無水物（Ｍ４）に含まれる酸無水物基の全量〈ＡＨ〉との比：〈ＯＨ〉／〈ＡＨ〉の値が０．９未満であるか、又は１．１以上であることが好ましい。〈ＯＨ〉／〈ＡＨ〉の値が０．９以上１．１未満の範囲であると、ビニル系分散剤（Ａ）が本発明の好適な数平均分子量の上限４００００を超える場合がある。
【０１３８】
製造方法１又は３により、本発明で用いるビニル系分散剤（Ａ）を製造する場合は、最終的に得られるビニル系分散剤（Ａ）の数平均分子量［Ｙ］と、トリカルボン酸無水物（Ｍ３）又はテトラカルボン酸二無水物（Ｍ４）の仕込みモル数とから逆算して、結果としてビニル系分散剤（Ａ）が［Ｙ］ｇに対して０．３モル以上３．０モル以下のトリカルボン酸無水物（Ｍ３）又はテトラカルボン酸二無水物（Ｍ４）が反応させられていればよい。
【０１３９】
本発明の製造方法でビニル系分散剤（Ａ）を製造する場合、トリカルボン酸無水物（Ｍ３）を使用する場合は、芳香族トリカルボン酸無水物が好ましく、更にはトリメリット酸無水物が好ましい。また、上記のうちテトラカルボン酸二無水物（Ｍ４）を使用する場合は、芳香族テトラカルボン酸二無水物を用いるのが好ましく、更に好ましくはピロメリット酸二無水物、エチレングリコールジ無水トリメリット酸エステル、９，９−ビス（３，４−ジカルボキシフェニル）フルオレン酸二無水物、３，３’，４，４’−ビフェニルテトラカルボン酸二無水物である。
【０１４０】
製造方法１〜３のどの方法においてもビニル系分散剤（Ａ）を製造する場合、他のエチレン性不飽和単量体として、分岐を有してもよい非置換の炭素原子数１〜１２のアルキル（メタ）アクリレートと、ベンジル（メタ）アクリレートと、必要に応じ水酸基を有するエチレン性不飽和単量体（ｈ）、必要に応じスチレンと、必要に応じカルボキシル基を有するエチレン性不飽和単量体とが共重合されるのが好ましい。更に、ビニル系分散剤（Ａ）の一分子中に分岐を有してもよい非置換の炭素原子数１〜１２のアルキル（メタ）アクリレートが１〜５０個、ベンジル（メタ）アクリレートが１〜５０個共重合されるのが好ましい。
【０１４１】
本発明で用いるビニル系分散剤（Ａ）には、これまで例示した以外の種々のエチレン性不飽和単量体も分散性を妨げない範囲で共重合させることが可能であり、例えば、イソシアナト基、ブロックイソシアナト基、アルコキシシリル基、３〜５員環の環状エーテル基などの熱架橋性基を有するエチレン性不飽和単量体を共重合させることができる。
【０１４２】
列挙した出発材料から適宜選択した出発材料を用いることによって、本発明で用いる製造方法により、ビニル系分散剤（ａ）を調製することができる。
【０１４３】
ビニル系分散剤（Ａ）〔又は、特にビニル系分散剤（ａ）〕と顔料（Ｐ）を用いて、本発明の顔料組成物が得られる。ここで、ビニル系分散剤（Ａ）〔又は、特にビニル系分散剤（ａ）〕を使用することにより分散性、流動性、及び保存安定性に優れた顔料組成物となる。
【０１４４】
また、本発明の印刷用着色組成物では、ビニル系分散剤と一緒に公知の分散樹脂を併用して用いることが出来る。分散樹脂を併用する事により、顔料の分散性が更に向上し、インキの低粘度化、インキの経時粘度安定性の向上に繋がる。
【０１４５】
ビニル系分散剤と併用することの出来る分散樹脂としては特に限定される事はない。市販の分散樹脂としては具体的に以下のものが挙げられる。
【０１４６】
ＢＹＫ Ｃｈｅｍｉｅ社製  Ａｎｔｉ−Ｔｅｒｒａ−Ｕ、Ｕ１００、２０３、２０４、２０５、Ｄｉｓｐｅｒｂｙｋ−１０１、１０２、１０６、１０７、１１０、１１１、１３０、１４０、１４２、１７０、１７１、１７４、１８０、２００１、ＢＹＫ−Ｐ１０４、Ｐ１０５、９０７６。
【０１４７】
アビシア社製  ソルスパーズ３０００、１３９４０、１７０００、２１０００、２４０００、２６０００、３６６０００、４１０００、４１０９０、５３０９５
Ｅｆｋａ ＣＨＥＭＩＣＡＬＳ社製  エフカ４４、４６、４７、４８、４９、５４、６３、６４、６５、６６、７１、７０１、７６４、７６６、エフカポリマー１００、１５０、４００、４０１、４０２、４０３、４５０、４５１、４５２、４５３。
【０１４８】
共栄社化学社製  フローレン ＴＧ−７１０、フローノンＳＨ−２９０、ＳＰ−１０００、ポリフローＮｏ．５０Ｅ、Ｎｏ．３００、楠本化成社製  ディスパロンＫＳ−８６０、８７３ＳＮ、８７４、＃２１５０、＃７００４、日光ケミカル社製  ニッコールＴ１０６、ＭＹＳ−ＩＥＸ、Ｈｅｘａｇｌｉｎｅ ４−０。
【０１４９】
公知の分散樹脂としてはポリエステル系分散樹脂が挙げられる。ポリエステル系分散樹脂は、一般式（７０）で表される構造を有する限り、その化学構造及び製造方法は特に限定されるものではない。その製造方法は、例えば、モノアルコールを開始剤として、ラクトンを開環重合して片末端に水酸基を有するポリエステルを製造する第一の工程と、該片末端に水酸基を有するポリエステルと、テトラカルボン酸二無水物を反応させる第二の工程とからなる方法が挙げられる。
一般式（７０）：
（ＨＯＯＣ―）e70―Ｒa71―（―ＣＯＯ―[―Ｒa73―ＣＯＯ―]f70―Ｒa72）g70
（一般式（１０）中、Ｒa71は４価のテトラカルボン酸化合物残基、
Ｒa72はモノアルコール残基、
Ｒa73はラクトン残基、
ｅ７０は２または３の整数、ｆ７０は１〜５０の整数、ｇ７０は（４−ｅ）を表す。）
［顔料について］
本発明の印刷用着色組成物は、顔料を含有している。
【０１５０】
顔料としては、有機顔料、無機顔料、又はアセチレンブラック、チャンネルブラック、若しくはファーネスブラック等のカーボンブラックを用いることができる。
【０１５１】
有機顔料としては、ジケトピロロピロール系顔料、アゾ、ジスアゾ、若しくはポリアゾ等のアゾ系顔料、銅フタロシアニン、ハロゲン化銅フタロシアニン、若しくは無金属フタロシアニン等のフタロシアニン系顔料、アミノアントラキノン、ジアミノジアントラキノン、アントラピリミジン、フラバントロン、アントアントロン、インダントロン、ピラントロン、若しくはビオラントロン等のアントラキノン系顔料、キナクリドン系顔料、ジオキサジン系顔料、ペリノン系顔料、ペリレン系顔料、チオインジゴ系顔料、イソインドリン系顔料、イソインドリノン系顔料、キノフタロン系顔料、スレン系顔料、又は金属錯体系顔料等を挙げることができる。
【０１５２】
無機顔料としては、酸化チタン、亜鉛華、硫化亜鉛、鉛白、炭酸カルシウム、沈降性硫酸バリウム、ホワイトカーボン、アルミナホワイト、カオリンクレー、タルク、ベントナイト、黒色酸化鉄、カドミウムレッド、べんがら、モリブデンレッド、モリブデートオレンジ、クロムバーミリオン、黄鉛、カドミウムイエロー、黄色酸化鉄、チタンイエロー、酸化クロム、ビリジアン、チタンコバルトグリーン、コバルトグリーン、コバルトクロムグリーン、ビクトリアグリーン、群青、紺青、コバルトブルー、セルリアンブルー、コバルトシリカブルー、コバルト亜鉛シリカブルー、マンガンバイオレット、又はコバルトバイオレット等を挙げることができる。
【０１５３】
また、以下に、本発明による着色組成物に使用可能な顔料をカラーインデックス（Ｃ．Ｉ．）ナンバーにて示す。
【０１５４】
赤色着色組成物には、例えば、Ｃ．Ｉ．Ｐｉｇｍｅｎｔ  Ｒｅｄ  ７、９、１４、４１、４８：１、４８：２、４８：３、４８：４、８１：１、８１：２、８１：３、９７、１２２、１２３、１４６、１４９、１６８、１７７、１７８、１８０、１８４、１８５、１８７、１９２、２００、２０２、２０８、２１０、２１５、２１６、２１７、２２０、２２３、２２４、２２６、２２７、２２８、２４０、２４６、２５４、２５５、２６４、２７２等の赤色顔料を用いることができる。赤色着色組成物には、黄色顔料、及び／又はオレンジ顔料を併用することができる。
【０１５５】
イエロー色着色組成物には、例えば、Ｃ．Ｉ．Ｐｉｇｍｅｎｔ  Ｙｅｌｌｏｗ  １、２、３、４、５、６、１０、１２、１３、１４、１５、１６、１７、１８、２０、２４、３１、３２、３４、３５、３５：１、３６、３６：１、３７、３７：１、４０、４２、４３、５３、５５、６０、６１、６２、６３、６５、７３、７４、７７、８１、８３、８６、９３、９４、９５、９７、９８、１００、１０１、１０４、１０６、１０８、１０９、１１０、１１３、１１４、１１５、１１６、１１７、１１８、１１９、１２０、１２３、１２５、１２６、１２７、１２８、１２９、１３７、１３８、１３９、１４７、１４８、１５０、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９９等の黄色顔料を用いることができる。
【０１５６】
オレンジ色着色組成物には、例えば、Ｃ．Ｉ．Ｐｉｇｍｅｎｔ  Ｏｒａｎｇｅ  ３６、４３、５１、５５、５９、６１等のオレンジ色顔料を用いることができる。
【０１５７】
緑色着色組成物には、例えば、Ｃ．Ｉ．Ｐｉｇｍｅｎｔ  Ｇｒｅｅｎ  ７、１０、３６、３７等の緑色顔料を用いることができる。緑色着色組成物には黄色顔料を併用することができる。
【０１５８】
青色着色組成物には、例えば、Ｃ．Ｉ．Ｐｉｇｍｅｎｔ  Ｂｌｕｅ  １５、１５：１、１５：２、１５：３、１５：４、１５：６、１６、２２、６０、６４等の青色顔料を用いることができる。青色着色組成物には、例えば、Ｃ．Ｉ．Ｐｉｇｍｅｎｔ  Ｖｉｏｌｅｔ  １、１９、２３、２７、２９、３０、３２、３７、４０、４２、５０等の紫色顔料を併用することができる。
【０１５９】
本発明の印刷用着色組成物は、前記顔料を、１種単独で含有するか、あるいは２種以上を混合して含有することができる。
【０１６０】
顔料の粒子径は、可視光の吸収係数（スペクトルの適正さ）及び透明性の点から、可視光の波長に対して充分小さいことが好ましい。すなわち、顔料は、平均一次粒子径が０．０１μｍ以上０．３μｍ以下、特に０．０１μｍ以上０．１μｍ以下であることが好ましい。なお、一次粒子径とは、最小単位の顔料粒子の直径をいい、電子顕微鏡で測定される。顔料の一次粒子径は、サンドミル、ニーダー、又は２本ロール等の既知の分散装置を用いて適正な範囲内に制御することができる。
【０１６１】
本発明の印刷用着色組成物において、顔料は、組成物全体の重量に対して、好ましくは１〜３０重量％、より好ましくは３〜２５重量％の量で含有されていることが好ましい。顔料の含有量が１重量％未満になるとインク皮膜の濃度が不足し、３０重量％を超えると、粘度が上昇したり、経時安定性が低下することがある。また、顔料とビニル系分散剤との重量比は、好ましくは１００：３〜１００：１５０、より好ましくは１００：５〜１００：１００である。重量比が１００：３未満になると、着色組成物の粘度が十分に低くならないことがあり、１００：１５０を超えると、着色組成物の造膜性が低下することがある。
［レベリング剤について］
本発明の印刷用着色組成物は、レベリング剤を含有している。
【０１６２】
レベリング剤としては、アニオン性界面活性剤、ノニオン性界面活性剤、カチオン性界面活性剤、又は両性界面活性剤を用いることができる。
【０１６３】
アニオン性界面活性剤としては、例えば、ポリオキシエチレンアルキルエーテル硫酸塩、ドデシルベンゼンスルホン酸ナトリウム、スチレン−アクリル酸共重合体のアルカリ塩、アルキルナフタレンスルホン酸ナトリウム、アルキルジフェニルエーテルジスルホン酸ナトリウム、ラウリル硫酸モノエタノールアミン、ラウリル硫酸トリエタノールアミン、ラウリル硫酸アンモニウム、ステアリン酸モノエタノールアミン、ステアリン酸ナトリウム、ラウリル硫酸ナトリウム、スチレン−アクリル酸共重合体のモノエタノールアミン、又はポリオキシエチレンアルキルエーテルリン酸エステル等を挙げることができる。
【０１６４】
ノニオン性界面活性剤としては、ポリオキシエチレンオレイルエーテル、ポリオキシエチレンラウリルエーテル、ポリオキシエチレンノニルフェニルエーテル、ポリオキシエチレンアルキルエーテルリン酸エステル、ポリオキシエチレンソルビタンモノステアレート、ポリエチレングリコールモノラウレート、又はジメチルポリシロキサン−ポリアルキレンオキサイド共重合体等を挙げることができる。
【０１６５】
カオチン性界面活性剤としては、アルキル４級アンモニウム塩やそれらのエチレンオキサイド付加物等を挙げることができる。
【０１６６】
両性界面活性剤としては、アルキルジメチルアミノ酢酸ベタインなどのアルキルベタイン、又はアルキルイミダゾリン等を挙げることができる。
【０１６７】
本発明の印刷用着色組成物は、前記レベリング剤を、１種単独で含有するか、あるいは２種以上を混合して含有することができる。
【０１６８】
本発明の印刷用着色組成物において、レベリング剤は、組成物全体の重量に対して、好ましくは０．０１〜１０重量％、より好ましくは０．０２〜５．０重量％の量で含有されていることが好ましい。レベリング剤の含有量が０．０１重量％未満になると、インキ塗工時にブランケット上にハジキを発生し、均一なインキ皮膜を形成できず、１０重量％を超えると、インキ皮膜の物性が悪化することがある。
［熱反応性化合物について］
本発明の着色組成物は、硬化後の塗膜強度を確保するために、熱反応性化合物を含有することができる。本発明の着色組成物に用いることのできる熱反応性化合物は、常温下では非反応性であるが、例えば、１００℃以上（好ましくは１５０℃以上）の温度で、架橋反応、重合反応、重縮合反応、又は重付加反応を示す化合物である。本発明の着色組成物に用いることのできる熱反応性化合物の分子量は、特に限定されるものではないが、好ましくは５０〜２０００、より好ましくは１００〜１０００である。
【０１６９】
熱反応性化合物としては、例えば、メラミン化合物、ベンゾグアナミン化合物、エポキシ化合物、オキセタン化合物、フェノール化合物、ベンゾオキサジン化合物、ブロック化カルボン酸化合物、ブロック化イソシアネート化合物、カルボジイミド化合物、アクリレート系モノマー、又はシランカップリング剤を用いることができる。
【０１７０】
メラミン化合物又はベンゾグアナミン化合物としては、例えば、イミノ基、メチロール基、アルコキシメチル基を有するものが挙げられる。その中でも、アルコキシアルキル基を含有するメラミン化合物又はベンゾグアナミン化合物が好ましい。アルコキシアルキル基を含有するメラミン化合物又はベンゾグアナミン化合物を用いた場合、本発明の着色組成物を含有する塗料又はインキの保存安定性が著しく向上する。
【０１７１】
アルコキシアルキル基を含有するメラミン化合物又はベンゾグアナミン化合物としては、例えば、ヘキサメトキシメチロールメラミン、ヘキサブトキシメチロールメラミン、テトラメトキシメチロールベンゾグアナミン、テトラブトキシメチロールベンゾグアナミン等が挙げられるが、必ずしもこれらに限定されるものではない。
【０１７２】
メラミン化合物の市販品の具体例としては以下のものが挙げられる。但し、必ずしもこれらに限定されるものではない。
【０１７３】
日本カーバイド社製ニカラックＭＷ−３０Ｍ、ＭＷ−３０、ＭＷ−２２、ＭＳ−２１、ＭＳ−１１、ＭＷ−２４Ｘ、ＭＳ−００１、ＭＸ−００２、ＭＸ−７３０、ＭＸ７５０、ＭＸ−７０８、ＭＸ−７０６、ＭＸ−０４２、ＭＸ−０３５、ＭＸ−４５、ＭＸ−５００、ＭＸ−５２０、ＭＸ−４３、ＭＸ−４１７、ＭＸ−４１０、ＭＸ−３０２、日本サイテックスインダストリー社製サイメル３００、３０１、３０３、３５０、３７０、３２５、３２７、７０３、７１２、０１、２８５、２３２、２３５、２３６、２３８、２１１、２５４、２０４、２０２、２０７、マイコート５０６、５０８、２１２、７１５などが挙げられる。
【０１７４】
その中でも好適なのは、アルコキシアルキル基含有のメラミン化合物である、日本カーバイド社製ニカラックＭＷ−３０Ｍ、ＭＷ−３０、ＭＷ−２２、ＭＳ−２１、ＭＸ−４５、ＭＸ−５００、ＭＸ−５２０、ＭＸ−４３、ＭＸ−３０２、日本サイテックスインダストリー社製サイメル３００、３０１、３０３、３５０、２８５、２３２、２３５、２３６、２３８、マイコート５０６、５０８である。
【０１７５】
ベンゾグアナミン化合物の市販品の具体例としては、例えば、日本カーバイド社製ニカラックＢＸ−４０００、ＳＢ−４０１、ＢＸ−３７、ＳＢ−３５５、ＳＢ−３０３、ＳＢ３０１、ＢＬ−６０、ＳＢ−２５５、ＳＢ−２０３、ＳＢ−２０１、日本サイテックスインダストリー社製サイメル１１２３、マイコート１０５、１０６、１１２８などが挙げられる。
【０１７６】
その中でも好適なのは、アルコキシアルキル基含有のベンゾグアナミン化合物である、社製ニカラックＢＸ−４０００、ＳＢ−４０１、日本サイテックスインダストリー社製サイメル１１２３である。
【０１７７】
エポキシ化合物としては、例えば、ビスフェノールフルオレンジグリシジルエーテル、ビスクレゾールフルオレンジグリシジルエーテル、ビスフェノキシエタノールフルオレンジグリシジルエーテル、ネオペンチルグリコールジグリシジルエーテル、１，６−ヘキサンジオールジグリシジルエーテル、グリセロールポリグリシジルエーテル、トリメチロールプロパンポリグリシジルエーテル、ペンタエリスリトールポリグリシジルエーテル、ジグリセロールポリグリシジルエーテル、ソルビトールポリグリシジルエーテル、ジグリシジルテレフタレート、ジグリシジルｏ−フタレート、エチレングリコールジグリシジルエーテル、ジエチレングリコールジグリシジルエーテル、ポリエチレングリコールジグリシジルエーテル、及びポリプロピレングリコールジグリシジルエーテル等のポリオールのグリシジルエーテル、ポリグリシジルイソシアヌレート等を挙げることができるが、必ずしもこれらに限定されるものではない。
【０１７８】
オキセタン化合物としては、例えば、３−エチル−３−ヒドロキシメチルオキセタン、１，４−ビス［〔（３−エチルオキセタン−３−イル）メトキシ〕メチル］ベンゼン、ビス〔１−エチル（３−オキセタニル）〕メチルエーテル、３−エチル−３−（２−エチルヘキシロキシメチル）オキセタン、３−エチル−３−（フェノキシメチル）オキセタン、３−エチル−３−（シクロヘキシロキシ）メチルオキセタン、オキセタニルシルセスキオキサン、オキセタニルシリケート、フェノールノボラックオキセタン、１，３−ビス〔（３−エチルオキセタン−３−イル）メトキシ〕ベンゼン、１，４−ビス［〔（３−エチルオキセタン−３−イル）メトキシ〕メチル］ビフェニル、１−エチル−３−オキセタニルメチルメタクリレート、ベンゼン−１，４−ジカルボン酸ビス〔１−エチル（３−オキセタニル）メチル〕エステル等を挙げることができるが、必ずしもこれらに限定されるものではない。
【０１７９】
フェノール化合物としては、例えば、フェノール類とアルデヒド類を酸性触媒下で反応させたノボラック型フェノール化合物、塩基性触媒下で反応させたレゾール型フェノール化合物どちらも用いることができる。フェノール類としては、例えば、オルトクレゾール、パラクレゾール、パラフェニルフェノール、パラノニルフェノール、２，３−キシレノール、フェノール、メタクレゾール、３，５−キシレノール、レゾルシノール、カテコール、ハイドロキノン、ビスフェノールＡ、ビスフェノールＦ、ビスフェノールＢ、ビスフェノールＥ、ビスフェノールＨ、ビスフェノールＳ等を挙げることができる。アルデヒド類としては、ホルムアルデヒド、アセトアルデヒドを挙げることができる。フェノール類とアルデヒド類は、それぞれ１種を単独で、又は２種以上を混合して用いられる。
【０１８０】
ベンゾオキサジン化合物の市販品の具体例としては、例えば、四国化成工業社製ベンゾオキサジンＰ−ｄ型、ベンゾオキサジンＦ−ａ型等を挙げることができるが、必ずしもこれらに限定されるものではない。
【０１８１】
ブロック化カルボン酸化合物としては、カルボン酸化合物として例えば、１，２−フタル酸、１，３−フタル酸、１，４−フタル酸、１，２，４−トリメリット酸、ピロメリット酸、シクロヘキサンジカルボン酸、コハク酸、アジピン酸、ブタンテトラカルボン酸、マレイン酸、フマル酸、イタコン酸、Ｃ１−ＣＩＣ酸、ＣＩＣ酸、Ｃ３−ＣＩＣ酸、Ｂｉｓ−ＣＩＣ酸等を挙げることができるが、必ずしもこれらに限定されるものではない。
【０１８２】
ブロック剤としては、例えば、エチルビニルエーテル、ｎ−プロピルビニルエーテル、イソプロピルビニルエーテル、ｎ−ブチルビニルエーテル、イソブチルビニルエーテル、ｔ−ブチルビニルエーテル、２−エチルヘキシルビニルエーテル等を挙げることができるが、必ずしもこれに限定されるものではない。また、１種を単独で、あるいは２種以上を併用して用いられる。
ブロック化イソシアネート化合物としては、イソシアネート化合物として例えば、ヘキサメチレジイソシアネート、イソホロンジイソシアネート、トルイジンイソシアネート、ジフェニルメタン−４，４’−ジイソシアネート、ジフェニルメタン−２，４’−ジイソシアネート、ビス（４−イソシアネートシクロヘキシル）メタン、テトラメチルキシリレンジイソシアネート等のジイソシアネート、これらジイソシアネートのイソシアヌレート体、トリメチロールプロパンアダクト型、ビウレット型、イソシアネート残基を有するプレポリマー（ジイソシアネートとポリオールから得られる低重合体）及びイソシアネート残基を有するウレトジオン等を挙げることができるが、必ずしもこれに限定されるものではない。
【０１８３】
ブロック剤としては、例えば、フェノール（解離温度１８０℃以上）、ε−カプロラクタム（解離温度１６０〜１８０℃）、オキシム（解離温度１３０〜１６０℃）、又は活性メチレン（１００〜１２０℃）等を挙げることができるが、必ずしもこれに限定されるものではない。また、１種を単独で、あるいは２種以上を併用して用いられる。
【０１８４】
カルボジイミド化合物の市販品の具体例としては、例えば、日清紡社製カルボジライトＶ−０１、Ｖ−０３、Ｖ−０５等を挙げることができるが、必ずしもこれらに限定されるものではない。
【０１８５】
アクリレートモノマーとしては、例えば、メチル（メタ）アクリレート、エチル（メタ）アクリレート、２−ヒドロキシエチル（メタ）アクリレート、２−ヒドロキシプロピル（メタ）アクリレート、シクロヘキシル（メタ）アクリレート、β−カルボキシエチル（メタ）アクリレート、ポリエチレングリコールジ（メタ）アクリレート、１，６−ヘキサンジオールジ（メタ）アクリレート、グリセリンジ（メタ）アクリレート、トリエチレングリコールジ（メタ）アクリレート、トリプロピレングリコールジ（メタ）アクリレート、トリメチロールプロパントリ（メタ）アクリレート、ペンタエリスリトールトリ（メタ）アクリレート、１，６−ヘキサンジオールジグリシジルエーテルジ（メタ）アクリレート、ビスフェノールＡジグリシジルエーテルジ（メタ）アクリレート、ネオペンチルグリコールジグリシジルエーテルジ（メタ）アクリレート、ジペンタエリスリトールヘキサ（メタ）アクリレート、トリシクロデカニル（メタ）アクリレート、エステルアクリレート、メチロール化メラミンの（メタ）アクリル酸エステル、エポキシ（メタ）アクリレート、ウレタンアクリレート等の各種アクリル酸エステル及びメタクリル酸エステル、（メタ）アクリル酸、スチレン、酢酸ビニル、ヒドロキシエチルビニルエーテル、エチレングリコールジビニルエーテル、ペンタエリスリトールトリビニルエーテル、（メタ）アクリルアミド、Ｎ−ヒドロキシメチル（メタ）アクリルアミド、Ｎ−ビニルホルムアミド、アクリロニトリル等を挙げることができるが、必ずしもこれらに限定されるものではない。
【０１８６】
アクリレートモノマーを用いる場合には、更に硬化性を向上させる目的で、重合開始剤を用いることができる。重合開始剤としては、加熱時に硬化性を向上させる目的で熱重合開始剤を用いてもよい。熱重合開始剤としては、有機過酸化物系開始剤、アゾ系開始剤等を挙げることができる。
【０１８７】
シランカップリング剤としては、例えば、ビニルトリス（β−メトキシエトキシ）シラン、ビニルエトキシシラン、ビニルトリメトキシシラン等のビニルシラン類、γ−メタクリロキシプロピルトリメトキシシラン等の（メタ）アクリルシラン類、β−（３，４−エポキシシクロヘキシル）エチルトリメトキシシラン、β−（３，４−エポキシシクロヘキシル）メチルトリメトキシシラン、β−（３，４−エポキシシクロヘキシル）エチルトリエトキシシラン、β−（３，４−エポキシシクロヘキシル）メチルトリエトキシシラン、γ−グリシドキシプロピルトリメトキシシラン、γ−グリシドキシプロピルトリエトキシシラン等のエポキシシラン類、Ｎ−β（アミノエチル）γ−アミノプロピルトリメトキシシラン、Ｎ−β（アミノエチル）γ−アミノプロピルトリエトキシシラン、Ｎ−β（アミノエチル）γ−アミノプロピルメチルジエトキシシシラン、γ−アミノプロピルトリエトキシシラン、γ−アミノプロピルトリメトキシシラン、Ｎ−フェニル−γ−アミノプロピルトリメトキシシラン、Ｎ−フェニル−γ−アミノプロピルトリエトキシシラン等のアミノシラン類、γ−メルカプトプロピルトリメトキシシラン、γ−メルカプトプロピルトリエトキシシラン等のチオシラン類等を挙げることができる。
【０１８８】
これらの熱反応性化合物のうち、メラミン化合物又はベンゾグアナミン化合物、エポキシ化合物、フェノール化合物、ブロック化イソシアネート化合物、又はアクリレートモノマー類などについては本発明の着色組成物中に１重量％〜４０重量％の量で含有されていることが好ましい。また、シランカップリング剤は本発明の着色組成物中に０．１重量％〜４０重量％の量で含有されていることが好ましい。含有量が不足すると、耐熱性、又は耐薬品性に劣る場合がある。また、含有量が４０重量％より多くなると、粘度の増加、又は保存安定性の低下が生じる場合がある。
［バインダー樹脂について］
本発明の印刷用着色組成物は、更にバインダー樹脂を含有することができる。バインダー樹脂は、熱反応性化合物の反応温度においても、非反応性の樹脂であり、熱可塑性樹脂であることが好ましい。
【０１８９】
バインダー樹脂の例としては、石油系樹脂、マレイン酸樹脂、ニトロセルロース、セルロースアセテートブチレート、環化ゴム、塩化ゴム、アルキド樹脂、アクリル樹脂、ポリエステル樹脂、アミノ樹脂、ビニル樹脂、又はブチラール樹脂などを用いることができる。
【０１９０】
バインダー樹脂として、架橋可能な官能基を有するものを用いることもできる。架橋可能な官能基としては、水酸基、カルボキシル基、スルホン酸基、リン酸基、又はアルコキシル基等を挙げることができる。
【０１９１】
架橋可能な官能基を有する樹脂としては、エステル化反応により樹脂が緩やかに架橋するため、水酸基又はカルボキシル基を有するアクリル樹脂が好ましい。
【０１９２】
水酸基又はカルボキシル基を有するアクリル樹脂は、水酸基を有するモノマー又はカルボキシル基を有するモノマーと、水酸基及びカルボキシル基を有しないアクリルモノマーとを共重合することにより得られる樹脂である。
【０１９３】
水酸基を有するモノマーとしては、２−ヒドロキシエチル（メタ）アクリレート，２−ヒドロキシプロピル（メタ）アクリレート，３−ヒドロキシプロピル（メタ）アクリレート，２−ヒドロキシブチル（メタ）アクリレート、３−ヒドロキシブチル（メタ）アクリレート、４−ヒドロキシブチル（メタ）アクリレート、グリセリン（メタ）アクリレート、ポリエチレングリコールモノ（メタ）アクリレート（ｎ＝２〜５０）、ポリカプロラクトン変性ヒドロキシエチル（メタ）アクリレート（カプロラクトンの繰り返し数＝１〜６）、エポキシ（メタ）アクリレート、水酸基末端ウレタン（メタ）アクリレート、Ｎ−メチロールアクリルアミド、アリルアルコール、ポリエチレングリコールモノメタクリレート、ポリエチレングリコールモノアクリレート、ヒドロキシプロピルメタクリレート、ポリプロピレングリコールモノメタクリレート、ポリプロピレングリコールモノアクリレート、ポリ（エチレングリコール−プロピレングリコール）モノメタクリレート、ポリエチレングリコール−ポリプロピレングリコールモノメタクリレート、ポリエチレングリコール−ポリプロピレングリコールモノアクリレート、ポリ（エチレングリコール−テトラメチレングリコール）モノメタクリレート、ポリ（エチレングリコール−テトラメチレングリコール）モノアクリレート、ポリ（プロピレングリコール−テトラメチレングリコール）モノメタアクリレート、ポリ（プロピレングリコール−テトラメチレングリコール）モノアクリレート、プロピレングリコールポリブチレングリコールモノメタクリレート、プロピレングリコールポリブチレングリコールモノアクリレートなどを挙げることができる。
【０１９４】
カルボキシル基を有するモノマーとしては，アクリル酸、メタクリル酸、クロトン酸、マレイン酸、フマル酸、イタコン酸、シトラコン酸、２−カルボキシエチルアクリレート、ω−カルボキシ−ポリカプロラクトンモノアクリレート、フタル酸モノヒドロキシエチルアクリレート、グルタコン酸、テトラヒドロフタル酸などを挙げることができる。
【０１９５】
水酸基及びカルボキシル基を有しないアクリルモノマーとしては、一般式（２０）で示されるモノマーを用いてもよい。
一般式（２０）：
【０１９６】
【化３６】
2008266534.tif 000038
Ｒ43：炭素数１〜３０のアルキル基、−ＣＨ2−ＣＨ＝ＣＨ2、置換されていてもよいフェニル基又はＣ＝０−Ｃ（Ｒ51）＝ＣＨ2を表す。
Ｒ41及びＲ51：水素原子又はメチル基を表す。
Ｒ42：炭素数１〜４アルキレン基を表す。
ｓ：１〜１００の整数を表す。
【０１９７】
一般式（２０）で示されるモノマーとしては、例えば、メトキシポリエチレングリコールモノメタクリレート、メトキシポリエチレングリコールモノアクリレート、オクトキシポリエチレングリコールモノアクリレート、オクトキシポリエチレングリコールポリプロピレングリコールモノメタクリレート、オクトキシポリエチレングリコールポリプロピレングリコールモノアクリレート、ラウロキシポリエチレングリコールモノアクリレート、ラウロキシポリエチレングリコールモノアクリレート、ステアロキシポリエチレングリコールモノメタクリレート、ステアロキシポリエチレングリコール−ポリプロピレングリコールモノアクリレート、アリロキシポリエチレングリコール−ポリプロピレングリコールモノメタクリレート、アリロキシポリエチレングリコール−ポリプロピレングリコールモノアクリレート、エチレングリコールジメタクリレート、ジエチレングリコールジメタクリレート、ポリエチレングリコールジメタクリレート、ポリエチレングリコールジアクリレート、ポリプロピレングリコールジメタクリレート、ポリプロピレングリコールジアクリレート、ポリテトラメチレングリコールジメタクリレート、ポリテトラメチレングリコールジアクリレート、ポリ（エチレングリコール−テトラメチレングリコール）ジメタクリレート、ポリ（エチレングリコール−テトラメチレングリコール）ジアクリレート、ポリ（プロピレングリコール−テトラメチレングリコール）ジメタクリレート、ポリ（プロピレングリコール−テトラメチレングリコール）ジアクリレート、ポリエチレングリコール−ポリプロピレングリコール−ポリエチレングリコールジアクリレート、ノニルフェノキシポリエチレングリコールモノアクリレート、ノニルフェノキシポリエチレングリコール−ポリプロピレングリコールモノメタクリレート、ノニルフェノキシポリプロピレングリコール−ポリエチレングリコールモノメタクリレート、ノニルフェノキシポリ（エチレングリコール−プロピレングリコール）モノアクリレート、フェノールエチレンオキサイド変性アクリレート、ノニルフェノールエチレンオキサイド変性アクリレート、ビスフェノールＦエチレンオキサイド変性ジアクリレート等を挙げることができる。これらは、例えば日本油脂株式会社よりブレンマーシリーズや東亜合成株式会社よりアロニックスシリーズとして市販されている。
【０１９８】
一般式（２０）で示されるモノマー以外の、水酸基及びカルボキシル基を有しないアクリルモノマーとしては、例えば、メチル（メタ）アクリレート、エチル（メタ）アクリレート、ブチル（メタ）アクリレート、２−エチルヘキシル（メタ）アクリレート、オクチル（メタ）アクリレート、ステアリル（メタ）アクリレート、シクロヘキシル（メタ）アクリレート、ベンジル（メタ）アクリレート、テトラヒドロフルフリル（メタ）アクリレート等の（メタ）アクリル酸アルキルエステル類や、スチレン、α−メチルスチレン、ビニルトルエン、酢酸ビニル等を挙げることができる。また、アルキル基の水素原子の一部又は全部が芳香環，複素環，ハロゲン原子などで置換されているアルキル（メタ）アクリレートなど、一般にアクリル樹脂の合成に用いられるモノマーを用いることができる。
【０１９９】
また、架橋可能な官能基を有する樹脂としては、顔料の分散性及び経時での安定性が向上し、更に着色組成物が低粘度となるため、リン酸基又はスルホン酸基を有する樹脂が好ましい。
【０２００】
リン酸基及びスルホン酸基は、ナトリウム、カリウム、リチウム等のアルカリ金属、カルシウム、マグネシウム、アルミニウム、亜鉛等の多価金属、アンモニア、又はエチルアミン、ジブチルアミン、トリエタノールアミン、エチルアミン、プロピルアミン、ブチルアミン、ペンチルアミン、ヘキシルアミン、オクチルアミン、ドデシルアミン、ステアリルアミン、オレイルアミン、ジステアリルアミン等の有機アミンと塩を形成していてもよい。
【０２０１】
リン酸基を有する樹脂に含まれるリン酸基は、式（２２）で示される１価のリン酸基であっても式（２３）で示される２価のリン酸基であってもよい。
式（２２）：
【０２０２】
【化３７】
2008266534.tif 000039
式（２３）：
【０２０３】
【化３８】
2008266534.tif 000040
リン酸基を有する樹脂としては、例えば、エチレングリコールメタクリレートフォスフェート、プロピレングリコールメタクリレートフォスフェート、エチレングリコールアクリレートフォスフェート、プロピレングリコールアクリレートフォスフェートに代表されるような一般式（２４）で示されるモノマーを重合成分として含有するビニル系重合体を挙げることができる。
一般式（２４）：
【０２０４】
【化３９】
2008266534.tif 000041
Ｒ44：水素又はメチル基を表す。
Ｒ45：アルキレン基を表す。
ｕ：１〜２０の整数を表す。
【０２０５】
リン酸基を有するモノマーの具体例を以下に示すが、これに限るものではない。
【０２０６】
【化４０】
2008266534.tif 000042
これらのリン酸基を有するモノマーは、特公昭５０−２２５３６、特開昭５８−１２８３９３に記載の方法で製造することができる。市販品としては、ホスマーＭ、ホスマーＣＬ、ホスマーＰＥ、ホスマーＭＨ（以上ユニケミカル社製）、ライトエステルＰ−１Ｍ（以上共栄社化学社製）、ＪＡＭＰ−５１４（以上城北化学工業社製）、ＫＡＹＡＭＥＲ  ＰＭ−２、ＫＡＹＡＭＥＲ  ＰＭ−２１（以上日本化薬社製）等がある。
【０２０７】
これらのリン酸基を有するモノマーは、単独あるいは２種以上の組み合わせで用いることができる。また、共重合体におけるリン酸基を有するモノマーの共重合比は、全モノマー１００重量部に対して０．１〜３０重量部以下であることが好ましく、０．１〜５重量部以下であることが更に好ましい。
【０２０８】
スルホン酸基を有する樹脂としては、例えば、スルホン酸基を有するモノマーを重合成分として含有するビニル系重合体を挙げることができる。
【０２０９】
スルホン酸基を有するモノマーとしては、２−アクリルアミド−２−メチルプロパンスルホン酸、ビニルスルホン酸、３−アリロキシ−２−ヒドロキシプロパンスルホン酸、ｐ−スチレンスルホン酸、メタリルスルホン酸、アリルスルホン酸、メタリルオキシベンゼンスルホン酸、アリルオキシベンゼンスルホン酸、２−スルホエチルメタクリレート、４−スルホブチルメタクリレート等を挙げることができる。
【０２１０】
これらのスルホン酸基を有するモノマーは、単独あるいは２種以上の組み合わせで用いることができる。また、共重合体におけるスルホン酸基を有するモノマーの共重合比は、全モノマー１００重量部に対して０．１〜３０重量部であることが好ましく、０．１〜５重量部であることが更に好ましい。
【０２１１】
リン酸基又はスルホン酸基を有する樹脂の重量平均分子量（Ｍｗ）は、好ましくは１０００〜５００００であり、更に好ましくは２０００〜３００００である。
【０２１２】
リン酸基を有する樹脂は、リン酸基を有するモノマーとリン酸基を有しないモノマーとをラジカル重合することにより得ることができる。また、スルホン酸基を有する樹脂は、スルホン酸基を有するモノマーとスルホン酸基を有しないモノマーとをラジカル重合することにより得ることができる。リン酸基を有しないモノマー及びスルホン酸基を有しないモノマーとしては、先に例示した水酸基を有するモノマー、カルボキシル基を有するモノマー、水酸基及びカルボキシル基を有しないモノマーを用いることができる。
【０２１３】
水酸基又はカルボキシル基を有するアクリル樹脂、リン酸基又はスルホン酸基を有する樹脂の合成は、開始剤の存在下、不活性ガス気流下、５０〜１５０℃で２〜１０時間かけて行われる。必要に応じて溶剤の存在下で行っても差し支えない。開始剤としては、ベンゾイルパーオキサイド、クメンヒドロパーオキサイド、ｔ−ブチルヒドロパーオキサイド、ジイソプロピルパーオキシカーボネート、ジｔ−ブチルパーオキサイド、ｔ−ブチルパーオキシベンゾエート等の有機過酸化物、２，２’−アゾビスイソブチロニトリル等のアゾ化合物等を挙げることができる。開始剤は、モノマー１００重量部に対して好ましくは１〜２０重量部使用される。
【０２１４】
スルホン酸基を有する樹脂の合成時に用いられる溶剤としては、水及び／又は水混和性有機溶剤を用いることが好ましい。水混和性有機溶剤としては、エチルアルコール、イソプロピルアルコール、ｎ−プロピルアルコール等のアルコール系溶剤や、エチレングリコール又はジエチレングリコールのモノ又はジアルキルエーテル等を挙げることができる。
【０２１５】
また、スルホン酸基以外の官能基を有する樹脂の合成時に用いられる溶剤としては、エチルセルソルブアセテート、プロピレングリコールモノメチルエーテルアセテートなどの酢酸エステル系溶剤や、シクロヘキサノン、メチルイソブチルケトンなどのケトン系溶剤、キシレン、エチルベンゼン等を挙げることができる。
【０２１６】
また、樹脂としては、一般式（２５）又は一般式（２６）で示されるモノマーを重合成分として含有する樹脂を用いることが好ましい。これらの樹脂を用いることにより、顔料の分散性及び経時での安定性が向上し、更に着色組成物が低粘度となるためである。
式（２５）
【０２１７】
【化４１】
2008266534.tif 000043
式（２６）
【０２１８】
【化４２】
2008266534.tif 000044
一般式（２５）及び一般式（２６）中、Ｒ46及びＲ48は水素原子又はメチル基を表し、Ｒ47及びＲ49は炭素原子数１〜４アルキレン基を表し、ｖ及びｗは１〜１００の整数を表す。
【０２１９】
一般式（２５）及び一般式（２６）で示されるモノマーとしては、パラクミルフェノールエチレンオキサイド変性アクリレート、エチレンオキサイド変性ビスフェノールＡジメタクリレート、エチレンオキサイド変性ビスフェノールＡジアクリレート、プロピレンオキサイド変性ビスフェノールＡジメタクリレート、プロピレンオキサイド変性ビスフェノールＡジアクリレート、エチレンオキサイド−プロピレンオキサイド変性ビスフェノールＡジメタクリレート、エチレンオキサイド−プロピレンオキサイド変性ビスフェノールＡジアクリレート、プロピレンオキサイドエチレンオキサイド（ブロックタイプ）変性ビスフェノールＡジメタクリレート、プロピレンオキサイドテトラメチレンオキサイド変性ビスフェノールＡジメタクリレート、プロピレンオキサイドテトラメチレンオキサイド変性ビスフェノールＡジアクリレート等を挙げることができる。これらは、例えば日本油脂株式会社よりブレンマーシリーズや東亜合成株式会社よりアロニックスシリーズとして市販されている。
【０２２０】
一般式（２５）及び一般式（２６）で示されるモノマーは、単独あるいは２種以上の組み合わせで用いることができる。また、共重合体における一般式（２５）及び一般式（２６）で示されるモノマーモノマーの共重合比は、全モノマー１００重量部に対して０．１〜５０重量部であることが好ましい。
【０２２１】
一般式（２５）及び一般式（２６）で示されるモノマーを重合成分として含有する樹脂の重量平均分子量（Ｍｗ）は好ましくは５０００〜１０００００であり、更に好ましくは１００００〜５００００である。
【０２２２】
一般式（２５）及び一般式（２６）で示されるモノマーを重合成分として含有する樹脂は、一般式（２５）及び一般式（２６）で示されるモノマーと他のモノマーとを、水酸基又はカルボキシル基を有するアクリル樹脂と同様にして、ラジカル重合することにより得ることができる。他のモノマーとしては、先に例示した水酸基を有するモノマー、カルボキシル基を有するモノマー、水酸基及びカルボキシル基を有しないモノマー、リン酸基を有するモノマー、スルホン酸基を有するモノマーを用いることができる。
［顔料誘導体について］
本発明の印刷用着色組成物は、更に顔料誘導体を含有することができる。
【０２２３】
顔料誘導体としては、例えば、一般式（６）：
Ｇ6−（Ｅ6）ｑ6          （６）
（式中、Ｇ6は、色素原型化合物残基であり、Ｅ6は、塩基性置換基、酸性置換基、又は中性置換基であり、ｑ6は、１〜４の整数である）
で表される化合物を用いることができる。
【０２２４】
基Ｅの塩基性置換基としては、例えば、一般式（６１）、一般式（６２）、一般式（６３）、及び一般式（６４）で示される置換基を挙げることができる。
一般式（６１）：
【０２２５】
【化４３】
2008266534.tif 000045
式中、Ｘ61：−ＳＯ2−、−ＣＯ−、−ＣＨ2ＮＨＣＯＣＨ2−、−ＣＨ2−又は直接結合を表す。
ｐ61：１〜１０の整数を表す。
Ｒa61、Ｒb61：それぞれ独立に、置換されていてもよいアルキル基、置換されていてもよいアルケニル基、置換されていてもよいフェニル基、又はＲa61とＲb61とで一緒になって更なる窒素原子、酸素原子又は硫黄原子を含む置換されていてもよい複素環を表す。アルキル基及びアルケニル基の炭素数は１〜１０が好ましい。
一般式（６２）：
【０２２６】
【化４４】
2008266534.tif 000046
Ｒa62、Ｒb62：それぞれ独立に、置換されていてもよいアルキル基、置換されていてもよいアルケニル基、置換されていてもよいフェニル基、又はＲa62とＲb62とで一緒になって更なる窒素原子、酸素原子又は硫黄原子を含む置換されていてもよい複素環を表す。アルキル基及びアルケニル基の炭素数は１〜１０が好ましい。
一般式（６３）：
【０２２７】
【化４５】
2008266534.tif 000047
Ｘ63：−ＳＯ2−、−ＣＯ−、−ＣＨ2ＮＨＣＯＣＨ2−、−ＣＨ2−又は直接結合を表す。
Ｒa63：置換されていてもよいアルキル基、置換されていてもよいアルケニル基又は置換されていてもよいフェニル基を表す。アルキル基及びアルケニル基の炭素数は１〜１０が好ましい。
Ｒb63、Ｒc63、Ｒd63、Ｒe63：それぞれ独立に、水素原子、置換されていてもよいアルキル基、置換されていてもよいアルケニル基又は置換されていてもよいフェニル基を表す。アルキル基及びアルケニル基の炭素数は１〜５が好ましい。
一般式（６４）：
【０２２８】
【化４６】
2008266534.tif 000048
Ｘ64：−ＳＯ2−、−ＣＯ−、−ＣＨ2ＮＨＣＯＣＨ2−、−ＣＨ2−又は直接結合を表す。
Ｙ64：−ＮＲa64−Ｚ64−ＮＲb64−又は直接結合を表す。
Ｒa64、Ｒb64：それぞれ独立に水素原子、置換されていてもよいアルキル基、置換されていてもよいアルケニル基又は置換されていてもよいフェニル基を表す。アルキル基及びアルケニル基の炭素数は１〜５が好ましい。
Ｚ64：置換されていてもよいアルキレン基、置換されていてもよいアルケニレン基、又は置換されていてもよいフェニレン基を表す。アルキレン基及びアルケニレン基の炭素数は１〜８が好ましい。
Ｐ64：一般式（６５）で示される置換基又は一般式（６６）で示される置換基を表す。
Ｑ64：水酸基、アルコキシル基、一般式（６２）で示される置換基又は一般式（６３）で示される置換基を表す。
一般式（６５）：
【０２２９】
【化４７】
2008266534.tif 000049
ｒ65：１〜１０の整数を表す。
Ｒa65、Ｒb65：それぞれ独立に、置換されていてもよいアルキル基、置換されていてもよいアルケニル基、置換されていてもよいフェニル基、又はＲa65とＲb65とで一緒になって更なる窒素原子、酸素原子又は硫黄原子を含む置換されていてもよい複素環を表す。アルキル基及びアルケニル基の炭素数は１〜１０が好ましい。
一般式（６６）：
【０２３０】
【化４８】
2008266534.tif 000050
Ｒa66：置換されていてもよいアルキル基、置換されていてもよいアルケニル基又は置換されていてもよいフェニル基を表す。アルキル基及びアルケニル基の炭素数は１〜１０が好ましい。
Ｒb66、Ｒc66、Ｒd66、Ｒe66：それぞれ独立に、水素原子、置換されていてもよいアルキル基、置換されていてもよいアルケニル基又は置換されていてもよいフェニル基を表す。アルキル基及びアルケニル基の炭素数は１〜５が好ましい。
【０２３１】
基Ｅの酸性置換基又は中性置換基としては、例えば、一般式（６７）、一般式（６８）及び一般式（６９）で示される置換基を挙げることができる。
一般式（６７）：
−ＳＯ3Ｍ67／ｌ67          （６７）
Ｍ67：水素原子、カルシウム原子、バリウム原子、ストロンチウム原子、マンガン原子、又はアルミニウム原子を表す。
ｌ67：Ｍ67の価数
一般式（６８）：
【０２３２】
【化４９】
2008266534.tif 000051
Ｒa68、Ｒb68、Ｒc68、Ｒd68：水素原子又は炭素数１〜３０のアルキル基を表す（但し全てが水素原子である場合は除く）。
一般式（６９）：
【０２３３】
【化５０】
2008266534.tif 000052
Ａ69：水素原子、ハロゲン原子、−ＮＯ2、−ＮＨ2又はＳＯ3Ｈを表す。
ｋ69：１〜４の整数を表す。
【０２３４】
色素原型化合物残基Ｇ6としては、例えば、ジケトピロロピロール系色素、アゾ、ジスアゾ、若しくはポリアゾ等のアゾ系色素、フタロシアニン系色素、ジアミノジアントラキノン、アントラピリミジン、フラバントロン、アントアントロン、インダントロン、ピラントロン、ビオラントロン等のアントラキノン系色素、キナクリドン系色素、ジオキサジン系色素、ペリノン系色素、ペリレン系色素、チオインジゴ系色素、イソインドリン系色素、イソインドリノン系色素、キノフタロン系色素、スレン系色素、又は金属錯体系色素、あるいはアントラキノン残基、又はトリアジン残基などを挙げることができる。
【０２３５】
また、アントラキノン誘導体としては、塩基性置換基、酸性置換基又は中性置換基を有するアントラキノンを用いることができる。また、トリアジン誘導体としては、メチル基、若しくはエチル基等のアルキル基、又はアミノ基又はジメチルアミノ基、ジエチルアミノ基、若しくはジブチルアミノ基等のアルキルアミノ基、又はニトロ基又は水酸基又はメトキシ基、エトキシ基、若しくはブトキシ基等のアルコキシ基又は塩素等のハロゲン又はメチル基、メトキシ基、アミノ基、ジメチルアミノ基、水酸基等で置換されていてもよいフェニル基、又はメチル基、エチル基、メトキシ基、エトキシ基、アミノ基、ジメチルアミノ基、ジエチルアミノ基、ニトロ基、若しくは水酸基等で置換されていてもよいフェニルアミノ基等の置換基を有していてもよい１，３，５−トリアジンに、塩基性置換基、酸性置換基又は中性置換基を導入した誘導体を用いることができる。
【０２３６】
中でもトリアジン環、アントラキノン基を含有する顔料誘導体がより好ましい。トリアジン環、アントラキノン基構造を有する顔料誘導体は、顔料に対しより高い吸着性を示し、高い分散性が得られると同時に、熱反応性化合物の硬化反応をより効果的に引き起こし、耐性の更なる向上を期待することができる。
［有機溶剤について］
本発明の着色組成物は、更に有機溶剤を含有することができる。有機溶剤としては、２−ヘプタノン、４−ヘプタノン、シクロヘキサノン、酢酸ｎ−プロピル、酢酸イソプロピル、酢酸ｎ−ブチル、酢酸イソブチル、酢酸イソアミル、酢酸ｎ−アミル、乳酸メチル、乳酸エチル、乳酸ブチル、メチルイソブチルケトン、ｎ−ブチルアルコール、エチレングリコールモノエチルエーテル、エチレングリコールジエチルエーテル、エチレングリコールモノメチルエーテル、エチレングリコールモノプロピルエーテル、エチレングリコールモノイソプロピルエーテル、エチレングリコールモノメチルエーテルアセテート、エチレングリコールモノエチルエーテルアセテート、プロピレングリコールモノメチルエーテル、プロピレングリコールモノエチルエーテル、プロピレングリコールモノプロピルエーテル、プロピレングリコールモノメチルエーテルアセテート、プロピレングリコールモノエチルエーテルアセテート、ジエチレングリコールモノエチルエーテルアセテート、ジエチレングリコールモノブチルエーテルアセテートＮ，Ｎ−ジメチルホルムアミド、１，２，３−トリクロロプロパン、ｏ−クロロトルエン、ｏ−キシレン、ｍ−キシレン、３−メトキシ−３−メチル−１−ブタノール、１，３−ブタンジオール、３−メチル−１，３−ブタンジオール、２−メチル−１，３−プロパンジオール、ジイソブチルケトン、エチレングリコールモノブチルエーテル、エチレングリコールモノヘキシルエーテル、エチレングリコールモノブチルエーテルアセテート、エチレングリコールジブチルエーテル、ジエチレングリコールモノメチルエーテル、ジエチレングリコールモノエチルエーテル、ジエチレングリコールジエチルエーテル、ジエチレングリコールモノイソプロピルエーテル、プロピレングリコールモノブチルエーテル、プロピレングリコールジアセテート、ジプロピレングリコールモノメチルエーテル、ジプロピレングリコールモノエチルエーテル、ジプロピレングリコールモノプロピルエーテル、ジプロピレングリコールジメチルエーテル、トリプロピレングリコールモノメチルエーテル、３−エトキシプロピオン酸エチル、３−メトキシブチルアセテート、３−メトキシ−３−メチルブチルアセテート、γ−ブチロラクトン、Ｎ，Ｎ−ジメチルアセトアミド、Ｎ−メチルピロリドン、ｐ−クロロトルエン、ｏ−ジエチルベンゼン、ｍ−ジエチルベンゼン、ｐ−ジエチルベンゼン、ｏ−ジクロロベンゼン、ｍ−ジクロロベンゼン、ｎ−ブチルベンゼン、ｓｅｃ−ブチルベンゼン、ｔｅｒｔ−ブチルベンゼン、シクロヘキサノール、メチルシクロヘキサノール等が挙げられる。これらは、単独で、または２種以上混合して用いられる。有機溶剤は、本発明の着色組成物中に６０重量％〜９５重量％の量で含有されていることが好ましい。
[顔料の被覆処理について]
顔料の被覆処理は、顔料、一般式（１）で表されるビニル系分散剤、有機溶剤、顔料誘導体、及びバインダー樹脂等が均一になるように予め混合してから、分散機を用いて混練することにより行うことができる。溶剤の配合量は、混合物の機械特性に応じて調節することが好ましい。顔料の被覆処理に用いる分散機としては、ニーダー、ロールミル、ボールミル、バンバリーミキサー、ローラーミル、石臼式ミル等が挙げられるが、２本ロールミルは一つの装置で混合及び混練ができるので好ましい。
【０２３７】
顔料を被覆処理する際の原料の配合量は、顔料１００重量部に対して、顔料誘導体１〜３０重量部、ビニル系分散剤及びバインダー樹脂（以下、樹脂成分）２０〜２００重量部、及び溶剤４〜２００重量部の範囲であることが好ましい。顔料誘導体の配合量が１重量部未満の場合は、アンカー効果が少ないため着色組成物を低粘度化させる効果が小さく、３０重量部を越える場合は、顔料誘導体が過剰となり未吸着の顔料誘導体同士が凝集するため着色組成物が増粘する。また、樹脂成分の配合量が２０重量部未満の場合は、充分に顔料表面を被覆できず、顔料の分散安定性が低くなり、２００重量部を越える場合は、顔料に吸着しない遊離の樹脂成分により着色組成物の粘度が上昇する。また、溶剤の配合量が４重量部未満の場合は、顔料誘導体及び樹脂成分の顔料に対する初期の塗れが不充分で充分に顔料を被覆しないため、着色組成物の粘度が安定しないことがあり、２００重量部を越える場合は、顔料の被覆処理が困難となる。
【０２３８】
顔料の被覆処理は、具体的には、下記の２段階の工程により行われる。
【０２３９】
第１工程は、顔料、樹脂成分、及び溶剤等を含む組成物を２０回程度２本ロールに通すことにより顔料への樹脂成分の濡れと吸着を進行させるチップ化工程である。この工程で、配合した溶剤のうち約８０重量％程度が揮発する。
【０２４０】
第２工程は、チップ化により前記樹脂成分が顔料に吸着した混練物の加熱、混練を続けて顔料粒子表面に被覆層を形成する被覆処理工程である。混練物の粘度が高く、機械上、混練できない場合は、適量の溶剤を追加し、混練を助ける。
【０２４１】
樹脂成分が架橋可能な官能基を有する場合には、被覆処理工程で樹脂成分の架橋が生じ、一部に樹脂切断も見られる。この反応は、過度な機械的な加圧と磨砕、更には加熱の結果によるものでメカノケミカルな反応であり、顔料と樹脂成分のみでは樹脂成分の架橋反応は生じにくい。顔料と樹脂成分とを混練する際に顔料誘導体を用いることにより、顔料誘導体と樹脂成分とが顔料表面に強固に吸着し、更に加熱と加圧混練を行うことにより樹脂成分の架橋が生じると推定される。加熱温度は８０℃〜１２０℃の範囲であることが好ましい。８０℃未満の温度では樹脂成分が十分に架橋しない場合があり、１２０℃を越える温度では、樹脂成分の劣化が生じる場合がある。
【０２４２】
顔料表面に吸着しなかった余剰の樹脂成分は、着色組成物の粘度等の物性に影響を及ぼす場合には、洗浄やろ過等により除去することが好ましい。また、被覆処理顔料は、乾燥しても凝集しない場合には、洗浄後に乾燥しても良いが、被覆処理時に用いた溶剤が着色組成物の液状媒体として使用可能な溶剤であればあえて乾燥する必要がない。
［着色組成物の製造について］
本発明の着色組成物の製造は、一般式（１）で表されるビニル系分散剤、顔料、及びレベリング剤、並びに必要に応じて熱反応性化合物、バインダー樹脂、顔料誘導体、有機溶剤を通常の分散機に投入し、所望の平均粒子径・粒度分布になるまで分散することにより行うことができる。着色組成物の原料は、一括して混合・分散してもよいし、それぞれの原料の特性や経済性を考慮して別々に混合・分散してもよい。着色組成物の粘度が高過ぎ、希釈が必要な場合には、着色組成物原液に希釈用の液状媒体を加えて均一に攪拌し、着色組成物を調製することもできる。
【０２４３】
分散機としては、サンドミル、ビーズミル、アジテータミル、ダイノミル、又はコボルミルなどが好適である。それぞれの分散機において、顔料分散に適切な粘度領域がある場合には、各種樹脂成分と顔料との比率を変えて粘度を調整することができる。着色組成物は、分散機で分散後に、粗大粒子や異物除去を目的にフィルタや遠心法により濾過することが好ましい。
【０２４４】
着色組成物を製造する際には、更に、界面活性剤型分散剤や、アントラキノン誘導体、及び／又はトリアジン誘導体を用いることができる。界面活性剤型顔料分散剤としては、例えば、ナフタレンスルホン酸ホルマリン縮合物塩、芳香族スルホン酸ホルマリン縮合物、ポリオキシエチレンアルキルリン酸エステル、ポリオキシエチレンノニルフェニルエーテル、又はステアリルアミンアセテート等を挙げることができる。
［印刷について］
本発明の着色組成物は、印刷用に好適に用いられる。本発明の着色組成物が適用できる印刷方式としては、グラビアオフセット印刷、水無しオフセット印刷、シルクスクリーン印刷等が挙げられる。
［カラーフィルタ基板］
本発明の着色組成物を用いて、印刷法により、カラーフィルタ基板を製造することができる。カラーフィルタ基板は、例えば、薄型テレビジョンなどに利用されている液晶ディスプレイパネルに利用することができる。
【０２４５】
カラーフィルタ基板は所望の色相のフィルタセグメントを具備するものであり、フィルタセグメントは、凸版を用いて基板にパターンを形成する方法、あるいは凹版によりパターンを形成した後、ブランケットを介して、同一基板に複数のパターンを重ねて転写する方法などにより、着色組成物を基板に印刷することにより形成される。
【０２４６】
基板としては、ガラス板や、ポリカーボネート、ポリメタクリル酸メチル、ポリエチレンテレフタレート等の樹脂板を用いることができる。
【実施例】
【０２４７】
以下、実施例によって本発明を具体的に説明するが、これらは本発明の範囲を限定するものではない。以下の実施例及び比較例中、部及び％は、重量部及び重量％を表す。また、樹脂の重量平均分子量は、ＧＰＣを用いて測定し、ポリスチレン換算で求めた。
[顔料]
１）レッド顔料（Ａ）：Ｃ．Ｉ．Ｐｉｇｍｅｎｔ  Ｒｅｄ  ２５４
２）レッド顔料（Ｂ）：Ｃ．Ｉ．Ｐｉｇｍｅｎｔ  Ｒｅｄ  ５７：１
３）マゼンタ顔料：Ｃ．Ｉ．Ｐｉｇｍｅｎｔ  Ｒｅｄ  １２２
４）グリーン顔料：Ｃ．Ｉ．Ｐｉｇｍｅｎｔ  Ｇｒｅｅｎ  ３６
５）イエロー顔料：Ｃ．Ｉ．Ｐｉｇｍｅｎｔ  Ｙｅｌｌｏｗ  １３８
６）ブルー顔料：Ｃ．Ｉ．Ｐｉｇｍｅｎｔ  Ｂｌｕｅ  １５：６
７）シアン顔料：Ｃ．Ｉ．Ｐｉｇｍｅｎｔ  Ｂｌｕｅ  １５：３
８）バイオレット顔料：Ｃ．Ｉ．Ｐｉｇｍｅｎｔ  Ｖｉｏｌｅｔ  ２３
９）ブラック顔料：Ｃ．Ｉ．Ｐｉｇｍｅｎｔ  Ｂｌａｃｋ  ７
[顔料誘導体]
顔料誘導体〔ＲＤ−１〕
【０２４８】
【化５１】
2008266534.tif 000053
顔料誘導体〔ＲＤ−２〕
【０２４９】
【化５２】
2008266534.tif 000054
顔料誘導体〔ＭＤ−１〕
【０２５０】
【化５３】
2008266534.tif 000055
顔料誘導体〔ＹＤ−１〕
【０２５１】
【化５４】
2008266534.tif 000056
顔料誘導体〔ＢＤ−１〕
【０２５２】
【化５５】
2008266534.tif 000057
顔料誘導体〔ＶＤ−１〕
【０２５３】
【化５６】
2008266534.tif 000058
顔料誘導体〔BLＤ−１〕
【０２５４】
【化５７】
2008266534.tif 000059
[ビニル系分散剤]
ビニル系分散剤の製造例を以下に示す。
《製造例１（ビニル系分散剤Ａ１）》
（１）工程（Ｃ）
ガス導入管、コンデンサー、攪拌翼、及び温度計を備え付けた反応槽にメトキシプロピルアセテートを６０部仕込み、１１０℃に昇温し反応容器内を窒素置換した後、滴下槽から、ｎ−ブチルメタクリレート４０部、ベンジルメタクリレート４８部、２−ヒドロキシエチルメタクリレート１２部、メトキシプロピルアセテート４０部、及びジメチル−２，２’−アゾビスジイソブチレート６部を予め均一に混合した混合液を２時間かけて滴下し、その後３時間、同じ温度で攪拌を続け反応を終了した（製造例１の工程（Ｃ））。このようにして、数平均分子量が３８００であり、一分子中の水酸基の平均個数が３．５個であるビニル系樹脂中間体（Ｃ１）を得た。
（２）工程（Ｄ）
ガス導入管、コンデンサー、攪拌翼、及び温度計を備え付けた反応装置にビニル系樹脂中間体（Ｃ１）を固形分で１００部、無水トリメリット酸５．１部、及びジメチルベンジルアミン０．１部を仕込み、１００℃で６時間反応させた（製造例１の工程（Ｄ））。このようにして、一分子あたりのトリメリット酸の平均個数（すなわち、カルボキシル基含有単位（Ｇ）の平均個数）が１．０個であるビニル系分散剤（Ａ１）を得た。ビニル系分散剤（Ａ１）中の固形分比率は５０％であった。
《製造例２（ビニル系分散剤Ａ２）》
（１）工程（Ｃ）
ガス導入管、コンデンサー、攪拌翼、及び温度計を備え付けた反応槽にメトキシプロピルアセテートを６０部仕込み、１１０℃に昇温し反応容器内を窒素置換した後、滴下槽から、２−エチルヘキシルメタクリレート３０．０部、ベンジルメタクリレート６８．３部、２−ヒドロキシエチルメタクリレート１．７部、メトキシプロピルアセテート４０部、及びジメチル−２，２’−アゾビスジイソブチレート６部を予め均一に混合した混合液を２時間かけて滴下し、その後３時間、同じ温度で攪拌を続け反応を終了した（製造例２の工程（Ｃ））。このようにして、数平均分子量が４８００であり、一分子中の水酸基の平均個数が０．５個であるビニル系樹脂中間体（Ｃ２）を得た。
（２）工程（Ｄ）
ガス導入管、コンデンサー、攪拌翼、及び温度計を備え付けた反応槽にメトキシプロピルアセテートを１００部、エチレングリコールジ無水トリメリット酸エステル４．３部、及びジメチルベンジルアミン０．１部を仕込み、１００℃に昇温した。滴下槽からビニル系樹脂中間体（Ｃ２）を固形分で１００部２時間かけて反応槽に滴下し、適下終了後、１００℃で４時間反応させた（製造例２の工程（Ｄ））。その後、２−エチルヘキシルアルコール１０部を加え９０℃で５時間反応させ、残存する無水環をアルコール分解し（製造例（分散剤Ａ２）の工程（Ｄｄ））、エチレングリコールジトリメリット酸骨格の平均共重合個数（すなわち、カルボキシル基含有単位（Ｇ）の平均個数）が０．５個であるビニル系分散剤（Ａ２）を得た。ビニル系分散剤（Ａ２）中の固形分比率は５０％であった。
《製造例３（ビニル系分散剤Ａ３）》
（１）工程（Ｃ）
ガス導入管、コンデンサー、攪拌翼、及び温度計を備え付けた反応槽にメトキシプロピルアセテートを６０部仕込み、１１０℃に昇温し反応容器内を窒素置換した後、滴下槽から、メチルメタクリレート２２部、ラウリルメタクリレート３０部、ベンジルメタクリレート３０部、スチレン１０部、ブレンマーＡＥ−２００（２−ヒドロキシエチルアクリレート１モルに、エチレンオキサイドを平均３．５モル付加させた水酸基を有するエチレン性不飽和単量体、日本油脂社製）８部、メトキシプロピルアセテート４０部、及びジメチル−２，２’−アゾビスジイソブチレート６部を予め均一に混合した混合液を２時間かけて滴下し、その後３時間、同じ温度で攪拌を続け反応を終了した（製造例３の工程（Ｃ））。このようにして、数平均分子量が４４００であり、一分子中の水酸基の平均個数が１．３個であるビニル系樹脂中間体（Ｃ３）を得た。
（２）工程（Ｄ）
ガス導入管、コンデンサー、攪拌翼、及び温度計を備え付けた反応装置にビニル系樹脂中間体（Ｃ３）を固形分で１００部、無水トリメリット酸４．４部、ジメチルベンジルアミン０．１部を仕込み、１００℃で６時間反応させた（製造例３の工程（Ｄ））。このようにして、一分子あたりのトリメリット酸の平均個数（すなわち、カルボキシル基含有単位（Ｇ）の平均個数）が１．０個であるビニル系分散剤（Ａ３）を得た。ビニル系分散剤（Ａ３）中の固形分比率は５０％であった。
《製造例４（ビニル系分散剤Ａ４）》
（１）工程（Ｃ）
ガス導入管、コンデンサー、攪拌翼、及び温度計を備え付けた反応槽にメトキシプロピルアセテートを６０部仕込み、１１０℃に昇温し反応容器内を窒素置換した後、滴下槽から、メチルメタクリレート２０部、イソブチルメタクリレート３７．６、ラウリルメタクリレート３０部、ベンジルメタクリレート１０部、Ｎ−ヒドロキシエチルアクリルアミド（興人社製）２．４部、メトキシプロピルアセテート４０部、及びジメチル−２，２’−アゾビス（２−メチルプロピオネート）６部を予め均一に混合した混合液を２時間かけて滴下し、その後３時間、同じ温度で攪拌を続け反応を終了した（製造例４の工程（Ｃ））。このようにして、数平均分子量が４９００であり、一分子中の水酸基の平均個数が１．０個であるビニル系樹脂中間体（Ｃ４）を得た。
（２）工程（Ｄ）
ガス導入管、コンデンサー、攪拌翼、及び温度計を備え付けた反応装置にビニル系樹脂中間体（Ｃ４）を固形分で１００部、無水トリメリット酸３．９部、及びジメチルベンジルアミン０．１部を仕込み、１００℃で６時間反応させた（製造例４の工程（Ｄ））。このようにして、一分子あたりのトリメリット酸の平均個数（すなわち、カルボキシル基含有単位（Ｇ）の平均個数）が１．０個であるビニル系分散剤（Ａ４）を得た。ビニル系分散剤（Ａ４）中の固形分比率は５０％であった。
《製造例５（ビニル系分散剤Ａ５）》
（１）工程（Ｃ）
ガス導入管、コンデンサー、攪拌翼、及び温度計を備え付けた反応槽にメトキシプロピルアセテート６０部を仕込み、１１０℃に昇温し反応容器内を窒素置換した後、滴下槽から、ｎ−ブチルメタクリレート３０部、メチルメタクリレート３０部、ベンジルメタクリレート３５部、２−ヒドロキシエチルメタクリレート５部、メトキシプロピルアセテート４０部、及びジメチル−２，２’−アゾビスジイソブチレート６部を予め均一に混合した混合液を２時間かけて滴下し、その後３時間、同じ温度で攪拌を続け反応を終了した（製造例５の工程（Ｃ））。このようにして、数平均分子量が３８００であり、一分子中の水酸基の平均個数が１．５個であるビニル系樹脂中間体（Ｃ５）を得た。
（２）工程（Ｄ）
ガス導入管、コンデンサー、攪拌翼、及び温度計を備え付けた反応装置にビニル系樹脂中間体（Ｃ５）を固形分で１００部、ピロメリット酸二無水物２．９部、及びジメチルベンジルアミン０．１部を仕込み、１００℃で６時間反応させた（製造例５の工程（Ｄ））。
【０２５５】
このようにして、一分子あたりのピロメリット酸の平均個数（すなわち、カルボキシル基含有単位（Ｇ）の平均個数）が０．８個であるビニル系分散剤（Ａ５）を得た。
《製造例６（ビニル系分散剤Ａ６）》
（１）工程（Ｃ）
ガス導入管、コンデンサー、攪拌翼、及び温度計を備え付けた反応槽にメトキシプロピルアセテート６０部を仕込み、１１０℃に昇温し反応容器内を窒素置換した後、滴下槽から、ｎ−ブチルメタクリレート２８．５部、ベンジルメタクリレート４８部、２−ヒドロキシエチルメタクリレート２３．５部、メトキシプロピルアセテート４０部、及びジメチル−２，２’−アゾビスジイソブチレート６部を予め均一に混合した混合液を２時間かけて滴下し、その後３時間、同じ温度で攪拌を続け反応を終了した。
【０２５６】
このようにして、数平均分子量が３８００であり、一分子中の水酸基の平均個数が１．０個であるビニル系樹脂中間体（Ｃ６）を得た。
（２）工程（Ｄ）
ガス導入管、コンデンサー、攪拌翼、及び温度計を備え付けた反応装置にビニル系樹脂中間体（Ｃ６）を固形分で１００部、ピロメリット酸二無水物２．９部、及びジメチルベンジルアミン０．１部を仕込み、１００℃で６時間反応させた（製造例６の工程（Ｄ））。
【０２５７】
このようにして、数平均分子量が６０００であり、一分子あたりのピロメリット酸の平均個数（すなわち、カルボキシル基含有単位（Ｇ）の平均個数）が０．８個であるビニル系分散剤（Ａ６）を得た。
《製造例７（ビニル系分散剤Ａ７）》
（１）工程（Ｃ）
ガス導入管、コンデンサー、攪拌翼、及び温度計を備え付けた反応槽にメトキシプロピルアセテート６０部を仕込み、１１０℃に昇温し反応容器内を窒素置換した後、滴下槽から、ｎ−ブチルメタクリレート２８．５部、ベンジルメタクリレート４８部、２−ヒドロキシエチルメタクリレート１３．５部、メタクリル酸１０部、メトキシプロピルアセテート４０部、及びジメチル−２，２’−アゾビスジイソブチレート６部を予め均一に混合した混合液を２時間かけて滴下し、その後３時間、同じ温度で攪拌を続け反応を終了した。
【０２５８】
このようにして、数平均分子量が３８００であり、一分子中の水酸基の平均個数が１．０個であるビニル系樹脂中間体（Ｃ７）を得た。
（２）工程（Ｄ）
ガス導入管、コンデンサー、攪拌翼、及び温度計を備え付けた反応装置にビニル系樹脂中間体（Ｃ７）を固形分で１００部、ピロメリット酸二無水物２．９部、及びジメチルベンジルアミン０．１部を仕込み、１００℃で６時間反応させた（製造例７の工程（Ｄ））。
【０２５９】
このようにして、数平均分子量が６０００であり、一分子あたりのピロメリット酸の平均個数（すなわち、カルボキシル基含有単位（Ｇ）の平均個数）が０．８個であるビニル系分散剤（Ａ７）を得た。
《製造例８（ビニル系分散剤Ａ８）》
（１）工程（Ｃ）
ガス導入管、コンデンサー、攪拌翼、及び温度計を備え付けた反応槽にメトキシプロピルアセテート６０部を仕込み、１１０℃に昇温し反応容器内を窒素置換した後、滴下槽から、ｎ−ブチルメタクリレート２８．５部、ベンジルメタクリレート４８部、２−ヒドロキシエチルメタクリレート１３．５部、ｔ−ブチルメタクリレート１０部、メトキシプロピルアセテート４０部、及びジメチル−２，２’−アゾビスジイソブチレート６部を予め均一に混合した混合液を２時間かけて滴下し、その後３時間、同じ温度で攪拌を続け反応を終了した。
【０２６０】
このようにして、数平均分子量が３８００であり、一分子中の水酸基の平均個数が１．０個であるビニル系樹脂中間体（Ｃ８）を得た。
（２）工程（Ｄ）
ガス導入管、コンデンサー、攪拌翼、及び温度計を備え付けた反応装置にビニル系樹脂中間体（Ｃ８）を固形分で１００部、ピロメリット酸二無水物２．９部、及びジメチルベンジルアミン０．１部を仕込み、１００℃で６時間反応させた（製造例８の工程（Ｄ））。
【０２６１】
このようにして、数平均分子量が６０００であり、一分子あたりのピロメリット酸の平均個数（すなわち、カルボキシル基含有単位（Ｇ）の平均個数）が０．８個であるビニル系分散剤（Ａ８）を得た。
《製造例９（ビニル系分散剤Ａ９）》
（１）工程（Ｃ）
ガス導入管、コンデンサー、攪拌翼、及び温度計を備え付けた反応槽にメトキシプロピルアセテート６０部を仕込み、１１０℃に昇温し反応容器内を窒素置換した後、滴下槽から、ｎ−ブチルメタクリレート２８．５部、ベンジルメタクリレート４８部、２−ヒドロキシエチルメタクリレート３．５部、３−エチル−３−オキセタニルメチルメタクリレート（ＥＴＥＲＮＡＣＯＬＬ  ＯＸＭＡ、宇部興産社製）２０部、メトキシプロピルアセテート４０部、及びジメチル−２，２’−アゾビスジイソブチレート６部を予め均一に混合した混合液を２時間かけて滴下し、その後３時間、同じ温度で攪拌を続け反応を終了した。
【０２６２】
このようにして、数平均分子量が３８００であり、一分子中の水酸基の平均個数が１．０個であるビニル系樹脂中間体（Ｃ９）を得た。
（２）工程（Ｄ）
ガス導入管、コンデンサー、攪拌翼、及び温度計を備え付けた反応装置にビニル系樹脂中間体（Ｃ９）を固形分で１００部、トリメリット酸無水物５．１部、及びジメチルベンジルアミン０．１部を仕込み、１００℃で６時間反応させた。
【０２６３】
このようにして、数平均分子量が４０００であり、一分子あたりのトリメリット酸の平均個数（すなわち、カルボキシル基含有単位（Ｇ）の平均個数）が１．０個であるビニル系分散剤（Ａ９）を得た。
《製造例１０（ビニル系分散剤Ａ１０）》
（２）工程（Ｄ）
ガス導入管、コンデンサー、攪拌翼、及び温度計を備え付けた反応装置にビニル系樹脂中間体（Ｃ９）を固形分で１００部、ピロメリット酸二無水物２．９部、及びジメチルベンジルアミン０．１部を仕込み、１００℃で６時間反応させた。
【０２６４】
このようにして、数平均分子量が６０００であり、一分子あたりのピロメリット酸の平均個数（すなわち、カルボキシル基含有単位（Ｇ）の平均個数）が０．８個であるビニル系分散剤（Ａ１０）を得た。
《製造例１１（ビニル系分散剤Ａ１１）》
（１）工程（Ｃ）
ガス導入管、コンデンサー、攪拌翼、及び温度計を備え付けた反応槽にメトキシプロピルアセテート６０部を仕込み、１１０℃に昇温し反応容器内を窒素置換した後、滴下槽から、ｎ−ブチルメタクリレート２８．５部、ベンジルメタクリレート４８部、２−ヒドロキシエチルメタクリレート３．５部、３−エチル−３−オキセタニルメチルメタクリレート（ＥＴＥＲＮＡＣＯＬＬ  ＯＸＭＡ、宇部興産社製）１０部、メタクリル酸１０部、メトキシプロピルアセテート４０部、及びジメチル−２，２’−アゾビスジイソブチレート６部を予め均一に混合した混合液を２時間かけて滴下し、その後３時間、同じ温度で攪拌を続け反応を終了した。
【０２６５】
このようにして、数平均分子量が３８００であり、一分子中の水酸基の平均個数が１．０個であるビニル系樹脂中間体（Ｃ１０）を得た。
（２）工程（Ｄ）
ガス導入管、コンデンサー、攪拌翼、及び温度計を備え付けた反応装置にビニル系樹脂中間体（Ｃ１０）を固形分で１００部、ピロメリット酸二無水物２．９部、及びジメチルベンジルアミン０．１部を仕込み、１００℃で６時間反応させた（製造例１１の工程（Ｄ））。
【０２６６】
このようにして、数平均分子量が６０００であり、一分子あたりのピロメリット酸の平均個数（すなわち、カルボキシル基含有単位（Ｇ）の平均個数）が０．８個であるビニル系分散剤（Ａ１１）を得た。
《製造例１２（ビニル系分散剤Ａ１２）》
（１）工程（Ｃ）
ガス導入管、コンデンサー、攪拌翼、及び温度計を備え付けた反応槽にメトキシプロピルアセテート６０部を仕込み、１１０℃に昇温し反応容器内を窒素置換した後、滴下槽から、ｎ−ブチルメタクリレート２８．５部、ベンジルメタクリレート４８部、２−ヒドロキシエチルメタクリレート３．５部、３−エチル−３−オキセタニルメチルメタクリレート（ＥＴＥＲＮＡＣＯＬＬ  ＯＸＭＡ、宇部興産社製）１０部、ｔ−ブチルメタクリレート１０部、メトキシプロピルアセテート４０部、及びジメチル−２，２’−アゾビスジイソブチレート６部を予め均一に混合した混合液を２時間かけて滴下し、その後３時間、同じ温度で攪拌を続け反応を終了した。
【０２６７】
このようにして、数平均分子量が３８００であり、一分子中の水酸基の平均個数が１．０個であるビニル系樹脂中間体（Ｃ１１）を得た。
（２）工程（Ｄ）
ガス導入管、コンデンサー、攪拌翼、及び温度計を備え付けた反応装置にビニル系樹脂中間体（Ｃ１１）を固形分で１００部、ピロメリット酸二無水物２．９部、及びジメチルベンジルアミン０．１部を仕込み、１００℃で６時間反応させた（製造例１２の工程（Ｄ））。
【０２６８】
このようにして、数平均分子量が６０００であり、一分子あたりのピロメリット酸の平均個数（すなわち、カルボキシル基含有単位（Ｇ）の平均個数）が０．８個であるビニル系分散剤（Ａ１２）を得た。
《製造例１３（ビニル系分散剤Ａ１３）》
（１）工程（Ｃ）
ガス導入管、コンデンサー、攪拌翼、及び温度計を備え付けた反応槽にメトキシプロピルアセテート６０部を仕込み、１１０℃に昇温し反応容器内を窒素置換した後、滴下槽から、ｎ−ブチルメタクリレート２８．５部、ベンジルメタクリレート４８部、２−ヒドロキシエチルメタクリレート１３．５部、メタクリル酸２−（Ｏ−[１‘−メチルプロピリデンアミノ]カルボキシアミノ）エチル（カレンズＭＯＩ−ＢＭ、昭和電工社製）１０部、メトキシプロピルアセテート４０部、及びジメチル−２，２’−アゾビスジイソブチレート６部を予め均一に混合した混合液を２時間かけて滴下し、その後３時間、同じ温度で攪拌を続け反応を終了した。
【０２６９】
このようにして、数平均分子量が３８００であり、一分子中の水酸基の平均個数が１．０個であるビニル系樹脂中間体（Ｃ１２）を得た。
（２）工程（Ｄ）
ガス導入管、コンデンサー、攪拌翼、及び温度計を備え付けた反応装置にビニル系樹脂中間体（Ｃ１２）を固形分で１００部、ピロメリット酸二無水物２．９部、及びジメチルベンジルアミン０．１部を仕込み、１００℃で６時間反応させた（製造例１３の工程（Ｄ））。
【０２７０】
このようにして、数平均分子量が６０００であり、一分子あたりのピロメリット酸の平均個数（すなわち、カルボキシル基含有単位（Ｇ）の平均個数）が０．８個であるビニル系分散剤（Ａ１３）を得た。
《製造例１４（ビニル系分散剤Ａ１４）》
（１）工程（Ａ）
ガス導入管、コンデンサー、攪拌翼、及び温度計を備え付けた反応槽にピロメリット酸二無水物２１８部、２−ヒドロキシエチルメタクリレート１３０部、及びハイドロキノンモノメチルエーテル０．３部を仕込み、乾燥空気を流しながら１００℃で５時間反応させ、２−ヒドロキシエチルメタクリレートにピロメリット酸が付加したエチレン性不飽和単量体（ａ１４’）を得た。
（２）工程（Ａａ）
前項（１）で得られたエチレン性不飽和単量体（ａ１４’）に水３６部を加え、９０℃で５時間反応させることにより、エチレン性不飽和単量体（ａ１４’）に残存する酸無水物基を加水分解した。続いて、残存する水を減圧して取り除き、エチレン性不飽和単量体（ａ１４）を得た。
（３）工程（Ｂ）
ガス導入管、コンデンサー、攪拌翼、及び温度計を備え付けた反応槽にメトキシプロピルアセテート６０部を仕込み、１１０℃に昇温し反応容器内を窒素置換した後、滴下槽から、ｎ−ブチルメタクリレート２３．３部、ベンジルメタクリレート４８部、エチレン性不飽和単量体（ａ１４）８．７部、３−エチル−３−オキセタニルメチルメタクリレート（ＥＴＥＲＮＡＣＯＬＬ  ＯＸＭＡ、宇部興産社製）２０部、メトキシプロピルアセテート４０部、及びジメチル−２，２’−アゾビスジイソブチレート６部を予め均一に混合した混合液を２時間かけて滴下し、その後３時間、同じ温度で攪拌を続け反応を終了した。
【０２７１】
このようにして数平均分子量が４０００であり、一分子あたりのエチレン性不飽和単量体（ａ１４）の平均共重合個数（すなわち、カルボキシル基含有単位（Ｇ）の平均個数）が１．０個であるビニル系分散樹脂（Ａ１４）を得た。
《製造例１５（ビニル系分散剤Ａ１５）》
（１）工程（Ｆ）
ガス導入管、コンデンサー、攪拌翼、及び温度計を備え付けた反応槽にメトキシプロピルアセテート６０部を仕込み、１１０℃に昇温し反応容器内を窒素置換した後、滴下槽から、ｎ−ブチルメタクリレート３２．６部、ベンジルメタクリレート５４．８部、２−ヒドロキシエチルメタクリレート４．０部、メタクリル酸８．６部、メトキシプロピルアセテート４０部、及びジメチル−２，２’−アゾビスジイソブチレート６部を予め均一に混合した混合液を２時間かけて滴下し、その後３時間、同じ温度で攪拌を続け反応を終了した。
【０２７２】
このようにして、数平均分子量が３８００であり、一分子中の水酸基の平均個数が１．０個であるビニル系樹脂中間体（Ｆ１）を得た。
（２）工程（Ｇ）
ガス導入管、コンデンサー、攪拌翼、及び温度計を備え付けた反応装置にビニル系樹脂中間体（Ｆ１）を固形分で１００部、グリシジルメタクリレート１４．２部、及びジメチルベンジルアミン０．３部を仕込み、乾燥空気を流しながら１００℃で８時間反応させた。
【０２７３】
酸価が５以下になることを確認し、ビニル系樹脂中間体（Ｇ１）を得た。このとき、メタクリル酸にグリシジルメタクリレートを反応させた部位は、全体の２０部となっており、ｎ−ブチルメタクリレート２８．５部、ベンジルメタクリレート４８部、２−ヒドロキシエチルメタクリレート３．５部となっている。
【０２７４】
ガス導入管、コンデンサー、攪拌翼、及び温度計を備え付けた反応装置にビニル系樹脂中間体（Ｇ１）を固形分で１００部、ピロメリット酸二無水物２．９部を仕込み、乾燥空気を流しながら１００℃で６時間反応させた。
【０２７５】
このようにして、数平均分子量が６０００であり、一分子あたりのピロメリット酸の平均個数（すなわち、カルボキシル基含有単位（Ｇ）の平均個数）が０．８個であるビニル系分散剤（Ａ１５）を得た。
《製造例１６（ビニル系分散剤Ａ１６）》
（１）工程（Ｈ）
ガス導入管、コンデンサー、攪拌翼、及び温度計を備え付けた反応槽にメトキシプロピルアセテート６０部を仕込み、１１０℃に昇温し反応容器内を窒素置換した後、滴下槽から、ｎ−ブチルメタクリレート３０．８部、ベンジルメタクリレート５１．９部、２−ヒドロキシエチルメタクリレート３．８部、グリシジルメタクリレート１３．５部、メトキシプロピルアセテート４０部、及びジメチル−２，２’−アゾビスジイソブチレート６部を予め均一に混合した混合液を２時間かけて滴下し、その後３時間、同じ温度で攪拌を続け反応を終了した。
【０２７６】
このようにして、数平均分子量が３８００であり、一分子中の水酸基の平均個数が１．０個であるビニル系樹脂中間体（Ｈ１）を得た。
（２）工程（Ｉ）
ガス導入管、コンデンサー、攪拌翼、及び温度計を備え付けた反応装置にビニル系樹脂中間体（Ｈ１）を固形分で１００部、メタクリル酸８．２部、及びジメチルベンジルアミン０．３部を仕込み、乾燥空気を流しながら１００℃で８時間反応させた。
【０２７７】
酸価が５以下になることを確認し、ビニル系樹脂中間体（Ｉ１）を得た。このとき、グリシジルメタクリレートにメタクリル酸を反応させた部位は、全体の２０部となっており、ｎ−ブチルメタクリレート２８．５部、ベンジルメタクリレート４８部、２−ヒドロキシエチルメタクリレート３．５部となっている。
（３）工程（Ｊ）
ガス導入管、コンデンサー、攪拌翼、及び温度計を備え付けた反応装置にビニル系樹脂中間体（Ｉ１）を固形分で１００部、ピロメリット酸二無水物２．９部を仕込み、乾燥空気を流しながら１００℃で６時間反応させた。
【０２７８】
このようにして、数平均分子量が６０００であり、一分子あたりのピロメリット酸の平均個数（すなわち、カルボキシル基含有単位（Ｇ）の平均個数）が０．８個であるビニル系分散剤（Ａ１６）を得た。
《製造例１７（ビニル系分散剤Ａ１７）》
（１）工程（Ｋ）
ガス導入管、コンデンサー、攪拌翼、及び温度計を備え付けた反応槽にメトキシプロピルアセテート６０部を仕込み、１１０℃に昇温し反応容器内を窒素置換した後、滴下槽から、ｎ−ブチルメタクリレート３２．０部、ベンジルメタクリレート５３．９部、２−ヒドロキシエチルメタクリレート１４．２部、メトキシプロピルアセテート４０部、及びジメチル−２，２’−アゾビスジイソブチレート６部を予め均一に混合した混合液を２時間かけて滴下し、その後３時間、同じ温度で攪拌を続け反応を終了した。
【０２７９】
このようにして、数平均分子量が３８００であり、一分子中の水酸基の平均個数が１．０個であるビニル系樹脂中間体（Ｋ１）を得た。
（２）工程（Ｌ）
ガス導入管、コンデンサー、攪拌翼、及び温度計を備え付けた反応装置にビニル系樹脂中間体（Ｋ１）を固形分で１００部、２−イソシアナトエチルメタクリレート（カレンズＭＯＩ、昭和電工製）１２．２部を仕込み、乾燥空気を流しながら１００℃で８時間反応させた。
【０２８０】
酸価が５以下になることを確認し、ビニル系樹脂中間体（Ｌ１）を得た。このとき、２−ヒドロキシエチルメタクリレートに２−イソシアナトエチルメタクリレート（カレンズＭＯＩ、昭和電工製）を反応させた部位は全体の２０部となっており、ｎ−ブチルメタクリレート２８．５部、ベンジルメタクリレート４８部、２−ヒドロキシエチルメタクリレート３．５部となっている。
【０２８１】
ガス導入管、コンデンサー、攪拌翼、及び温度計を備え付けた反応装置にビニル系樹脂中間体（Ｌ１）を固形分で１００部、ピロメリット酸二無水物２．９部、及びジメチルベンジルアミン０．１部を仕込み、乾燥空気を流しながら１００℃で６時間反応させた。
【０２８２】
このようにして、数平均分子量が６０００であり、一分子あたりのピロメリット酸の平均個数（すなわち、カルボキシル基含有単位（Ｇ）の平均個数）が０．８個であるであるビニル系分散剤（Ａ１７）を得た。
《製造例１８（ビニル系分散剤Ａ１８）》
（１）工程（Ｍ）
ガス導入管、コンデンサー、攪拌翼、及び温度計を備え付けた反応槽にピロメリット酸二無水物２１８部、２−ヒドロキシエチルメタクリレート１３０部、及びハイドロキノンモノメチルエーテル０．３部を仕込み、乾燥空気を流しながら１００℃で５時間反応させ、２−ヒドロキシエチルメタクリレートにピロメリット酸が付加したエチレン性不飽和単量体（Ｍ１’）を得た。
（２）工程（Ｍａ）
前項（１）で得られたエチレン性不飽和単量体（Ｍ１’）に水３６部を加え、９０℃で５時間反応させることにより、エチレン性不飽和単量体（Ｍ１’）に残存する酸無水物基を加水分解した。続いて、残存する水を減圧して取り除き、エチレン性不飽和単量体（Ｍ１）を得た。
（３）工程（Ｎ）
ガス導入管、コンデンサー、攪拌翼、及び温度計を備え付けた反応槽にメトキシプロピルアセテート６０部を仕込み、１１０℃に昇温し反応容器内を窒素置換した後、滴下槽から、ｎ−ブチルメタクリレート３３．３部、ベンジルメタクリレート４８部、エチレン性不飽和単量体（Ｍ１）８．７部、２−ヒドロキシエチルメタクリレート１０部、メトキシプロピルアセテート４０部、及びジメチル−２，２’−アゾビスジイソブチレート６部を予め均一に混合した混合液を２時間かけて滴下し、その後３時間、同じ温度で攪拌を続け反応を終了した。
【０２８３】
このようにして、数平均分子量が４０００であり、一分子あたりのエチレン性不飽和単量体（Ｍ１）の平均共重合個数（すなわち、カルボキシル基含有単位（Ｇ）の平均個数）が１．０個であるビニル系分散樹脂（Ｎ１）を得た。
（３）工程（Ｏ）
ガス導入管、コンデンサー、攪拌翼、及び温度計を備え付けた反応装置にビニル系樹脂中間体（Ｎ１）を固形分で１００部、２−イソシアナトエチルメタクリレート（カレンズＭＯＩ、昭和電工製）１１．９部を仕込み、乾燥空気を流しながら１００℃で８時間反応させた。
【０２８４】
酸価が５以下になることを確認し、反応を終了した。このようにして、数平均分子量が４５００であり、一分子あたりのピロメリット酸の平均個数（すなわち、カルボキシル基含有単位（Ｇ）の平均個数）が１．０個であるビニル系分散剤（Ａ１８）を得た。
《製造例１９（ビニル系分散剤Ａ１９）》
（１）工程（Ｐ）
ガス導入管、コンデンサー、攪拌翼、及び温度計を備え付けた反応槽にピロメリット酸二無水物２１８部、２−ヒドロキシエチルメタクリレート１３０部、及びハイドロキノンモノメチルエーテル０．３部を仕込み、乾燥空気を流しながら１００℃で５時間反応させ、２−ヒドロキシエチルメタクリレートにピロメリット酸が付加したエチレン性不飽和単量体（Ｐ１’）を得た。
（２）工程（Ｐａ）
前項（１）で得られたエチレン性不飽和単量体（Ｐ１’）に水３６部を加え、９０℃で５時間反応させることにより、エチレン性不飽和単量体（Ｐ１’）に残存する酸無水物基を加水分解した。続いて、残存する水を減圧して取り除き、エチレン性不飽和単量体（Ｐ１）を得た。
（３）工程（Ｑ）
ガス導入管、コンデンサー、攪拌翼、及び温度計を備え付けた反応槽にメトキシプロピルアセテート６０部を仕込み、１１０℃に昇温し反応容器内を窒素置換した後、滴下槽から、ｎ−ブチルメタクリレート３５．３部、ベンジルメタクリレート４８部、エチレン性不飽和単量体（Ｐ１）８．７部、メタクリル酸８部、メトキシプロピルアセテート４０部、及びジメチル−２，２’−アゾビスジイソブチレート６部を予め均一に混合した混合液を２時間かけて滴下し、その後３時間、同じ温度で攪拌を続け反応を終了した。
【０２８５】
このようにして、数平均分子量が４０００であり、一分子あたりのエチレン性不飽和単量体（Ｐ１）の平均共重合個数（すなわち、カルボキシル基含有単位（Ｇ）の平均個数）が１．０個であるビニル系分散樹脂（Ｑ１）を得た。
（３）工程（Ｒ）
ガス導入管、コンデンサー、攪拌翼、及び温度計を備え付けた反応装置にビニル系樹脂中間体（Ｑ１）を固形分で１００部、グリシジルメタクリレート１３．２部を仕込み、乾燥空気を流しながら１００℃で８時間反応させた。
【０２８６】
酸価が５以下になることを確認し、反応を終了した。このようにして、数平均分子量が４５００であり、一分子あたりのピロメリット酸の平均個数（すなわち、カルボキシル基含有単位（Ｇ）の平均個数）が１．０個であるビニル系分散剤（Ａ１９）を得た。
《比較製造例１（ビニル系分散剤Ｂ１）》
製造例１の工程（Ｄ）での無水トリメリット酸の仕込み量を０．５部とすること以外は製造例１と全く同じ方法で、一分子あたりのトリメリット酸の平均個数（すなわち、カルボキシル基含有単位（Ｇ）の平均個数）が０．１個のビニル系分散剤（Ｂ１）を得た。ビニル系分散剤（Ｂ１）中の固形分比率は５０％であった。
《比較製造例２（ビニル系分散剤Ｂ２）》
製造例１の工程（Ｄ）での無水トリメリット酸の仕込み量を１７．７部とすること以外は製造例１と全く同じ方法で、一分子あたりのトリメリット酸の平均個数（すなわち、カルボキシル基含有単位（Ｇ）の平均個数）が３．５個のビニル系分散剤（Ｂ２）を得た。ビニル系分散剤（Ｂ２）中の固形分比率は５０％であった。
《比較製造例３（ビニル系分散剤Ｂ３）》
ガス導入管、コンデンサー、攪拌翼、及び温度計を備え付けた反応装置に製造例１で得られたビニル系樹脂中間体（Ｃ１）を固形分で１００部、無水コハク酸２．７部、及びジメチルベンジルアミン０．１部を仕込み、１００℃で６時間反応させた。このようにして、一分子あたりのコハク酸の平均個数が１．０個のビニル系分散剤（Ｂ３）を得た。ビニル系分散剤（Ｂ３）中の固形分比率は５０％であった。
《比較製造例４（ビニル系分散剤Ｂ４）》
ガス導入管、コンデンサー、攪拌翼、及び温度計を備え付けた反応槽にメトキシプロピルアセテートを６０部仕込み、１１０℃に昇温し反応容器内を窒素置換した後、滴下槽から、ｎ−ブチルメタクリレート４０部、ベンジルメタクリレート５０部、２−ヒドロキシエチルメタクリレート５部、メタクリル酸５部、メトキシプロピルアセテート４０部、及びジメチル−２，２’−アゾビスジイソブチレート６部を予め均一に混合した混合液を２時間かけて滴下し、その後３時間、同じ温度で攪拌を続け反応を終了した。このようにして、数平均分子量４０００のビニル系分散剤（Ｂ４）を得た。ビニル系分散剤（Ｂ４）中の固形分比率は５０％であった。
《比較製造例５（ビニル系分散剤Ｂ５）》
ガス導入管、コンデンサー、攪拌翼、及び温度計を備え付けた反応槽にメトキシプロピルアセテートを６０部仕込み、１１０℃に昇温し反応容器内を窒素置換した後、滴下槽から、メチルメタクリレート６５部、イソブチルメタクリレート１０部、ドデシルメタクリレート１８部、２−ヒドロキシエチルメタクリレート３部、メタクリル酸１部、メタクリルスルフォエチル４部、メトキシプロピルアセテート４０部、及びジメチル−２，２’−アゾビスジイソブチレート６部を予め均一に混合した混合液を２時間かけて滴下し、その後３時間、同じ温度で攪拌を続け反応を終了した。このようにして、数平均分子量４４００のビニル系分散剤（Ｂ５）を得た。ビニル系分散剤（Ｂ５）中の固形分比率は５０％であった。ビニル系分散剤（Ｂ５）溶液のみ濁りを生じていた。
《比較製造例６（ビニル系分散剤Ｂ６）》
製造例５の工程（Ｄ）でのピロメリット酸二無水物の仕込み量を０．２部とすること以外は製造例５と全く同じ方法で、一分子あたりのピロメリット酸の平均個数（すなわち、カルボキシル基含有単位（Ｇ）の平均個数）が０．１個のビニル系分散剤（Ｂ６）を得た。ビニル系分散剤（Ｂ６）中の固形分比率は５０％であった。
《比較製造例７（ビニル系分散剤Ｂ７）》
製造例５の工程（Ｄ）でのピロメリット酸二無水物の仕込み量を１７．７部とすること以外は製造例５と全く同じ方法で、一分子あたりのピロメリット酸の平均個数（すなわち、カルボキシル基含有単位（Ｇ）の平均個数）が４．１個のビニル系分散剤（Ｂ７）を得た。ビニル系分散剤（Ｂ７）中の固形分比率は５０％であった。
《比較製造例８（ビニル系分散剤Ｂ８）》
ガス導入管、コンデンサー、攪拌翼、及び温度計を備え付けた反応装置に製造例８で得られたビニル系樹脂中間体（Ｃ８）を固形分で１００部、無水コハク酸２．７部、及びジメチルベンジルアミン０．１部を仕込み、１００℃で６時間反応させた。このようにして、一分子あたりのコハク酸の平均個数が１．０個のビニル系分散剤（Ｂ８）を得た。ビニル系分散剤（Ｂ８）中の固形分比率は５０％であった。
《比較製造例９（ビニル系分散剤Ｂ９）》
製造例９の工程（Ｃ）と全く同じ方法でビニル系分散剤（Ｂ９）を得た。ビニル系分散剤（Ｂ９）中の固形分比率は５０％であった。
《比較製造例１０（ビニル系分散剤Ｂ１０）》
製造例１５の工程（Ｇ）でのピロメリット酸二無水物２．９部を無水フタル酸３．８部に変更すること以外は製造例１５と全く同じ方法で、一分子あたりのフタル酸の平均個数（すなわち、カルボキシル基含有単位（Ｇ）の平均個数）が１．０個のビニル系分散剤（Ｂ１０）を得た。ビニル系分散剤（Ｂ１０）中の固形分比率は５０％であった。
[ポリエステル系分散樹脂]
《ポリエステル系分散樹脂（Ｓ１）の製造例》
ガス導入管、コンデンサー、攪拌翼、及び温度計を備え付けた反応装置に、１−ドデカノール６２．６部、ε−カプロラクトン２８７．４部、及び触媒としてモノブチルスズ（IV）オキシド０．１部を仕込み、窒素ガスで置換した後、１２０℃で４時間加熱、撹拌した。固形分測定により９８％が反応したことを確認したのち、無水ピロメリット酸３６．６部を加え、１２０℃で２時間反応させポリエステル系分散樹脂（Ｓ１）を得た。得られたポリエステル系分散樹脂（Ｓ１）は、常温で白色ワックス状固体であった。
[熱反応性化合物]
日本カーバイド社製アルコキシアルキル基含有メラミン化合物  ニカラックＭＸ−４３
日本カーバイド社製イミノ基・メチロール基含有メラミン化合物  ニカラックＭＸ−４１７
日本カーバイド社製アルコキシアルキル基含有ベンゾグアナミン化合物  ニカラックＳＢ−４０１
日本カーバイド社製イミノ基・メチロール基含有ベンゾグアナミン化合物  ニカラックＢＬ−６０
日本化薬社製エポキシ化合物  ＥＰＰＮ―２０１
宇部興産社製オキセタン化合物  ＥＴＥＲＮＡＣＯＬＬ−ＯＸＢＰ
住化バイエルウレタン社製イソシアネート化合物  デスモジュールＢＬ−４２６５
日本化薬社製アクリルモノマー  カヤラッドＴＰＡ−３３０
[レベリング剤]
東レ・ダウコーニング社製  ＦＺ２１０４
東レ・ダウコーニング社製  ＦＺ２２０３
ビックケミー社製  ＢＹＫ３０２
[有機溶剤]
メトキシプロピルアセテート（ＰＧＭＡｃ）
シクロヘキサノン
《実施例１》
レッド顔料（Ａ）９０部、顔料誘導体〔ＲＤ−１〕１０部、ビニル系分散剤（Ａ１）１３４部、及び有機溶剤（ＰＧＭＡｃ）３２３部をサンドミルに入れて４時間分散を行い、更にメラミン化合物（ニカラックＭＸ−４３）４０部、レベリング剤（ＦＺ２１０４）２部、及び有機溶剤（ＰＧＭＡｃ）４４６部をミキサーに入れて混合し、メンブランフィルターで加圧濾過し、固形分２０％の印刷用着色組成物を得た。
《比較例１》
実施例１において、ビニル系分散剤（Ａ１）１３４部をビニル系分散剤（Ｂ１）１３４部に代えること以外は実施例１と同様にして、固形分２０％の印刷用着色組成物を得た。
《実施例２》
レッド顔料（Ａ）９０部、顔料誘導体〔ＲＤ−１〕１０部、ビニル系分散剤（Ａ１）９４部、及びポリエステル系分散樹脂（Ｓ１）２０部を均一に撹拌し、混合物を得た。６０℃に加温した２本ロールに、混合物を入れて１０分間練肉したところ、溶剤が揮発してシート状となった。更に、有機溶剤（ＰＧＭＡｃ）５０部を加え、２本ロールを８０℃に加熱して混練を行った。分散途中で溶剤が揮発し、加熱混練物は弾性をもつ固形物となった。得られた固形物を冷却後、粉砕し、被覆処理顔料を得た。
【０２８７】
被覆処理顔料１６７部、及び有機溶剤（ＰＧＭＡｃ）３９０部をミキサーに入れて混合し、更にサンドミルに入れて分散を行い、更にメラミン化合物（ニカラックＭＸ−４３）４０部、レベリング剤（ＦＺ２１０４）２部、及び有機溶剤（ＰＧＭＡｃ）４４６部を加え混合した。最後にメンブランフィルターで加圧濾過し、固形分２０％の印刷用着色組成物を得た。
《実施例３》
レッド顔料（Ａ）９０部、顔料誘導体〔ＲＤ−１〕１０部、及びビニル系分散剤（Ａ１）１３４部を均一に撹拌し、混合物を得た。６０℃に加温した２本ロールに、混合物を入れて１０分間練肉したところ、溶剤が揮発してシート状となった。更に、有機溶剤（ＰＧＭＡｃ）５０部を加え、２本ロールを８０℃に加熱して混練を行った。分散途中で溶剤が揮発し、加熱混練物は弾性をもつ固形物となった。得られた固形物を冷却後、粉砕し、被覆処理顔料を得た。
【０２８８】
被覆処理顔料１６７部、及び有機溶剤（ＰＧＭＡｃ）３９０部をミキサーに入れて混合し、更にサンドミルに入れて分散を行い、更にメラミン化合物（ニカラックＭＸ−４３）４０部、エポキシ化合物（ＥＰＰＮ−２０１）２０部、レベリング剤（ＦＺ２１０４）２部、及び有機溶剤（ＰＧＭＡｃ）５２６部を加え混合した。最後にメンブランフィルターで加圧濾過し、固形分２０％の印刷用着色組成物を得た。
《比較例２》
実施例３において、ビニル系分散剤（Ａ１）１３４部をビニル系分散剤（Ｂ２）１３４部に代えること以外は実施例３と同様にして、固形分２０％の印刷用着色組成物を得た。
《実施例４》
レッド顔料（Ｂ）９０部、顔料誘導体〔ＲＤ−２〕１０部、及びビニル系分散剤（Ａ１）１３４部を均一に撹拌し、混合物を得た。６０℃に加温した２本ロールに、混合物を入れて１０分間練肉したところ、溶剤が揮発してシート状となった。更に、有機溶剤（ＰＧＭＡｃ）５０部を加え、２本ロールを８０℃に加熱して混練を行った。分散途中で溶剤が揮発し、加熱混練物は弾性をもつ固形物となった。得られた固形物を冷却後、粉砕し、被覆処理顔料を得た。
【０２８９】
被覆処理顔料１６７部、及び有機溶剤（ＰＧＭＡｃ）３９０部をミキサーに入れて混合し、更にサンドミルに入れて分散を行い、更にメラミン化合物（ニカラックＭＸ−４３）４０部、オキセタン化合物（ＥＴＥＲＮＡＣＯＬＬ−ＯＸＢＰ）２０部、レベリング剤（ＦＺ２１０４）２部、及び有機溶剤（ＰＧＭＡｃ）５２６部を加え混合した。最後にメンブランフィルターで加圧濾過し、固形分２０％の印刷用着色組成物を得た。
《比較例３》
実施例４において、ビニル系分散剤（Ａ１）１３４部をビニル系分散剤（Ｂ３）１３４部に代えること以外は実施例４と同様にして、固形分２０％の印刷用着色組成物を得た。
《実施例５》
レッド顔料（Ｂ）９０部、顔料誘導体〔ＲＤ−２〕１０部、ビニル系分散剤（Ａ２）１３４部、及び有機溶剤（ＰＧＭＡｃ）３２３部をサンドミルに入れて４時間分散を行い、更にメラミン化合物（ニカラックＭＸ−４３）４０部、イソシアネート化合物（デスモジュールＢＬ−４２６５）２０部、レベリング剤（ＦＺ２１０４）２部、及び有機溶剤（ＰＧＭＡｃ）５２６部をミキサーに入れて混合し、メンブランフィルターで加圧濾過し、固形分２０％の印刷用着色組成物を得た。
《実施例６》
マゼンタ顔料９０部、顔料誘導体〔ＭＤ−１〕１０部、ビニル系分散剤（Ａ３）１３４部、及び有機溶剤（ＰＧＭＡｃ）３２３部をサンドミルに入れて４時間分散を行い、更にメラミン化合物（ニカラックＭＸ−４３）４０部、アクリルモノマー（カヤラッドＴＰＡ３３０）２０部、レベリング剤（ＦＺ２１０４）２部、及び有機溶剤（ＰＧＭＡｃ）５２６部をミキサーに入れて混合し、メンブランフィルターで加圧濾過し、固形分２０％の印刷用着色組成物を得た。
《比較例４》
実施例６において、ビニル系分散剤（Ａ３）１３４部をビニル系分散剤（Ｂ４）１３４部に代えること以外は実施例６と同様にして、固形分２０％の印刷用着色組成物を得た。
《実施例７》
マゼンタ顔料９０部、顔料誘導体〔ＭＤ−１〕１０部、及びビニル系分散剤（Ａ４）１３４部を均一に撹拌し、混合物を得た。６０℃に加温した２本ロールに、混合物を入れて１０分間練肉したところ、溶剤が揮発してシート状となった。更に、有機溶剤（ＰＧＭＡｃ）５０部を加え、２本ロールを８０℃に加熱して混練を行った。分散途中で溶剤が揮発し、加熱混練物は弾性をもつ固形物となった。得られた固形物を冷却後、粉砕し、被覆処理顔料を得た。
【０２９０】
被覆処理顔料１６７部、及び有機溶剤（ＰＧＭＡｃ）３９０部をミキサーに入れて混合し、更にサンドミルに入れて分散を行い、更にメラミン化合物（ニカラックＭＸ−４１７）４０部、レベリング剤（ＦＺ２１０４）２部、及び有機溶剤（ＰＧＭＡｃ）４４６部を加え混合した。最後にメンブランフィルターで加圧濾過し、固形分２０％の印刷用着色組成物を得た。
《実施例８》
グリーン顔料９０部、顔料誘導体〔ＢＤ−１〕１０部、及びビニル系分散剤（Ａ５）１００部を均一に撹拌し、混合物を得た。６０℃に加温した２本ロールに、混合物を入れて１０分間練肉したところ、溶剤が揮発してシート状となった。更に、有機溶剤（ＰＧＭＡｃ）５０部を加え、２本ロールを８０℃に加熱して混練を行った。分散途中で溶剤が揮発し、加熱混練物は弾性をもつ固形物となった。得られた固形物を冷却後、粉砕し、被覆処理顔料を得た。
【０２９１】
被覆処理顔料１５０部、及び有機溶剤（ＰＧＭＡｃ）３５０部をミキサーに入れて混合し、更にサンドミルに入れて分散を行い、更にベンゾグアナミン化合物（ニカラックＳＢ−４０１）４０部、レベリング剤（ＦＺ２１０４）２部、及び有機溶剤（ＰＧＭＡｃ）４１８部を加え混合した。最後にメンブランフィルターで加圧濾過し、固形分２０％の印刷用着色組成物を得た。
《比較例５》
実施例８において、ビニル系分散剤（Ａ５）１００部をビニル系分散剤（Ｂ５）１００部に代えること以外は実施例８と同様にして、固形分２０％の印刷用着色組成物を得た。
《実施例９》
グリーン顔料９０部、顔料誘導体〔ＢＤ−１〕１０部、及びビニル系分散剤（Ａ６）１００部を均一に撹拌し、混合物を得た。６０℃に加温した２本ロールに、混合物を入れて１０分間練肉したところ、溶剤が揮発してシート状となった。更に、有機溶剤（ＰＧＭＡｃ）５０部を加え、２本ロールを８０℃に加熱して混練を行った。分散途中で溶剤が揮発し、加熱混練物は弾性をもつ固形物となった。得られた固形物を冷却後、粉砕し、被覆処理顔料を得た。
【０２９２】
被覆処理顔料１５０部、及び有機溶剤（ＰＧＭＡｃ）３５０部をミキサーに入れて混合し、更にサンドミルに入れて分散を行い、更にベンゾグアナミン化合物（ニカラックＳＢ−４０１）４０部、エポキシ化合物（ＥＰＰＮ−２０１）２０部、レベリング剤（ＦＺ２１０４）２部、及び有機溶剤（ＰＧＭＡｃ）４９８部を加え混合した。最後にメンブランフィルターで加圧濾過し、固形分２０％の印刷用着色組成物を得た。
《実施例１０》
グリーン顔料９０部、顔料誘導体〔ＢＤ−１〕１０部、及びビニル系分散剤（Ａ７）１００部を均一に撹拌し、混合物を得た。６０℃に加温した２本ロールに、混合物を入れて１０分間練肉したところ、溶剤が揮発してシート状となった。更に、有機溶剤（ＰＧＭＡｃ）５０部を加え、２本ロールを８０℃に加熱して混練を行った。分散途中で溶剤が揮発し、加熱混練物は弾性をもつ固形物となった。得られた固形物を冷却後、粉砕し、被覆処理顔料を得た。
【０２９３】
被覆処理顔料１５０部、及び有機溶剤（ＰＧＭＡｃ）３５０部をミキサーに入れて混合し、更にサンドミルに入れて分散を行い、更にベンゾグアナミン化合物（ニカラックＳＢ−４０１）４０部、オキセタン化合物（ＥＴＥＲＮＡＣＯＬＬ−ＯＸＢＰ）２０部、レベリング剤（ＦＺ２１０４）２部、及び有機溶剤（ＰＧＭＡｃ）４９８部を加え混合した。最後にメンブランフィルターで加圧濾過し、固形分２０％の印刷用着色組成物を得た。
《実施例１１》
イエロー顔料９０部、顔料誘導体〔ＹＤ−１〕１０部、及びビニル系分散剤（Ａ８）１３４部を均一に撹拌し、混合物を得た。６０℃に加温した２本ロールに、混合物を入れて１０分間練肉したところ、溶剤が揮発してシート状となった。更に、有機溶剤（ＰＧＭＡｃ）５０部を加え、２本ロールを８０℃に加熱して混練を行った。分散途中で溶剤が揮発し、加熱混練物は弾性をもつ固形物となった。得られた固形物を冷却後、粉砕し、被覆処理顔料を得た。
【０２９４】
被覆処理顔料１６７部、及び有機溶剤（ＰＧＭＡｃ）３９０部をミキサーに入れて混合し、更にサンドミルに入れて分散を行い、更にベンゾグアナミン化合物（ニカラックＳＢ−４０１）４０部、イソシアネート化合物（デスモジュールＢＬ−４２６５）２０部、レベリング剤（ＦＺ２１０４）２部、及び有機溶剤（ＰＧＭＡｃ）５２６部を加え混合した。最後にメンブランフィルターで加圧濾過し、固形分２０％の印刷用着色組成物を得た。
《比較例６》
実施例１１において、ビニル系分散剤（Ａ８）１３４部をビニル系分散剤（Ｂ６）１３４部に代えること以外は実施例１１と同様にして、固形分２０％の印刷用着色組成物を得た。
《実施例１２》
イエロー顔料９０部、顔料誘導体〔ＹＤ−１〕１０部、及びビニル系分散剤（Ａ９）１３４部を均一に撹拌し、混合物を得た。６０℃に加温した２本ロールに、混合物を入れて１０分間練肉したところ、溶剤が揮発してシート状となった。更に、有機溶剤（ＰＧＭＡｃ）５０部を加え、２本ロールを８０℃に加熱して混練を行った。分散途中で溶剤が揮発し、加熱混練物は弾性をもつ固形物となった。得られた固形物を冷却後、粉砕し、被覆処理顔料を得た。
【０２９５】
被覆処理顔料１６７部、及び有機溶剤（ＰＧＭＡｃ）３９０部をミキサーに入れて混合し、更にサンドミルに入れて分散を行い、更にベンゾグアナミン化合物（ニカラックＳＢ−４０１）４０部、アクリルモノマー（カヤラッドＴＰＡ−３３０）２０部、レベリング剤（ＦＺ２１０４）２部、及び有機溶剤（ＰＧＭＡｃ）５２６部を加え混合した。最後にメンブランフィルターで加圧濾過し、固形分２０％の印刷用着色組成物を得た。
《実施例１３》
ブルー顔料９０部、顔料誘導体〔ＢＤ−１〕１０部、及びビニル系分散剤（Ａ１０）１３４部を均一に撹拌し、混合物を得た。６０℃に加温した２本ロールに、混合物を入れて１０分間練肉したところ、溶剤が揮発してシート状となった。更に、有機溶剤（ＰＧＭＡｃ）５０部を加え、２本ロールを８０℃に加熱して混練を行った。分散途中で溶剤が揮発し、加熱混練物は弾性をもつ固形物となった。得られた固形物を冷却後、粉砕し、被覆処理顔料を得た。
【０２９６】
被覆処理顔料１６７部、及び有機溶剤（ＰＧＭＡｃ）３９０部をミキサーに入れて混合し、更にサンドミルに入れて分散を行い、更にベンゾグアナミン化合物（ニカラックＢＬ−６０）４０部、レベリング剤（ＦＺ２１０４）２部、及び有機溶剤（ＰＧＭＡｃ）４４６部を加え混合した。最後にメンブランフィルターで加圧濾過し、固形分２０％の印刷用着色組成物を得た。
《比較例７》
実施例１３において、ビニル系分散剤（Ａ１０）１３４部をビニル系分散剤（Ｂ７）１３４部に代えること以外は実施例１と同様にして、固形分２０％の印刷用着色組成物を得た。
《実施例１４》
ブルー顔料９０部、顔料誘導体〔ＢＤ−１〕１０部、及びビニル系分散剤（Ａ１１）１３４部を均一に撹拌し、混合物を得た。６０℃に加温した２本ロールに、混合物を入れて１０分間練肉したところ、溶剤が揮発してシート状となった。更に、有機溶剤（ＰＧＭＡｃ）５０部を加え、２本ロールを８０℃に加熱して混練を行った。分散途中で溶剤が揮発し、加熱混練物は弾性をもつ固形物となった。得られた固形物を冷却後、粉砕し、被覆処理顔料を得た。
【０２９７】
被覆処理顔料１６７部、及び有機溶剤（ＰＧＭＡｃ）３９０部をミキサーに入れて混合し、更にサンドミルに入れて分散を行い、更にエポキシ化合物（ＥＰＰＮ−２０１）４０部、レベリング剤（ＦＺ２１０４）２部、及び有機溶剤（ＰＧＭＡｃ）４４６部を加え混合した。最後にメンブランフィルターで加圧濾過し、固形分２０％の印刷用着色組成物を得た。
《比較例８》
実施例１４において、ビニル系分散剤（Ａ１１）１３４部をビニル系分散剤（Ｂ８）１３４部に代えること以外は実施例１４と同様にして、固形分２０％の印刷用着色組成物を得た。
《実施例１５》
ブルー顔料９０部、顔料誘導体〔ＢＤ−１〕１０部、及びビニル系分散剤（Ａ１２）１３４部を均一に撹拌し、混合物を得た。６０℃に加温した２本ロールに、混合物を入れて１０分間練肉したところ、溶剤が揮発してシート状となった。更に、有機溶剤（ＰＧＭＡｃ）５０部を加え、２本ロールを８０℃に加熱して混練を行った。分散途中で溶剤が揮発し、加熱混練物は弾性をもつ固形物となった。得られた固形物を冷却後、粉砕し、被覆処理顔料を得た。
【０２９８】
被覆処理顔料１６７部、及び有機溶剤（ＰＧＭＡｃ）３９０部をミキサーに入れて混合し、更にサンドミルに入れて分散を行い、更にオキセタン化合物（ＥＴＥＲＮＡＣＯＬＬ−ＯＸＢＰ）４０部、レベリング剤（ＦＺ２１０４）２部、及び有機溶剤（ＰＧＭＡｃ）４４６部を加え混合した。最後にメンブランフィルターで加圧濾過し、固形分２０％の印刷用着色組成物を得た。
《実施例１６》
シアン顔料９０部、顔料誘導体〔ＢＤ−１〕１０部、及びビニル系分散剤（Ａ１３）１３４部を均一に撹拌し、混合物を得た。６０℃に加温した２本ロールに、混合物を入れて１０分間練肉したところ、溶剤が揮発してシート状となった。更に、有機溶剤（ＰＧＭＡｃ）５０部を加え、２本ロールを８０℃に加熱して混練を行った。分散途中で溶剤が揮発し、加熱混練物は弾性をもつ固形物となった。得られた固形物を冷却後、粉砕し、被覆処理顔料を得た。
【０２９９】
被覆処理顔料１６７部、及び有機溶剤（ＰＧＭＡｃ）３９０部をミキサーに入れて混合し、更にサンドミルに入れて分散を行い、更にイソシアネート化合物（デスモジュールＢＬ−４２６５）４０部、レベリング剤（ＦＺ２１０４）２部、及び有機溶剤（ＰＧＭＡｃ）４４６部を加え混合した。最後にメンブランフィルターで加圧濾過し、固形分２０％の印刷用着色組成物を得た。
《実施例１７》
シアン顔料９０部、顔料誘導体〔ＢＤ−１〕１０部、及びビニル系分散剤（Ａ１４）１３４部を均一に撹拌し、混合物を得た。６０℃に加温した２本ロールに、混合物を入れて１０分間練肉したところ、溶剤が揮発してシート状となった。更に、有機溶剤（ＰＧＭＡｃ）５０部を加え、２本ロールを８０℃に加熱して混練を行った。分散途中で溶剤が揮発し、加熱混練物は弾性をもつ固形物となった。得られた固形物を冷却後、粉砕し、被覆処理顔料を得た。
【０３００】
被覆処理顔料１６７部、及び有機溶剤（ＰＧＭＡｃ）３９０部をミキサーに入れて混合し、更にサンドミルに入れて分散を行い、更にアクリルモノマー（カヤラッドＴＰＡ−３３０）４０部、レベリング剤（ＦＺ２１０４）２部、及び有機溶剤（ＰＧＭＡｃ）４４６部を加え混合した。最後にメンブランフィルターで加圧濾過し、固形分２０％の印刷用着色組成物を得た。
《比較例９》
実施例１７において、ビニル系分散剤（Ａ１４）１３４部をビニル系分散剤（Ｂ９）１３４部に代えること以外は実施例１７と同様にして、固形分２０％の印刷用着色組成物を得た。
《実施例１８》
バイオレット顔料９０部、顔料誘導体〔ＶＤ−１〕１０部、及びビニル系分散剤（Ａ１５）１３４部を均一に撹拌し、混合物を得た。６０℃に加温した２本ロールに、混合物を入れて１０分間練肉したところ、溶剤が揮発してシート状となった。更に、有機溶剤（ＰＧＭＡｃ）５０部を加え、２本ロールを８０℃に加熱して混練を行った。分散途中で溶剤が揮発し、加熱混練物は弾性をもつ固形物となった。得られた固形物を冷却後、粉砕し、被覆処理顔料を得た。
【０３０１】
被覆処理顔料１６７部、及び有機溶剤（シクロヘキサノン）３９０部をミキサーに入れて混合し、更にサンドミルに入れて分散を行い、更にメラミン化合物（ＭＸ−４３）４０部、レベリング剤（ＦＺ２１０４）２部、及び有機溶剤（シクロヘキサノン）４４６部を加え混合した。最後にメンブランフィルターで加圧濾過し、固形分２０％の印刷用着色組成物を得た。
《実施例１９》
バイオレット顔料９０部、顔料誘導体〔ＶＤ−１〕１０部、及びビニル系分散剤（Ａ１６）１３４部を均一に撹拌し、混合物を得た。６０℃に加温した２本ロールに、混合物を入れて１０分間練肉したところ、溶剤が揮発してシート状となった。更に、有機溶剤（ＰＧＭＡｃ）５０部を加え、２本ロールを８０℃に加熱して混練を行った。分散途中で溶剤が揮発し、加熱混練物は弾性をもつ固形物となった。得られた固形物を冷却後、粉砕し、被覆処理顔料を得た。
【０３０２】
被覆処理顔料１６７部、及び有機溶剤（ＰＧＭＡｃ）３９０部をミキサーに入れて混合し、更にサンドミルに入れて分散を行い、更にメラミン化合物（ＭＸ−４３）４０部、レベリング剤（ＦＺ２２０８）２部、及び有機溶剤（ＰＧＭＡｃ）４４６部を加え混合した。最後にメンブランフィルターで加圧濾過し、固形分２０％の印刷用着色組成物を得た。
《比較例１０》
実施例１９において、ビニル系分散剤（Ａ１６）１３４部をビニル系分散剤（Ｂ１０）１３４部に代えること以外は実施例１９と同様にして、固形分２０％の印刷用着色組成物を得た。
《実施例２０》
ブラック顔料９０部、顔料誘導体〔ＢＬＤ−１〕１０部、及びビニル系分散剤（Ａ１７）１３４部を均一に撹拌し、混合物を得た。６０℃に加温した２本ロールに、混合物を入れて１０分間練肉したところ、溶剤が揮発してシート状となった。更に、有機溶剤（ＰＧＭＡｃ）５０部を加え、２本ロールを８０℃に加熱して混練を行った。分散途中で溶剤が揮発し、加熱混練物は弾性をもつ固形物となった。得られた固形物を冷却後、粉砕し、被覆処理顔料を得た。
【０３０３】
被覆処理顔料１６７部、及び有機溶剤（シクロヘキサノン）３９０部をミキサーに入れて混合し、更にサンドミルに入れて分散を行い、更にメラミン化合物（ＭＸ−４３）４０部、レベリング剤（ＦＺ２２０８）２部、及び有機溶剤（シクロヘキサノン）４４６部を加え混合した。最後にメンブランフィルターで加圧濾過し、固形分２０％の印刷用着色組成物を得た。
《実施例２１》
ブラック顔料９０部、顔料誘導体〔ＢＬＤ−１〕１０部、及びビニル系分散剤（Ａ１８）１３４部を均一に撹拌し、混合物を得た。６０℃に加温した２本ロールに、混合物を入れて１０分間練肉したところ、溶剤が揮発してシート状となった。更に、有機溶剤（ＰＧＭＡｃ）５０部を加え、２本ロールを８０℃に加熱して混練を行った。分散途中で溶剤が揮発し、加熱混練物は弾性をもつ固形物となった。得られた固形物を冷却後、粉砕し、被覆処理顔料を得た。
【０３０４】
被覆処理顔料１６７部、及び有機溶剤（シクロヘキサノン）３９０部をミキサーに入れて混合し、更にサンドミルに入れて分散を行い、更にメラミン化合物（ＭＸ−４３）４０部、レベリング剤（ＢＹＫ３０２）２部、及び有機溶剤（シクロヘキサノン）４４６部を加え混合した。最後にメンブランフィルターで加圧濾過し、固形分２０％の印刷用着色組成物を得た。
《実施例２２》
ブラック顔料９０部、顔料誘導体〔ＢＬＤ−１〕１０部、ビニル系分散剤（Ａ１９）９４部、ポリエステル系分散樹脂（Ｓ１）２０部、及び有機溶剤（ＰＧＭＡｃ）３４３部をサンドミルに入れて４時間分散を行い、更にメラミン化合物（ニカラックＭＸ−４３）４０部、レベリング剤（ＢＹＫ３０２）２部、及び有機溶剤（ＰＧＭＡｃ）４４６部をミキサーに入れて混合し、メンブランフィルターで加圧濾過し、固形分２０％の印刷用着色組成物を得た。
《比較例１１》
ブラック顔料９０部、顔料誘導体〔ＢＬＤ−１〕１０部、及びビニル系分散剤（Ａ１）１３４部を均一に撹拌し、混合物を得た。６０℃に加温した２本ロールに、混合物を入れて１０分間練肉したところ、溶剤が揮発してシート状となった。更に、有機溶剤（ＰＧＭＡｃ）５０部を加え、２本ロールを８０℃に加熱して混練を行った。分散途中で溶剤が揮発し、加熱混練物は弾性をもつ固形物となった。得られた固形物を冷却後、粉砕し、被覆処理顔料を得た。
【０３０５】
被覆処理顔料１６７部、及び有機溶剤（シクロヘキサノン）３９０部をミキサーに入れて混合し、更にサンドミルに入れて分散を行い、更にメラミン化合物（ＭＸ−４３）４０部、及び有機溶剤（シクロヘキサノン）４３８部を加え混合した。最後にメンブランフィルターで加圧濾過し、固形分２０％の印刷用着色組成物を得た。
【０３０６】
[物性評価]
実施例１〜２２、及び比較例１〜１１で得られた着色組成物の粘度、及び保存安定性を下記の方法で評価した。また、実施例１〜２２、及び比較例１〜１１で得られた着色組成物を図１に示す薄膜印刷装置を用いて、ガラス基板上に、乾燥塗膜厚が１〜２μｍとなるように適宜アニロックスロールを交換して印刷を行い、転写性持続時間、及び精密パターン形成性を下記の方法で評価した。結果を表１〜表３に示す。なお、表１〜表３において、「ビニル系分散剤」欄の数値は固形分を示し、「有機溶剤」欄の数値は、生成された着色組成物中での含有量を示す。
（１）粘度
動的粘弾性測定装置により、ずり速度１００（１／ｓ）の粘度（η：ｍＰａ・ｓ）を測定した。
＜評価基準＞
○：η＜３０
×：３０≦η
（２）保存安定性
４５℃のオーブンで、７日間加熱後粘度を測定した。
＜評価基準＞
○：加熱前の粘度と比して増粘率１０％未満
×：加熱前の粘度と比して増粘率１０％以上
（３）転写性持続時間
ブランケット胴から基板への転写は、同一基板へ重ねて転写する場合、ブランケット胴上で待ち時間が発生する。このため、着色組成物がブランケット胴へ転移されてからの転写性持続時間を測定した。
＜評価基準＞
○：３分以上、基板へ界面剥離転写できる。
【０３０７】
△：１分以上３分未満、基板へ界面剥離転写できる。
【０３０８】
×：１分未満しか、基板へ界面剥離転写できない。
（４）精密パターン形成性
線幅５０μｍの直線の連続印刷を行い、直線形状の観察を行った。
＜評価基準＞
○：良好な直線パターンが連続して印刷できる。
【０３０９】
△：連続印刷３０版程度で直線パターンにゆがみが生じる。
【０３１０】
×：連続印刷１０版程度で直線パターンにゆがみが生じる。
【０３１１】
【表１】
2008266534.tif 000060
【０３１２】
【表２】
2008266534.tif 000061
【０３１３】
【表３】
2008266534.tif 000062
本発明のビニル系分散剤を用いていない比較例１〜１１では、着色組成物は高粘度かつ保存安定性が悪く、印刷インキとして用いた場合、転写性持続時間が短く、精密なパターンを形成することが困難であった。また、レベリング剤を用いていない比較例１１では、着色組成物をシリコーンブランケットに均一に塗布することができず、転写性持続時間評価、及び精密パターン形成性評価を行うことができなかった。
【産業上の利用可能性】
【０３１４】
本発明の着色組成物は、低粘度かつ保存安定性が良好であり、印刷用インキとして使用した場合に、転写性持続時間が長く、精密なパターンを形成することができる。また、本発明の着色組成物を用いることにより、従来法と比較して、はるかに効率よく、高性能なカラーフィルタ基板、パッケージ、又は屋外看板などを生産することができる。
【図面の簡単な説明】
【０３１５】
【図１】実施例で用いた薄膜印刷装置を示した説明図である。
【符号の説明】
【０３１６】
１  ディスペンサ
２  ドクター
３  アニロックスロール
４  版胴
５  凸版
６  シリコーンゴムブランケット胴
７  基板
８  印刷テーブル
９  着色組成物
【図１】
2008266534.tif 000088